(57)【要約】  【解決手段】  シリコーンポリエーテルコポリマーは、式Ｘｇ［ＺｊＹｏ］ｃを有し、各Ｘは、特定の構造を有する独立して選択されるシリコーン部分であり、各Ｙは、独立して選択されるポリエーテル部分であり、各Ｚは、独立して選択されるシロキサン部分であり、下付き文字ｃは、１〜１５０であり、下付き文字ｇは、＞１であり、下付き文字ｃによって示される各部分においてｊ＋ｏ＝２であるという条件で、各下付き文字ｊおよびｏは、独立して＞０および＜２である。シリコーンポリエーテルコポリマーを調製する方法もまた、開示されており、ヒドロシリル化触媒の存在下で、ポリエーテル化合物、鎖延長化有機シリコーン化合物、および末端保護化有機シリコーン化合物を反応させることを含む。シーラントもまた、開示されており、このシーラントは、シリコーンポリエーテルコポリマーおよび縮合反応触媒を含む。  【選択図】なし【特許請求の範囲】
【請求項１】
式Ｘｇ［ＺｊＹｏ］ｃを有するシリコーンポリエーテルコポリマーであって、各Ｘが、式（Ｉ）または（ＩＩ）のうちの１つを有する独立したシリコーン部分であり、
【化１】
2020533423.tif 000035
各Ｙが、独立して選択されるポリエーテル部分であり、各Ｚが、式［Ｒ１ｈＳｉＯ（４−ｈ）／２］ｄを有する独立して選択されるシロキサン部分であり、
式中、各Ｒ１が、１〜１８個の炭素原子を有する独立して選択される置換または非置換ヒドロカルビル基であり、各Ｒ２が、１〜１８個の炭素原子を有する独立して選択される置換または非置換ヒドロカルビル基であり、各Ｄ１が、２〜１８個の炭素原子を有する独立して選択される二価の炭化水素基であり、各下付き文字ａが、独立して０または１であり、各下付き文字ｂが、独立して０または１であり、下付き文字ｃが、１〜１５０であり、各下付き文字ｄが、１〜１０００であり、各下付き文字ｅが、独立して１または２であり、各Ｘ内でｆが１の場合に、ｂが１であるという条件で、各下付き文字ｆが、独立して０または１であり、下付き文字ｇが、＞１であり、下付き文字ｈが、下付き文字ｄによって示される各部分において０〜２から独立して選択され、各下付き文字ｊが、独立して＞０および＜２であり、下付き文字ｃによって示される各部分でｊ＋ｏ＝２であるという条件で、各下付き文字ｏが、独立して＞０および＜２であり、下付き文字ｔが、≧０であり、下付き文字ｕが、＞０である、シリコーンポリエーテルコポリマー。
【請求項２】
前記シリコーンポリエーテルコポリマーが以下の式を有し、
【化２】
2020533423.tif 000036
式中、各Ｘ、Ｙ、Ｒ１、下付き文字ｃ、および下付き文字ｄが、上記で定義されている、請求項１に記載のシリコーンポリエーテルコポリマー。
【請求項３】
（ｉ）各ポリエーテル部分Ｙが、式−Ｏ−（ＣｎＨ２ｎＯ）ｗ−を有するポリエーテル基を含み、式中、下付き文字ｎが、下付き文字ｗによって示される各部分において２〜４から独立して選択され、下付き文字ｗが、１〜１０００であるか、（ｉｉ）各ポリエーテル部分Ｙが、少なくとも約１００の数平均分子量を有するか、（ｉｉｉ）少なくとも１個のポリエーテル部分Ｙが、ポリヒドロキシルポリエーテルであるか、または（ｖｉ）（ｉ）−（ｉｉｉ）の組み合わせである、請求項１または２に記載のシリコーンポリエーテルコポリマー。
【請求項４】
各ポリエーテル部分Ｙが、以下の式を有し、
−ＣＨ２−ＣＨ（Ｒ３）−［Ｄ２］ｍ−Ｏ−［Ｃ２Ｈ４Ｏ］ｘ［Ｃ３Ｈ６Ｏ］ｙ［Ｃ４Ｈ８Ｏ］ｚ−［Ｄ２］ｍ−ＣＨ（Ｒ３）−ＣＨ２−、
式中、各Ｒ３が、１〜６個の炭素原子を有する独立したヒドロカルビル基、アルコキシ基、シリル基、またはＨであり、各Ｄ２が、１〜６個の炭素原子を有する独立して選択される二価の基であり、下付き文字ｍが、０または１であり、下付き文字ｘが、０〜９９９であり、下付き文字ｙが、１〜１０００であり、下付き文字ｚが、０〜９９９であり、下付き文字ｘ、ｙ、およびｚによって示される単位が、前記ポリエーテル部分Ｙにおいてランダム化されたまたはブロック形態であり得る、請求項１〜３のいずれか一項に記載のシリコーンポリエーテルコポリマー。
【請求項５】
（ｉ）各Ｒ３が、メチルであるか、（ｉｉ）各下付き文字ｍが、１であり、および各Ｄ２が、ＣＨ２であるか、または（ｉｉｉ）（ｉ）および（ｉｉ）の両方である、請求項４に記載のシリコーンポリエーテルコポリマー。
【請求項６】
（ｉ）各Ｒ１が、メチルであるか、（ｉｉ）各Ｒ２が、プロピルであるか、（ｉｉｉ）各下付き文字ａが、０であるか、（ｉｖ）各Ｄ１が、Ｃ２Ｈ４であるか、または（ｖ）（ｉ）〜（ｉｖ）の任意の組み合わせである、請求項１〜５のいずれか一項に記載のシリコーンポリエーテルコポリマー。
【請求項７】
シリコーンポリエーテルコポリマーを調製する方法であって、前記方法が、
ヒドロシリル化触媒の存在下で、平均で２個以上の末端不飽和基を有するポリエーテル化合物、鎖延長化有機シリコーン化合物、および末端保護化有機シリコーン化合物を反応させて、前記シリコーンポリエーテルコポリマーを得ることを含み、
前記シリコーンポリエーテルコポリマーが、請求項１〜６のいずれか一項に記載のシリコーンポリエーテルコポリマーである、方法。
【請求項８】
前記ポリエーテル化合物が以下の式を有し、
Ｙ１［Ｒ４］ｉ、
式中、各Ｒ４が、２〜１４個の炭素原子を有する独立して選択される不飽和基であり、下付き文字ｉが、＞１であり、Ｙ１が、式−Ｏ−（ＣｎＨ２ｎＯ）ｗ−を有するポリエーテル基を含む独立して選択されるポリエーテル部分であり、下付き文字ｎが、下付き文字ｗによって示される各部分において２〜４から独立して選択され、下付き文字ｗが、１〜１０００である、請求項７に記載の方法。
【請求項９】
前記ポリエーテル化合物において、
（ｉ）前記ポリエーテル部分Ｙ１が、以下の式を有し、
−Ｏ−［Ｃ２Ｈ４Ｏ］ｘ［Ｃ３Ｈ６Ｏ］ｙ［Ｃ４Ｈ８Ｏ］ｚ−、
式中、各下付き文字ｘが、０〜９９９であり、各下付き文字ｙが、独立して１〜１０００であり、各下付き文字ｚが、独立して０〜９９９であり、下付き文字ｘ、ｙ、およびｚによって示される単位が、前記ポリエーテル部分Ｙ１においてランダム化されたもしくはブロック形態であり得るか、
（ｉｉ）各Ｒ４が、以下の式を有し、
ＣＨ２Ｃ（Ｒ３）−［Ｄ２］ｍ−、
式中、各Ｒ３が、１〜６個の炭素原子を有する独立したヒドロカルビル基、アルコキシ基、シリル基、またはＨであり、各Ｄ２が、１〜６個の炭素原子を有する独立して選択される二価の基であり、下付き文字ｍが、０または１であるか、または
（ｉｉｉ）（ｉ）および（ｉｉ）の両方である、請求項８に記載の方法。
【請求項１０】
式ＣＨ２Ｃ（Ｒ３）−［Ｄ２］ｍ−の各Ｒ４において、（ｉ）各Ｒ３が、メチルであるか、（ｉｉ）各下付き文字ｍが、１であり、および各Ｄ２が、ＣＨ２であるか、または（ｉｉｉ）（ｉ）および（ｉｉ）の両方である、請求項９に記載の方法。
【請求項１１】
前記鎖延長化有機シリコーン化合物が、（ｉ）直鎖状水素化シリコーン官能性有機シリコーン化合物か、（ｉｉ）分枝状水素化シリコーン官能性有機シリコーン化合物か、または（ｉｉｉ）（ｉ）および（ｉｉ）の両方を含む、請求項７〜１０のいずれか一項に記載の方法。
【請求項１２】
前記鎖延長化有機シリコーン化合物が、前記直鎖状水素化シリコーン官能性有機シリコーン化合物を含み、前記直鎖状水素化シリコーン官能性有機シリコーン化合物が、以下の式を有し、
【化３】
2020533423.tif 000037
式中、各Ｒ１が、１〜１８個の炭素原子を有する独立して選択される置換または非置換ヒドロカルビル基であり、各下付き文字ｄ’が、１〜９９９である、請求項１１に記載の方法。
【請求項１３】
前記末端保護化有機シリコーン化合物が、式（ＩＩＩ）または（ＩＶ）を有し、
【化４】
2020533423.tif 000038
式中、各Ｒ１、Ｒ２、Ｄ１、下付き文字ａ、下付き文字ｂ、下付き文字ｅ、下付き文字ｆ、下付き文字ｔ、および下付き文字ｕが、上記で定義されたとおりである、請求項７〜１２のいずれか一項に記載の方法。
【請求項１４】
（ｉ）前記ヒドロシリル化触媒の存在下で、前記ポリエーテル化合物および前記鎖延長化有機シリコーン化合物を反応させて、鎖延長シリコーンポリエーテル化合物を得、ヒドロシリル化触媒の存在下で、前記鎖延長シリコーンポリエーテル化合物および前記末端保護化有機シリコーン化合物を反応させて、前記シリコーンポリエーテルコポリマーを得るか、
（ｉｉ）前記ヒドロシリル化触媒の存在下で、前記ポリエーテル化合物および前記末端保護化有機シリコーン化合物を反応させて、末端保護シリコーンポリエーテル化合物を得、前記ヒドロシリル化触媒の存在下で、前記末端保護シリコーンポリエーテル化合物および前記鎖延長化有機シリコーン化合物を反応させて、前記シリコーンポリエーテルコポリマーを得るか、または
（ｉｉｉ）（ｉ）および（ｉｉ）の両方を含む、請求項７〜１３のいずれか一項に記載の方法。
【請求項１５】
（ｉ）前記ヒドロシリル化触媒の存在下で、前記ポリエーテル化合物および前記鎖延長化有機シリコーン化合物を反応させて、前記鎖延長シリコーンポリエーテル化合物を得ることを含み、前記鎖延長シリコーンポリエーテル化合物が、以下の式を有し、
【化５】
2020533423.tif 000039
式中、各Ｒ４が、２〜１４個の炭素原子を有する独立して選択される不飽和基であり、下付き文字ｃが、１〜１５０であり、各下付き文字ｄが、１〜１０００であり、各Ｙ１が、式−Ｏ−（ＣｎＨ２ｎＯ）ｗ−を有するポリエーテル基を含む独立して選択されるポリエーテル部分であり、下付き文字ｎが、下付き文字ｗによって示される各部分において２〜４から独立して選択され、下付き文字ｗが、１〜１０００である、請求項１４に記載の方法。
【請求項１６】
前記連鎖延長シリコーンポリエーテル化合物において、
（ｉ）各ポリエーテル部分Ｙ１が、以下の式を有し、
−Ｏ−［Ｃ２Ｈ４Ｏ］ｘ［Ｃ３Ｈ６Ｏ］ｙ［Ｃ４Ｈ８Ｏ］ｚ−、
式中、各下付き文字ｘが、０〜９９９であり、各下付き文字ｙが、独立して１〜１０００であり、各下付き文字ｚが、独立して０〜９９９であり、下付き文字ｘ、ｙ、およびｚによって示される単位が、前記ポリエーテル部分Ｙ１においてランダム化されたもしくはブロック形態であり得るか、
（ｉｉ）各Ｒ４が、以下の式を有し、
ＣＨ２Ｃ（Ｒ３）−［Ｄ２］ｍ−、
式中、各Ｒ３が、１〜６個の炭素原子を有する独立したヒドロカルビル基、アルコキシ基、シリル基、またはＨであり、各Ｄ２が、１〜６個の炭素原子を有する独立して選択される二価の基であり、下付き文字ｍが、０または１であるか、または
（ｉｉｉ）（ｉ）および（ｉｉ）の両方を含む、請求項１５に記載の方法。
【請求項１７】
式ＣＨ２Ｃ（Ｒ３）−［Ｄ２］ｍ−の各Ｒ４において、（ｉ）各Ｒ３が、メチルであるか、（ｉｉ）各下付き文字ｍが、１であり、および各Ｄ２が、ＣＨ２であるか、または（ｉｉｉ）（ｉ）および（ｉｉ）の両方である、請求項１６に記載の方法。
【請求項１８】
請求項７〜１７のいずれか一項に記載の方法に従って調製された、シリコーンポリエーテルコポリマー。
【請求項１９】
シーラントであって、
シリコーンポリエーテルコポリマーと、
縮合反応触媒と、を含み、
前記シリコーンポリエーテルコポリマーが、請求項１〜５、および１５のいずれか一項に記載のシリコーンポリエーテルコポリマーである、シーラント。
【請求項２０】
（ｉ）充填剤；（ｉｉ）充填処理剤；（ｉｉｉ）架橋剤；（ｉｖ）表面改質剤；（ｖ）乾燥剤；（ｖｉ）増量剤；（ｖｉｉ）殺生物剤；（ｖｉｉｉ）難燃剤；（ｉｘ）可塑剤；（ｘ）末端遮断剤；（ｘｉ）接合剤（ｘｉｉ）老化防止添加剤；（ｘｉｉｉ）水放出剤；（ｘｉｖ）顔料；（ｘｖ）レオロジー調整剤；（ｘｖｉｉ）担体；（ｘｉｉ）粘着付与剤；（ｘｉｉｉ）腐食阻害剤；（ｘｉｘ）触媒阻害剤；（ｘｘ）接着促進剤；（ｘｘｉ）粘度調整剤；（ｘｘｉｉ）ＵＶ吸収剤；（ｘｘｉｉｉ）抗酸化剤；（ｘｘｉｖ）光安定剤；または（ｘｘｖ）（ｉ）−（ｘｘｉｖ）の組み合わせをさらに含む、請求項１９に記載のシーラント。
【請求項２１】
前記シーラントが、前記充填剤、前記架橋剤、前記増量剤、前記可塑剤、および前記接着促進剤を含む、請求項２０に記載のシーラント。
【請求項２２】
請求項１９〜２１のいずれか一項に記載のシーラントの硬化生成物。
【請求項２３】
基材と、前記基材上に配置される請求項２２に記載の硬化生成物と、を含む複合物品。
【請求項２４】
複合物品を調製する方法であって、前記方法が、
基材上にシーラントを配置することと、
シーラントを硬化させて、前記基材上に硬化生成物を得、それにより前記複合物品を形成することとを含み、
前記シーラントが、請求項１９〜２１のいずれか一項に記載のシーラントである、方法。
【請求項２５】
２つの要素間に画定された空間を封止する方法であって、前記方法が、
前記空間にシーラントを適用することと、
前記空間内の前記シーラントを硬化させ、それにより前記空間を封止することとを含み、
前記シーラントが、請求項１９〜２１のいずれか一項に記載のシーラントである、方法。
【発明の詳細な説明】
【技術分野】
【０００１】
関連出願の相互参照
本出願は、２０１７年６月２６日に出願された米国仮出願第６２／５２４，６３７号、第６２／５２４，６３６号、および第６２／５２４，６３９号に対する優先権および全ての利点を主張し、これらの内容は、参照により本明細書に組み込まれる。
【０００２】
本発明は、概してコポリマーに関し、より具体的には、シリコーンポリエーテルコポリマー、その調製方法、およびそれを含むシーラントに関する。
【背景技術】
【０００３】
シーラントは当技術分野で知られており、多数の最終用途への応用および環境において利用されている。シーラントの物理的および性能特性、ならびにそれに関連する特定の硬化メカニズムは、一般に、シーラントが利用される特定の最終用途および環境に基づいて選択される。シーラントは、様々な異なる化学的性質および硬化メカニズムに基づき得る。例えば、シーラントは、シリコーンベースであり、オルガノポリシロキサンを含むことができる。代替的に、シーラントは、有機物であってもよく、例えばウレタンを形成するために有機成分を含んでもよい。シーラントには益々ハイブリッド材料が利用されるようになり、シリコーンベースのシーラントおよび有機シーラントに従来より関連する利点を組み合わせることができる。
【発明の概要】
【発明が解決しようとする課題】
【０００４】
例えば、シラン変性ポリエーテルは、ハイブリッド材料としてシーラントで益々利用されている。しかしながら、既存のシラン変性ポリエーテルには限界がある。例えば、従来のシラン変性ポリエーテルを含むシーラントは、望ましくない硬化速度を有する。加えて、かかるシーラントは、ハイブリッド材料を含まないものよりも熱安定性が劣り、硬化前または硬化中に意図しない副反応を受け得る。
【課題を解決するための手段】
【０００５】
式Ｘｇ［ＺｊＹｏ］ｃを有するシリコーンポリエーテルコポリマーが開示される。各Ｘは、式（Ｉ）または（ＩＩ）のうちの１つを有する独立したシリコーン部分であり、
【化１】
2020533423.tif 000002
各Ｙは、独立して選択されるポリエーテル部分であり、各Ｚは、式［Ｒ１ｈＳｉＯ（４−ｈ）／２］ｄを有する独立して選択されるシロキサン部分である。これらの部分において、各Ｒ１は、１〜１８個の炭素原子を有する独立して選択される置換または非置換ヒドロカルビル基であり、各Ｒ２は、１〜１８個の炭素原子を有する独立して選択される置換または非置換ヒドロカルビル基であり、各Ｄ１は、２〜１８個の炭素原子を有する独立して選択される二価の炭化水素基であり、各下付き文字ａは、独立して０または１であり、各下付き文字ｂは、独立して０または１であり、下付き文字ｃは、１〜１５０であり、各下付き文字ｄは、１〜１０００であり、各下付き文字ｅは、独立して１または２であり、各Ｘ内でｆが１の場合に、ｂが１であるという条件で、各下付き文字ｆは、独立して０または１であり、下付き文字ｇは、＞１であり、下付き文字ｈは、下付き文字ｄによって示される各部分の０〜２から独立して選択され、各下付き文字ｊは、独立して＞０および＜２であり、下付き文字ｃによって示される各部分でｊ＋ｏ＝２であるという条件で、各下付き文字ｏは、独立して＞０および＜２であり、下付き文字ｔは、≧０であり、下付き文字ｕは、＞０である。
【０００６】
シリコーンポリエーテルコポリマーを調製する方法が開示される。この方法は、ヒドロシリル化触媒の存在下で、平均で２個以上の末端不飽和基を有するポリエーテル化合物、鎖延長化有機シリコーン化合物、および末端保護化有機シリコーン化合物を反応させて、シリコーンポリエーテルコポリマーを得ることを含む。
【０００７】
シーラントもまた、開示される。シーラントは縮合反応触媒を含み、さらにシリコーンポリエーテルコポリマーを含む。
【０００８】
硬化生成物もまた、開示される。硬化生成物は、シーラントから形成される。さらに、複合物品および複合物品を調整する方法が開示される。複合物品は、基材と、その基材上に配置される硬化生成物とを含む。方法は、シーラントを基材上に配置し、基材上に硬化生成物を供給するためにシーラントを硬化させ、それにより複合物品を調製することを含む。
【発明を実施するための形態】
【０００９】
シリコーンポリエーテルコポリマーは、式Ｘｇ［ＺｊＹｏ］ｃを有し、各Ｘは、式（Ｉ）または（ＩＩ）のうちの１つを有する独立したシリコーン部分であり、
【化２】
2020533423.tif 000003
各Ｙは、独立して選択されるポリエーテル部分であり、各Ｚは、式［Ｒ１ｈＳｉＯ（４−ｈ）／２］ｄを有する独立して選択されるシロキサン部分であり、式中、各Ｒ１は、１〜１８個の炭素原子を有する独立して選択される置換または非置換ヒドロカルビル基であり、各Ｒ２は、１〜１８個の炭素原子を有する独立して選択される置換または非置換ヒドロカルビル基であり、各Ｄ１は、２〜１８個の炭素原子を有する独立して選択される二価の炭化水素基であり、各下付き文字ａは、独立して０または１であり、各下付き文字ｂは、独立して０または１であり、下付き文字ｃは、１〜１５０であり、各下付き文字ｄは、１〜１０００であり、各下付き文字ｅは、独立して１または２であり、各Ｘ内でｆが１の場合に、ｂが１であるという条件で、各下付き文字ｆは、独立して０または１であり、下付き文字ｈは、下付き文字ｄによって示される各部分の０〜２から独立して選択され、各下付き文字ｊは、独立して＞０および＜２であり、下付き文字ｃによって示される各部分でｊ＋ｏ＝２であるという条件で、各下付き文字ｏは、独立して＞０および＜２であり、下付き文字ｔは、≧０であり、下付き文字ｕは、＞０である。
【００１０】
各Ｒ１および各Ｒ２は、独立して選択され、直鎖状、分枝状、環状、またはそれらの組み合わせであり得る。環状ヒドロカルビル基は、アリール基、ならびに飽和または非共役環状基を包含する。環状ヒドロカルビル基は、単環式または多環式であり得る。直鎖状および分枝状ヒドロカルビル基は独立して、飽和または不飽和であり得る。直鎖状と環状ヒドロカルビル基との組み合わせの一例は、アラルキル基である。「置換」とは、１個以上の水素原子が水素以外の原子（例えば、塩素、フッ素、臭素などのハロゲン原子）で置き換えられ得ること、またはＲ１および／もしくはＲ２の鎖内の炭素原子が炭素以外の原子で置き換えられ得ること、すなわち、Ｒ１および／もしくはＲ２が、酸素、硫黄、窒素などの鎖内に１個以上のヘテロ原子を含み得ることを意味する。好適なアルキル基は、メチル、エチル、プロピル（例えば、イソ−プロピルおよび／またはｎ−プロピル）、ブチル（例えば、イソブチル、ｎ−ブチル、ｔｅｒｔ−ブチル、および／またはｓｅｃ−ブチル）、ペンチル（例えば、イソペンチル、ネオペンチル、および／またはｔｅｒｔ−ペンチル）、ヘキシル、ならびに６個の炭素原子の分枝飽和炭化水素基によって例示されるが、これらに限定されない。好適なアリール基は、フェニル基、トリル基、キシリル基、ナフチル基、ベンジル基、およびジメチルフェニル基によって例示されるが、これらに限定されない。好適なアルケニル基としては、ビニル、アリル、プロペニル、イソプロペニル、ブテニル、イソブテニル、ペンテニル、ヘプテニル、ヘキセニル、およびシクロヘキセニル基が含まれる。好適な一価のハロゲン化炭化水素基としては、炭素数が１〜６のハロゲン化アルキル基、または炭素数が６〜１０のハロゲン化アリール基が含まれるが、これらに限定されない。好適なハロゲン化アルキル基は、１つ以上の水素原子がＦまたはＣｌなどのハロゲン原子で置き換えられている上記のアルキル基によって例示されるが、これらに限定されない。例えば、フルオロメチル基、２−フルオロプロピル基、３，３，３−トリフルオロプロピル基、４，４，４−トリフルオロブチル基、４，４，４，３，３−ペンタフルオロブチル基、５，５，５，４，４，３，３−ヘプタフルオロペンチル基、６，６，６，５，５，４，４，３，３−ノナフルオロヘキシル基、ならびに８，８，８，７，７−ペンタフルオロオクチル基、２，２−ジフルオロシクロプロピル基、２，３−ジフルオロシクロブチル基、３、４−ジフルオロシクロヘキシル基、ならびに３，４−ジフルオロ−５−メチルシクロヘプチル基、クロロメチル基、クロロプロピル基、２−ジクロロシクロプロピル基、および２，３−ジクロロシクロペンチル基は、好適なハロゲン化アルキル基の例である。好適なハロゲン化アリール基は、１つ以上の水素原子がＦまたはＣｌなどのハロゲン原子で置き換えられている上記のアリール基によって例示されるが、これらに限定されない。例えば、クロロベンジルおよびフルオロベンジルは適切なハロゲン化アリール基である。
【００１１】
特定の実施形態において、Ｒ１およびＲ２の各々は、独立して選択されるアルキル基である。特定の実施形態において、Ｒ１およびＲ２は、互いに異なる。例えば、これらの実施形態において、Ｒ２は、Ｒ１よりも多くの炭素原子を含み得る。特定の実施形態において、各Ｒ１は、メチルであり、各Ｒ２は、プロピルである。
【００１２】
シリコーンポリエーテルコポリマーに関して、部分式［ＺｊＹｏ］ｃは、ＺＹによって示されるコポリマー部分の直鎖状構造を意味するものではないことを理解されたい。寧ろ、当技術分野で理解されているように、コポリマーＺＹは、下付き文字ｃによって示される各部分が独立して選択される直鎖状または分枝鎖状であり得る。したがって、シリコーンポリエーテルコポリマーは、コポリマー部分ＺＹのｃの数を含み、各々は、ポリエーテル部分Ｙのｏの数、およびシロキサン部分Ｚのｊの数を含む。加えて、以下の説明を考慮して理解されるように、各ポリエーテル部分Ｙおよびシロキサン部分Ｚは、下付き文字ｃによって示される各部分内、およびかかる部分間の両方で独立して選択され、また各々が直鎖状または分枝状であり得る。
【００１３】
各下付き文字ｃは、１〜１００、代替的に１〜５０、代替的に１〜２５、代替的に１〜１０、代替的に１〜５などの、１〜１５０である。下付き文字ｇは、１．１〜１０、代替的に１．１〜８、代替的に１．１〜６、代替的に１．１〜４、代替的に１．１〜３、代替的に１．１〜２、代替的に１．１〜１．９、代替的に１．２〜１．８、代替的に１．２〜１．７、代替的に１．３〜１．７、代替的に１．４〜１．７、代替的に約１．４、１．５、１．６、または１．７など、１を超える。下付き文字ｃによって示される各部分においてｊ＋ｏ＝２であるという条件で、各下付き文字ｊは、＞０および＜２であり、各下付き文字ｏは、＞０および＜２である。したがって、下付き文字ｊおよびｏは、モル分率とみなすことができ、例えば、ｊ＝１、およびｏ＝１は、下付き文字ｃによって示される部分のシロキサン部分Ｚ、およびポリエーテル部分Ｙの０．５：０．５モル比に等しい。当然だが、下付き文字ｃによって示される各部分のＹに対するＺのモル比は、下付き文字ｃによって示される各部分にシロキサン部分Ｚ、およびポリエーテル部分Ｙの両方が存在するという要件によってのみ制限される。例えば、Ｚ：Ｙのモル比は、下付き文字ｃによって示される各部分で、独立して約１０００：１〜約１：１０００、代替的に約１００：１〜約１：１００、代替的に約１０：１〜約１：１０、代替的に約５：１〜約１：５、代替的に約２：１〜約１：２であり得る。上記のように、部分式［ＺｊＹｏ］ｃは、ＺＹによって示されるコポリマー部分の直鎖状構造を意味するものではない。同様に、部分式は、コポリマー部分ＺＹのうちのいずれかの特定の構造を必要としない。寧ろ、下付き文字ｊおよびｏに対して選択される値に応じて、部分式［ＺｊＹｏ］ｃによって示されるコポリマー部分は、ブロック形態（例えば、Ｚ−Ｙ、Ｙ−Ｚ、Ｙ−Ｚ−Ｙ、Ｚ−Ｙ−Ｚ−Ｙ、ＹＹ−ＺＺなど）またはランダム形態のシロキサン部分Ｚおよびポリエーテル部分Ｙを含み得る。特定の実施形態において、シリコーンポリエーテルコポリマーは、２：１の比率でポリエーテル部分Ｙおよびシロキサン部分Ｚを含む。いくつかのそのような実施形態において、ポリエーテル部分Ｙおよびシロキサン部分Ｚは、シリコーンポリエーテルコポリマーが式ＸｇＹ［ＺＹ］ｃを有するように、ブロック形態でシリコーンポリエーテルコポリマー中に存在し、下付き文字ｃおよびｇは上記で定義されている。これらの実施形態のいくつかにおいて、シリコーンポリエーテルコポリマーは、直鎖状ポリエーテル部分Ｙおよび直鎖状シロキサン部分Ｚを含み、シリコーンポリエーテルコポリマーが式Ｘｇ’Ｙ［ＺＹ］ｃＸｇ”を有するように、シリコーン部分Ｘによって末端保護されており、式中、ｃは、上記で定義されており、ｇ’＋ｇ”が、＞１であるという条件で、ｇ’およびｇ”の各々は、≧０である。
【００１４】
概して、各Ｘに関して、各下付き文字ａは、独立して０または１である。一般的に、下付き文字ａは、０である。いくつかの実施形態において、各下付き文字ａは、０である。特定の実施形態において、シリコーンポリエーテルコポリマーは、下付き文字ａが、１である少なくとも１つのＸを含む。
【００１５】
式（Ｉ）の各Ｘに関して、各下付き文字ｂは、独立して０または１である。いくつかの実施形態において、各下付き文字ｂは、０である。他の実施形態において、各下付き文字ｂは、１である。さらなる実施形態において、シリコーンポリエーテルコポリマーは、下付き文字ｂが、０である式（Ｉ）の少なくとも１つのＸと、下付き文字ｂが、１である式（Ｉ）の少なくとも１つのＸと、を含む。各下付き文字ｅは、独立して１または２である。いくつかの実施形態において、各下付き文字ｅは、１である。他の実施形態において、各下付き文字ｅは、２である。さらなる実施形態において、シリコーンポリエーテルコポリマーは、下付き文字ｅが、１である式（Ｉ）の少なくとも１つのＸと、下付き文字ｅが、２である式（Ｉ）の少なくとも１つのＸと、を含む。各Ｘ内でｆが１の場合に、ｂが１であるという条件で、各下付き文字ｆは、独立して０または１である。いくつかの実施形態では、各下付き文字ｆは０である。他の実施形態において、各下付き文字ｆは、１であり、したがって各ｂは、１である。さらなる実施形態において、シリコーンポリエーテルコポリマーは、下付き文字ｆが、０である式（Ｉ）の少なくとも１つのＸと、下付き文字ｆが、１であり、かつｂが、１である式（Ｉ）の少なくとも１つのＸと、を含む。
【００１６】
式（ＩＩ）の各Ｘに関して、下付き文字ｔは、≧０である。特定の実施形態において、下付き文字ｔは、０〜８０、代替的に０〜６０、代替的に０〜３０、代替的に０〜１０、代替的に０〜５などの、１〜１００である。下付き文字ｕは、＞０である。特定の実施形態において、下付き文字ｕは、１〜１５、代替的に１〜１０、代替的に１〜７、代替的に１〜５、代替的に１〜３などの、１〜２０である。
【００１７】
各Ｄ１は、２〜１８個の炭素原子、代替的に２〜１６個の炭素原子、代替的に２〜１４個の炭素原子、代替的に２〜１２個の炭素原子、代替的に２〜１０個の炭素原子、代替的に２〜８個の炭素原子、代替的に２〜６個の炭素原子、代替的に２〜４個の炭素原子、代替的に２または３個の炭素原子、代替的に２個の炭素原子を有する独立して選択される二価の炭化水素基である。各Ｄ１は、独立して直鎖状または分枝鎖状であり得る。例えば、Ｄ１が２個の炭素原子を有する場合に、Ｄ１は、式Ｃ２Ｈ４を有し、直鎖状（ＣＨ２ＣＨ２）、または分枝鎖状（ＣＨＣＨ３）であり得る。特定の実施形態において、Ｄ１は、直鎖状である。シリコーンポリエーテルコポリマーがバルクで調製される場合に、特定の実施形態において、Ｄ１の少なくとも９０モル％が直鎖状である。特定の実施形態において、各Ｄ１は、Ｃ２Ｈ４である。
【００１８】
各Ｙは、ポリエーテル部分である。各Ｙは、独立して選択され、少なくとも１個、代替的に少なくとも２個のエーテル部分を含む任意のポリエーテル部分であり得る。各Ｙは、任意のまたは互いのＹと同じであり得る。代替的に、シリコーンポリエーテルコポリマーは、互いに異なる少なくとも２個のＹを含み得る。Ｙは、直鎖状または分枝鎖状であり得る。Ｙは、二価、三価、四価、または４を超える原子価を有し得る。原子価は、ポリエーテル部分Ｙの状況下において、シリコーンポリエーテルコポリマーに存在するＹ−Ｘ結合の数を指す。特定の実施形態において、ポリエーテル部分Ｙは、シリコーンポリエーテルコポリマーが、式Ｘ−Ｙ−Ｘを有するような、二価である。他の実施形態において、ポリエーテル部分の原子価は、２を超えてもよく、その場合、ポリエーテル部分Ｙは、典型的には、分枝状である。
【００１９】
各Ｙは通常、一般式−Ｏ−（ＣｎＨ２ｎＯ）ｗ−を有するポリエーテルを含み、式中、下付き文字ｎは、下付き文字ｗによって示される各部分において２〜４から独立して選択され、下付き文字ｗは、１〜１０００である。特定の実施形態において、Ｙは、かかる一般式の複数のポリエーテルを含み、他のポリエーテルと共に直鎖状または分枝状で存在し、複数のオキシアルキレン系ポリエーテルを含むポリエーテル部分Ｙを形成し得る。かかる実施形態において、Ｙ’は、オキシエチレン単位（Ｃ２Ｈ４Ｏ）、オキシプロピレン単位（Ｃ３Ｈ６Ｏ）、オキシブチレンもしくはオキシテトラメチレン単位（Ｃ４Ｈ８Ｏ）、またはそれらの混合物を含み得、これは、Ｙ’においてブロック形態にあるか、またはランダム化され得る。Ｙにおけるオキシアルキレン単位は、独立して直鎖状または分枝鎖状であり得る。例えば、存在する場合に、オキシエチレン単位は、式−ＣＨ２ＣＨ２Ｏ−、または式−ＣＨＣＨ３Ｏ−であり得る。同様に、オキシプロピレン単位は、式−ＣＨ２ＣＨ２ＣＨ２Ｏ−、−ＣＨ２ＣＨＣＨ３Ｏ−、または−ＣＨＣＨ３ＣＨ２Ｏ−であり得る。
【００２０】
例えば、Ｙは、一般式−Ｏ−（Ｃ２Ｈ４Ｏ）ｘ（Ｃ３Ｈ６Ｏ）ｙ（Ｃ４Ｈ８Ｏ）ｚ−を有するポリエーテルを含み得、下付き文字ｘは、０〜９９９であり、下付き文字ｙは、１〜１０００であり、下付き文字ｚは、０〜９９９であり、下付き文字ｘ、ｙ、およびｚによって示される単位は、Ｙにおいてランダム化されたまたはブロック形態であり得る。特定の実施形態において、ｘおよびｚは、各々０であり、Ｙのポリエーテルは、一般式−Ｏ−（Ｃ３Ｈ６Ｏ）ｙ−を有し、ｙは上記で定義される。
【００２１】
いくつかの実施形態において、Ｙは、式−Ｄ２−Ｏ−（ＣｎＨ２ｎＯ）ｗ−Ｄ２−を有する。かかる実施形態において、各Ｄ２は、１〜６個の炭素原子、代替的に１〜５個の炭素原子、代替的に１〜４個の炭素原子、代替的に１〜２個の炭素原子を有する独立して選択される二価の炭化水素基である。各Ｄ２は、独立して直鎖状または分枝鎖状であり得る。例えば、Ｄ２が２個の炭素原子を有する場合に、Ｄ２は、式Ｃ２Ｈ４を有し、直鎖状（ＣＨ２ＣＨ２）、または分枝鎖状（ＣＨＣＨ３）であり得る。特定の実施形態において、Ｄ２は、直鎖状である。任意のＤ２は、任意の特定のＤ１と同じであるか、または異なり得る。特定の実施形態において、各Ｄ２は、ＣＨ２である。各下付き文字ｎは、下付き文字ｗによって示される各部分において２〜４から独立して選択され、下付き文字ｗは、上記で定義されている。
【００２２】
例えば、かかる実施形態において、Ｙは、式−Ｄ２−Ｏ−（Ｃ２Ｈ４Ｏ）ｘ（Ｃ３Ｈ６Ｏ）ｙ（Ｃ４Ｈ８Ｏ）ｚ−Ｄ２−を有し得、下付き文字ｘは、０〜９９９であり、下付き文字ｙは、１〜１０００であり、下付き文字ｚは、０〜９９９であり、下付き文字ｘ、ｙ、およびｚによって示される単位は、Ｙにおいてランダム化されたまたはブロック形態であり得る。特定の実施形態において、ｘおよびｚは、各々０であり、Ｙは、式−Ｄ２−Ｏ−（Ｃ３Ｈ６Ｏ）ｙ−Ｄ２−を有し、Ｄ２およびｙは上記で定義される。特定の実施形態において、各Ｄ２はさらに、Ｃ３Ｈ６である。ｘおよびｚが、各々０であり、かつ各Ｄ２が、Ｃ３Ｈ６である場合に、Ｙは、式−Ｃ３Ｈ６−Ｏ−（Ｃ３Ｈ６Ｏ）ｙ−Ｃ３Ｈ６−を有し、ｙは、上記で定義されている。
【００２３】
特定の実施形態において、Ｙは、以下の一般式を有し、
−ＣＨ２−ＣＨ（Ｒ３）−［Ｄ２］ｍ−Ｏ−［Ｃ２Ｈ４Ｏ］ｘ［Ｃ３Ｈ６Ｏ］ｙ［Ｃ４Ｈ８Ｏ］ｚ−［Ｄ２］ｍ−ＣＨ（Ｒ３）−ＣＨ２−、
式中、各Ｒ３は、１〜６個の炭素原子を有する独立したヒドロカルビル基、アルコキシ基、シリル基、またはＨであり、各Ｄ２は、１〜６個の炭素原子を有する独立して選択される二価の基であり、下付き文字ｍは、０または１であり、下付き文字ｘは、０〜９９９であり、下付き文字ｙは、１〜１０００であり、下付き文字ｚは、０〜９９９であり、下付き文字ｘ、ｙ、およびｚによって示される単位は、ポリエーテル部分Ｙにおいてランダム化されたまたはブロック形態であり得る。
【００２４】
各Ｒ３は、独立して選択され、任意のＣ１−Ｃ６であり得、ヒドロカルビル基は、本明細書に記載される。したがって、任意のＲ３は、任意の特定のＲ１および／またはＲ２と同じであるか、または異なり得る。例えば、Ｒ３は、メチル、プロピルなどであり得る。特定の実施形態において、各Ｒ３は、メチルである。代替的に、または加えて、Ｒ３は、Ｈ、アルコキシ基、またはシリル基であり得る。
【００２５】
各下付き文字ｍは、独立して０または１であり、Ｙは、０、１、または２の二価の炭化水素基のＤ２を含み得る。典型的には、各下付き文字ｍは、１である。しかしながら、特定の実施形態において、少なくとも１つの下付き文字ｍは、０である。
【００２６】
いくつかの実施形態において、上述されるように、Ｙは、分枝状である。かかる実施形態において、Ｙは、一般式［Ｄ２］ｍ’［Ｐ］を有し得、式中、Ｄ２は、上記で定義されており、下付き文字ｍ’は、≧３（例えば、３、４、５、６、７、８、９、１０など）であり、Ｐは、上述されるポリエーテルの少なくとも１個を含むポリエーテルである。例えば、かかるいくつかの実施形態において、Ｐは、ポリオール（例えば、ブタンジオール、グリセロール、ソルビトールなど）、およびポリオキシアルキレン（例えば、ポリオキシプロピレン）から形成されるポリエーテルであり、Ｄ２部分のｍ’の数を伴って末端保護される。そのような場合に、ポリオールを構成するアルコール官能基の数は、ｍ’の最大数に対応するであろう。しかしながら、ポリオールから延びる全てのポリオキシアルキレン鎖が末端保護されていない場合、ｍ’は、ポリオールを構成するアルコール官能基の数よりも少なくなるであろう。
【００２７】
各Ｙは通常、少なくとも約１００の数平均分子量（Ｍｎ）を有する。特定の実施形態において、少なくとも１つのＹは、少なくとも２００、代替的に少なくとも３００、代替的に少なくとも４００、代替的に少なくとも５００、代替的に少なくとも６００、代替的に少なくとも７００のＭｎを有する。これらまたは他の実施形態において、各Ｙは、少なくとも２００、代替的に少なくとも３００、代替的に少なくとも４００、代替的に少なくとも５００、代替的に少なくとも６００、代替的に少なくとも７００、代替的に少なくとも１，０００、代替的に少なくとも２，０００、代替的に少なくとも４，０００、代替的に少なくとも８，０００、代替的に少なくとも１２，０００、代替的に少なくとも１６，０００、代替的に少なくとも２５，０００、代替的に少なくとも５０，０００のＭｎを有する。数平均分子量は、ポリスチレン標準に基づくゲル浸透クロマトグラフィー（ＧＰＣ）技術を使用して、容易に決定でき得る。
【００２８】
各Ｚは、式［Ｒ１ｈＳｉＯ（４−ｈ）／２］ｄを有する独立して選択されるシロキサン部分である。各シロキサン部分Ｚにおいて、Ｒ１は、上で定義されたとおりである。各下付き文字ｄは、１〜５００、代替的に１〜３００、代替的に１〜１００、代替的に１〜５０、代替的に１〜１０などの、１〜１０００である。各下付き文字ｈは、０、１、または２などの、下付き文字ｄによって示される各部分において０〜２から独立して選択される。各シロキサン部分Ｚは、独立して、直鎖状シロキサン、分枝状シロキサン、またはその両方を含み得る。同様に、任意の特定のシロキサン部分Ｚは、それ自体が直鎖状または分枝状区分を含み得るか、または直鎖状および分枝状区分の両方を含み得る。したがって、Ｚは、直鎖状シロキサン部分、分枝状シロキサン部分、または少なくとも１個の直鎖状およびさらに少なくとも１個の分枝状区分を含むシロキサン部分であり得る。特定の実施形態において、Ｚは、分枝状（すなわち、少なくとも１個の分枝状区分を含む）である。
【００２９】
特定の実施形態において、各ポリエーテル部分Ｙは、直鎖状であり、シリコーンポリエーテルコポリマーは、以下の構造のうちの１つを有し得る：
【化３】
2020533423.tif 000004
各Ｘ、Ｙ、Ｚ、および下付き文字ｃは、上記で定義されている。代替的に、各ポリエーテル部分Ｙは、分枝状であり得る。例えば、シリコーンポリエーテルコポリマーは、以下の構造のうちの１つを有し得る：
【化４】
2020533423.tif 000005
各Ｘ、Ｙ、Ｚ、および下付き文字ｃは、上記で定義されている。これらの構造に示されるように、各シロキサン部分Ｚは、直鎖状か、または分枝状であり得る。特定の実施形態において、ポリエーテル部分Ｙおよびシロキサン部分Ｚの両方が、分枝状であり得、シリコーンポリエーテルコポリマーは、以下の構造のうちの１つを有し得る：
【化５】
2020533423.tif 000006
各Ｘ、Ｙ、Ｚ、および下付き文字ｃは、上記で定義されている。
【００３０】
いくつかの実施形態において、各ポリエーテル部分Ｙおよび各シロキサン部分Ｚは直鎖状であり、シリコーンポリエーテルコポリマーは、以下の構造を有する：
【化６】
2020533423.tif 000007
【００３１】
式中、各Ｙ、Ｒ１、下付き文字ｃ、および下付き文字ｄは、上記で定義されたとおりである。例えば、いくつかのかかる実施形態において、各Ｘが式（Ｉ）を有する場合に、シリコーンポリエーテルコポリマーは、以下の構造を有する：
【化７】
2020533423.tif 000008
式中、各Ｙ、Ｒ１、Ｒ２、Ｄ１、下付き文字ａ、下付き文字ｂ、下付き文字ｃ、下付き文字ｄ、下付き文字ｅ、および下付き文字ｆは、上記で定義されたとおりである。
【００３２】
特定の実施形態において、Ｘは、式（Ｉ）を有し、ｅは、１である。これらの実施形態において、シリコーンポリエーテルコポリマーは、以下の構造を有する：
【化８】
2020533423.tif 000009
式中、各Ｙ、Ｒ１、Ｒ２、Ｄ１、下付き文字ａ、下付き文字ｂ、下付き文字ｃ、下付き文字ｄ、および下付き文字ｆは、上記で定義されたとおりである。いくつかのかかる実施形態において、ｆは、０であり、シリコーンポリエーテルコポリマーは、以下の構造を有する：
【化９】
2020533423.tif 000010
式中、各Ｙ、Ｒ１、Ｒ２、Ｄ１、下付き文字ａ、下付き文字ｂ、下付き文字ｃ、および下付き文字ｄは、上記で定義されたとおりである。これらの実施形態のいくつかにおいて、ｂは、０であり、シリコーンポリエーテルコポリマーは、以下の構造を有する：
【化１０】
2020533423.tif 000011
式中、各Ｙ、Ｒ１、Ｒ２、Ｄ１、下付き文字ａ、下付き文字ｃ、および下付き文字ｄは、上記で定義されたとおりである。他の実施形態において、ｂは、１であり、シリコーンポリエーテルコポリマーは以下の構造を有する：
【化１１】
2020533423.tif 000012
式中、各Ｙ、Ｒ１、Ｒ２、Ｄ１、下付き文字ａ、下付き文字ｃ、および下付き文字ｄは、上記で定義されたとおりである。他の実施形態において、ｆは、１であり、ｂは、１であり、シリコーンポリエーテルコポリマーは以下の構造を有する：
【化１２】
2020533423.tif 000013
式中、各Ｙ、Ｒ１、Ｒ２、Ｄ１、下付き文字ａ、下付き文字ｂ、下付き文字ｃ、および下付き文字ｄは、上記で定義されたとおりである。
【００３３】
いくつかの実施形態において、Ｘは、式（Ｉ）を有し、ｅは、２である。これらの実施形態において、シリコーンポリエーテルコポリマーは、以下の構造を有する：
【化１３】
2020533423.tif 000014
式中、各Ｙ、Ｒ１、Ｒ２、Ｄ１、下付き文字ａ、下付き文字ｂ、下付き文字ｃ、下付き文字ｄ、および下付き文字ｆは、上記で定義されたとおりである。いくつかのかかる実施形態において、ｆは、０であり、シリコーンポリエーテルコポリマーは、以下の構造を有する：
【化１４】
2020533423.tif 000015
式中、各Ｙ、Ｒ１、Ｒ２、Ｄ１、下付き文字ａ、下付き文字ｂ、下付き文字ｃ、および下付き文字ｄは、上記で定義されたとおりである。これらの実施形態のいくつかにおいて、ｂは、１であり、シリコーンポリエーテルコポリマーは、以下の構造を有する：
【化１５】
2020533423.tif 000016
式中、各Ｙ、Ｒ１、Ｒ２、Ｄ１、下付き文字ａ、下付き文字ｃ、および下付き文字ｄは、上記で定義されたとおりである。他の実施形態において、ｂは、０であり、シリコーンポリエーテルコポリマーは以下の構造を有する：
【化１６】
2020533423.tif 000017
式中、各Ｙ、Ｒ１、Ｒ２、Ｄ１、下付き文字ａ、下付き文字ｃ、および下付き文字ｄは、上記で定義されたとおりである。他の実施形態において、ｆは、１であり、ｂは、１であり、シリコーンポリエーテルコポリマーは以下の構造を有する：
【化１７】
2020533423.tif 000018
式中、各Ｙ、Ｒ１、Ｒ２、Ｄ１、下付き文字ａ、下付き文字ｃ、および下付き文字ｄは、上記で定義されたとおりである。
【００３４】
各Ｘが式（ＩＩ）を有する場合に、シリコーンポリエーテルコポリマーは、以下の構造を有する：
【化１８】
2020533423.tif 000019
式中、各Ｙ、Ｒ１、Ｄ１、下付き文字ａ、下付き文字ｔ、および下付き文字ｕは、上で定義されたとおりである。かかる実施形態において、Ｘは、環状部分を含む。特定の実施形態において、（ｔ＋ｕ）は２〜１４、代替的に２〜９、代替的に２〜６、代替的に２〜５、代替的に２〜４である。
【００３５】
上記の例示的な構造は、シリコーンポリエーテルコポリマーにおける各Ｘ、各Ｙ、および／または各Ｚが同じであることに基づく。しかしながら、上述されるように、各Ｘ、各Ｙ、および各Ｚは、独立して選択される。したがって、当業者は、各Ｘ、各Ｙ、および／または各Ｚの選択に基づいて、シリコーンポリエーテルコポリマーに関連する構造を容易に理解する。
【００３６】
シリコーンポリエーテルコポリマーを調製する方法もまた、開示される。この方法は、ヒドロシリル化触媒の存在下で、平均で２個以上の末端不飽和基を有するポリエーテル化合物、鎖延長化有機シリコーン化合物、および末端保護化有機シリコーン化合物を反応させて、シリコーンポリエーテルコポリマーを得ることを含む。
【００３７】
本明細書の記載を考慮して当業者によって理解されるように、この方法で利用されるポリエーテル化合物は、ポリエーテル部分Ｙに対応するシリコーン−ポリエーテルコポリマーの一部を形成し、この方法で利用される鎖延長化有機シリコーン化合物は、シロキサン部分Ｚに対応するシリコーンポリエーテルコポリマーの一部を形成し、この方法で利用される末端保護化有機シリコーン化合物は、シリコーン部分Ｘに対応するシリコーンポリエーテルコポリマーの一部を形成する。
【００３８】
典型的には、ポリエーテル化合物は式：Ｙ１［Ｒ４］ｉを有し、式中、各Ｒ４は、２〜１４個の炭素原子を有する独立して選択される不飽和基であり、下付き文字ｉは、＞１であり、Ｙ１は、少なくとも１個のポリエーテル基を含むポリエーテル部分である。
【００３９】
各Ｒ４は、２〜１４個の炭素原子を有する独立して選択される不飽和基である。典型的には、Ｒ４は、アルケニル基またはアルキニル基を含むか、代替的にアルケニル基またはアルキニル基である。その具体的な例としてはＨ２Ｃ＝ＣＨ−、Ｈ２Ｃ＝ＣＨＣＨ２−、Ｈ２Ｃ＝ＣＨＣＨ２ＣＨ２−、Ｈ２Ｃ＝ＣＨ（ＣＨ２）３−、Ｈ２Ｃ＝ＣＨ（ＣＨ２）４−、Ｈ２Ｃ＝Ｃ（ＣＨ３）−、Ｈ２Ｃ＝Ｃ（ＣＨ３）ＣＨ２−、Ｈ２Ｃ＝Ｃ（ＣＨ３）ＣＨ２ＣＨ２−、Ｈ２Ｃ＝Ｃ（ＣＨ３）ＣＨ２ＣＨ（ＣＨ３）−、Ｈ２Ｃ＝Ｃ（ＣＨ３）ＣＨ（ＣＨ３）ＣＨ２−、Ｈ２Ｃ＝Ｃ（ＣＨ３）Ｃ（ＣＨ３）２−、ＨＣ≡Ｃ−、ＨＣ≡ＣＣＨ２−、ＨＣ≡ＣＣＨ（ＣＨ３）−、ＨＣ≡ＣＣ（ＣＨ３）２−、およびＨＣ≡ＣＣ（ＣＨ３）２ＣＨ２−が含まれる。
【００４０】
特定の実施形態において、各Ｒ４は、式ＣＨ２Ｃ（Ｒ３）−［Ｄ２］ｍ−を有し、式中、各Ｒ３は、１〜６個の炭素原子を有する独立したヒドロカルビル基、アルコキシ基、シリル基、またはＨであり、各Ｄ２は、１〜６個の炭素原子を有する独立して選択される二価の基であり、下付き文字ｍは、０または１である。特定の実施形態において、Ｒ３は、−ＣＨ３である。これらまたは他の実施形態において、Ｄ２は、−ＣＨ２−である。特定の実施形態において、各Ｒ４は、Ｈ２Ｃ＝Ｃ（ＣＨ３）ＣＨ２−である。
【００４１】
下付き文字ｉは、２、３、４、５、６などのような＞１である。一般に、ポリエーテル化合物は、下付き文字ｉが、Ｙ１の原子価に対応するように、Ｙ１の各末端にＲ４を含み、これは少なくとも２であるが、その分枝に応じて３、４、５、またはそれ以上であり得る。
【００４２】
各Ｙ１は、上述されるポリエーテル基のいずれかなどの少なくとも１個のポリエーテル基を含むポリエーテル部分である。典型的には、Ｙ１のポリエーテル基は、一般式−Ｏ−（ＣｎＨ２ｎＯ）ｗ−を有し、下付き文字ｎは、下付き文字ｗによって示される各部分において２〜４から独立して選択され、下付き文字ｗは、１〜１０００である。特定の実施形態において、Ｙ１の少なくとも１個のポリエーテル基は、式−Ｏ−［Ｃ２Ｈ４Ｏ］ｘ［Ｃ３Ｈ６Ｏ］ｙ［Ｃ４Ｈ８Ｏ］ｚ−を有し、式中、各下付き文字ｘは、０〜９９９であり、各下付き文字ｙは、独立して１〜１０００であり、各下付き文字ｚは、独立して０〜９９９であり、下付き文字ｘ、ｙ、およびｚによって示される単位は、ポリエーテル基においてランダム化されたもしくはブロック形態であり得る。
【００４３】
いくつかの実施形態において、Ｙ１は、分枝状であり、一般式［Ｒ４］ｉ’［Ｐ］を有し、式中、Ｒ４は、上記で定義されており、下付き文字ｉ’は、≧３（例えば、３、４、５、６、７、８、９、１０など）であり、Ｐは、上述されるポリエーテルの少なくとも１個を含む分枝状ポリエーテルである。例えば、かかるいくつかの実施形態において、Ｐは、ポリオール（例えば、ブタンジオール、グリセロール、ソルビトールなど）、および２、３、またはそれ以上のポリオキシアルキレン（例えば、ポリオキシプロピレン）から形成されるポリエーテルであり、Ｒ４部分のｉ’の数を伴って末端保護される。そのような場合に、ポリオールを構成するアルコール官能基の数は、ｉ’の最大数に対応するであろう。しかしながら、ポリオールから延びる全てのポリオキシアルキレン鎖が末端保護されていない場合、ｉ’は、ポリオールを構成するアルコール官能基の数よりも少なくなるであろう。
【００４４】
特定の実施形態において、ポリエーテル化合物は、直鎖状、およびｉ＝２であり、ポリエーテル化合物は、式Ｒ４−Ｙ１−Ｒ４を有し、式中、Ｙ１および各Ｒ４は、上記で定義されたとおりである。例えば、いくつかのかかる実施形態において、ポリエーテル化合物は以下の式を有し：
ＣＨ２Ｃ（Ｒ３）−［Ｄ２］ｍ−Ｏ−［Ｃ２Ｈ４Ｏ］ｘ［Ｃ３Ｈ６Ｏ］ｙ［Ｃ４Ｈ８Ｏ］ｚ−［Ｄ２］ｍ−Ｃ（Ｒ３）ＣＨ２、
【００４５】
式中、各Ｒ３、Ｄ２、下付き文字ｍ、下付き文字ｘ、下付き文字ｙ、および下付き文字ｚは、上記で定義されたとおりである。特定の実施形態において、各Ｒ３は、メチルであり、各Ｄ２は、ＣＨ２であり、各下付き文字ｍは、１である。これらまたは他の実施形態において、下付き文字ｘおよびｚは、各々０であり、ポリエーテル化合物のポリエーテル部分は、オキシプロピレン単位のみを含む。
【００４６】
鎖延長化有機シリコーン化合物は、典型的には、少なくとも２個の末端シリコーン結合Ｈ基を有するオルガノハイドロジェンシロキサンである。しかしながら、鎖延長化有機シリコーン化合物は、分枝状であり得、３、４、またはそれ以上の末端シリコーン結合Ｈ基を有する。例えば、連鎖延長化有機シリコーン化合物は、以下の式のうちの１つを有し得る：
【化１９】
2020533423.tif 000020
式中、Ｚ’は、シロキサン部分であり、各Ｒ１は、上記で定義されたとおりである。したがって、鎖延長化有機シリコーン化合物は、典型的には、直鎖状水素化シリコーン官能性有機シリコーン化合物か、分枝状水素化シリコーン官能性有機シリコーン化合物か、または両方を含む。
【００４７】
いくつかの実施形態において、鎖延長化有機シリコーン化合物は、式［Ｒ１ｈ’ＳｉＯ（４−ｈ’）／２］ｄ’のシロキサン部分Ｚ’を含み、下付き文字ｄ’は、１〜１０００であり、下付き文字ｈ’は、下付き文字ｄ’によって示される各部分において０〜２から独立して選択され、Ｒ１は、上記で定義されたとおりである。かかる実施形態において、鎖延長化有機シリコーン化合物は、典型的には、シロキサン部分Ｚ’の末端シリコーン原子と結合した水素化物、シリコーン結合Ｈ原子を有する末端シリル基、またはそれらの組み合わせを含む。
【００４８】
特定の実施形態において、シロキサン部分Ｚ’は直鎖状であり、鎖延長化有機シリコーン化合物は、以下の式を有するオルガノハイドロジェンシロキサンである：
【化２０】
2020533423.tif 000021
式中、各Ｒ１は、上記で定義されたとおりであり、下付き文字ｄ’は、１〜９９９である。
【００４９】
上記で導入されたように、この方法で利用される末端保護化有機シリコーン化合物は、上記の式（Ｉ）および（ＩＩ）のシリコーン部分Ｘを形成する。したがって、末端保護化有機シリコーン化合物は、当技術分野で理解されているように、シリコーンポリエーテルコポリマーを形成するのに好適な任意の有機シリコーン化合物であり得る。典型的には、末端保護化有機シリコーン化合物は、少なくとも１個のシリコーン結合水素原子を含むオルガノハイドロジェンシロキサン化合物である。オルガノハイドロジェンシロキサン化合物のシリコーン結合水素原子は、この方法で利用されるヒドロシリル化触媒の存在下でヒドロシリル化反応を介してポリエーテル化合物の不飽和基Ｒ４と反応する。
【００５０】
特定の実施形態において、末端保護化有機シリコーン化合物は、式（ＩＩＩ）および（ＩＶ）のうちの１つを有するオルガノハイドロジェンシロキサン化合物である：
【化２１】
2020533423.tif 000022
式中、各Ｒ１、Ｒ２、Ｄ１、下付き文字ａ、下付き文字ｂ、下付き文字ｅ、下付き文字ｆ、下付き文字ｔ、および下付き文字ｕは、上記で定義されたとおりである。
【００５１】
当技術分野で容易に理解されるように、式（ＩＩＩ）のオルガノハイドロジェンシロキサンは、シリコーンポリエーテルコポリマーにおいて式（Ｉ）のシロキサン部分をもたらし、式（ＩＶ）のオルガノハイドロジェンシロキサンは、シリコーンポリエーテルコポリマーにおいて式（ＩＩ）のシロキサン部分をもたらす。
【００５２】
式（ＩＩＩ）および（ＩＶ）のオルガノハイドロジェンシロキサン化合物は、任意の好適な技術を介して作製することができる。オルガノハイドロジェンシロキサンは、米国仮特許出願公開第６２／５２４６３７号、第６２／５２４６３６号、および第６２／５２４６３９号に開示される方法に従って調製することができ、これらの主題は参照により本明細書に組み込まれる。
【００５３】
当技術分野で理解されているように、ポリエーテル化合物、鎖延長化有機シリコーン化合物、および末端保護化有機シリコーン化合物は、任意の順序または組み合わせで反応させて、シリコーンポリエーテルコポリマーを得ることができる。特定の実施形態において、この方法は、ヒドロシリル化触媒の存在下で、ポリエーテル化合物および鎖延長化有機シリコーン化合物を反応させて、シロキサンポリエーテル化合物（すなわち、鎖延長シリコーンポリエーテル化合物）を得ることと、ヒドロシリル化触媒の存在下で、シロキサンポリエーテル化合物および末端保護化有機シリコーン化合物を反応させて、シリコーンポリエーテルコポリマーを得ることとを含む。シロキサンポリエーテル化合物は、任意の好適な技術により調製され得る。例えば、特定の実施形態において、シロキサンポリエーテル化合物は、ヒドロシリル化触媒の存在下で２個の末端不飽和基を有するポリエーテル化合物および鎖延長化有機シリコーン化合物を反応させて、シロキサンポリエーテル化合物を得ることにより調製される。
【００５４】
かかる実施形態で利用されるシロキサンポリエーテル化合物は、式［ＺｊＹｏ］ｃを有するシリコーンポリエーテルコポリマーの一部を形成し、Ｚ、Ｙ、下付き文字ｃ、下付き文字ｊ、下付き文字ｏは、上記で定義されている。例えば、ポリエーテル部分Ｙおよびシロキサン部分Ｚが、直鎖状である場合に、シロキサンポリエーテル化合物は、以下の式を有し得る：
【化２２】
2020533423.tif 000023
式中、各Ｙ、Ｒ１、下付き文字ｃ、および下付き文字ｄは、上記で定義されたとおりである。したがって、利用されるシロキサンポリエーテル化合物は、例えば、分子量、各Ｙの特定の構造（すなわち中の単位）、下付き文字ｄによって表されるシロキシ単位の重合度などに基づいて、シリコーンポリエーテルコポリマーの所望される構造に基づいて選択され得る。
【００５５】
特定の実施形態において、シロキサンポリエーテル化合物は、以下の式を有する：
【化２３】
2020533423.tif 000024
【００５６】
かかる実施形態において、各Ｙ１およびＲ１は、上記で定義されたとおりであり、典型的には、下付き文字ｃは、１〜１００、代替的に１〜５０、代替的に１〜２５、代替的に１〜１０、代替的に１〜５などの、１〜１５０である。典型的には、各下付き文字ｄは、下付き文字ｃによって示される各部分において、１〜５００、代替的に１〜３００、代替的に１〜１００、代替的に１〜５０、代替的に１〜１０などの、１〜１０００である。
【００５７】
ポリエーテル化合物および鎖延長化有機シリコーン化合物は、典型的には、１．００１：１〜２：１、代替的に１．４：１〜１．７：１、代替的に１．０５：１〜１．５：１、代替的に１．１：１〜１．２：１、代替的に１．２：１〜１．５：１のモル比で反応する。シロキサンポリエーテル化合物は、典型的には、ポリエーテル化合物および鎖延長化有機シリコーン化合物のモル比によって形成され、下付き文字ｃの所望される値に達する。
【００５８】
シリコーンポリエーテル化合物および末端保護化有機シリコーン化合物は、典型的には、シリコーンポリエーテルの不飽和基および末端保護化有機シリコーン化合物の水素化シリコーン基との間のモル比１．５：１〜１：１．５、代替的に１．４：１〜１：１．４、代替的に１．３：１〜１：１．３、代替的に１．２：１〜１：１．２、代替的に１．１：１〜１：１．１、代替的に１．１：１〜１：１で反応する。シリコーンポリエーテルが、二官能性である場合に、シリコーンポリエーテルコポリマーは、典型的には、シリコーンポリエーテル化合物および末端保護化有機シリコーン化合物の１：２のモル比によって形成されるが、他方に対して一方のモル過剰を利用してもよい。
【００５９】
特定の実施形態において、この方法は、ヒドロシリル化触媒の存在下で、ポリエーテル化合物および末端保護化有機シリコーン化合物を反応させて、末端保護シリコーンポリエーテル化合物を得、ヒドロシリル化触媒の存在下で、末端保護シリコーンポリエーテル化合物および鎖延長化有機シリコーン化合物を反応させて、シリコーンポリエーテルコポリマーを得ることを含む。これらまたは他の実施形態において、この方法は、ポリエーテル化合物の少なくとも一部および末端保護シリコーンポリエーテル化合物の一部を反応させて、末端保護シリコーンポリエーテル化合物を得ることと、各々が上述されるように、ポリエーテル化合物の少なくとも一部および鎖延長化有機シリコーン化合物の一部をさらに反応させて、シロキサンポリエーテル化合物を得ることとを含む。
【００６０】
ヒドロシリル化反応触媒は限定されないが、ヒドロシリル化反応を触媒するための任意の既知のヒドロシリル化反応触媒であり得る。異なるヒドロシリル化反応触媒の組み合わせが利用され得る。
【００６１】
特定の実施形態において、ヒドロシリル化反応触媒は、第ＶＩＩＩ族から第ＸＩ族の遷移金属を含む。第ＶＩＩＩ族から第ＸＩ族の遷移金属は、現代式のＩＵＰＡＣ命名法を指す。第ＶＩＩＩ属の遷移金属は、鉄（Ｆｅ）、ルテニウム（Ｒｕ）、オスミウム（Ｏｓ）、およびハッシウム（Ｈｓ）であり、第ＩＸ属の遷移金属は、コバルト（Ｃｏ）、ロジウム（Ｒｈ）、およびイリジウム（Ｉｒ）であり、第Ｘ属の遷移金属は、ニッケル（Ｎｉ）、パラジウム（Ｐｄ）、および白金（Ｐｔ）であり、第ＸＩ属の遷移金属は、銅（Ｃｕ）、銀（Ａｇ）、および金（Ａｕ）である。それらの組み合わせ、それらの錯体（例えば、有機金属錯体）、およびそのような金属の他の形態は、ヒドロシリル化反応触媒として利用され得る。
【００６２】
ヒドロシリル化反応触媒に好適な触媒の追加例には、レニウム（Ｒｅ）、モリブデン（Ｍｏ）、第ＩＶ属の遷移金属（すなわち、チタン（Ｔｉ）、ジルコニウム（Ｚｒ）、および／またはハフニウム（Ｈｆ））、ランタニド、アクチニド、ならびに第Ｉ属および第ＩＩ属の金属錯体（例えば、カルシウム（Ｃａ）、カリウム（Ｋ）、ストロンチウム（Ｓｒ）などを含むもの）が含まれる。それらの組み合わせ、それらの錯体（例えば、有機金属錯体）、およびそのような金属の他の形態は、ヒドロシリル化反応触媒として利用され得る。
【００６３】
ヒドロシリル化反応触媒は、任意の好適な形態であり得る。例えば、ヒドロシリル化反応触媒は固体であり得、その例には、白金系触媒、パラジウム系触媒、および同様の貴金属系触媒、ならびにニッケル系触媒も含まれる。それらの具体的な例には、ニッケル、パラジウム、白金、ロジウム、コバルト、および同様の元素、ならびに白金−パラジウム、ニッケル−銅−クロム、ニッケル−銅−亜鉛、ニッケル−タングステン、ニッケル−モリブデン、および複数の金属の組み合わせを含む類似の触媒が含まれる。固体触媒の追加例には、Ｃｕ−Ｃｒ、Ｃｕ−Ｚｎ、Ｃｕ−Ｓｉ、Ｃｕ−Ｆｅ−ＡＩ、Ｃｕ−Ｚｎ−Ｔｉ、および同様の銅含有触媒などが含まれる。
【００６４】
ヒドロシリル化反応触媒は、固体担体の中または上にあり得る。担体の例には、活性炭、シリカ、シリカアルミナ、アルミナ、ゼオライト、および他の無機粉末／粒子（例えば、硫酸ナトリウムなど）などが含まれる。ヒドロシリル化反応触媒はまた、ビヒクル、例えば、ヒドロシリル化反応触媒を可溶化する溶剤、代替的にヒドロシリル化反応触媒を単に担持するが、可溶化しないビヒクルに配置され得る。そのようなビヒクルは、当技術分野で知られている。
【００６５】
特定の実施形態では、ヒドロシリル化反応触媒は白金を含む。これらの実施形態では、ヒドロシリル化反応触媒は、例えば、白金黒、化合物、例えば、塩化白金酸、塩化白金酸六水和物、塩化白金酸と一価アルコールとの反応生成物、白金ビス（エチルアセトアセテート）、白金ビス（アセチルアセトネート）、塩化白金、およびそのような化合物とオレフィンまたはオルガノポリシロキサンとの錯体、ならびにマトリックスまたはコアシェル型化合物にマイクロカプセル化された白金化合物により例示される。マイクロカプセル化ヒドロシリル化触媒およびそれらの調製方法もまた、米国特許第４，７６６，１７６号および同第５，０１７，６５４号に例示されているように、当技術分野で知られており、それらの全体が参照により本明細書に組み込まれる。
【００６６】
ヒドロシリル化反応触媒としての使用に好適な白金とオルガノポリシロキサンとの錯体には、白金との１，３−ジエテニル−１，１，３，３−テトラメチルジシロキサン錯体が含まれる。これらの錯体は樹脂マトリックス中にマイクロカプセル化することができる。代替的に、ヒドロシリル化反応触媒は、白金との１，３−ジエテニル−１，１，３，３−テトラメチルジシロキサン錯体を含み得る。ヒドロシリル化反応触媒は、塩化白金酸を、ジビニルテトラメチルジシロキサンまたはアルケン−白金−シリル錯体などの脂肪族性不飽和有機シリコーン化合物と反応させることを含む方法により調製され得る。アルケン−白金−シリル錯体は、例えば、０．０１５モルの（ＣＯＤ）ＰｔＣｌ２を０．０４５モルのＣＯＤおよび０．０６１２モルのＨＭｅＳｉＣｌ２と混合することにより調製され得、ＣＯＤはシクロオクタジエンを表す。
【００６７】
成分に好適なヒドロシリル化触媒の追加の例は、例えば、米国特許第３，１５９，６０１号、第３，２２０，９７２号、第３，２９６，２９１号、第３，４１９，５９３号、第３，５１６，９４６号、第３，８１４，７３０号、第３，９８９，６６８号、第４，７８４，８７９号、第５，０３６，１１７号、および第５，１７５，３２５号に記載されており、その開示はその全体が参照により本明細書に組み込まれる。
【００６８】
ヒドロシリル化反応触媒は、さらに、または代替的に、光活性化可能なヒドロシリル化触媒でもあり得、これは照射および／または熱により硬化を開始してもよい。光活性化可能なヒドロシリル化触媒は、特に１５０〜８００ナノメートル（ｎｍ）の波長を有する放射線への曝露時にヒドロシリル化反応を触媒することができる任意のヒドロシリル化触媒であり得る。
【００６９】
シリコーンポリエーテルコポリマーを含むシーラントもまた、提供される。より具体的には、シーラントは、（Ｉ）シリコーンポリエーテルコポリマーを含むコポリマー、および（ＩＩ）縮合反応触媒を含む。
【００７０】
（ＩＩ）縮合反応触媒は限定されないが、いくつかの実施形態において、スズ触媒、チタン触媒、ジルコン酸触媒、およびジルコニウム触媒によって例示される。好適なスズ触媒の一般的な例には、スズの原子価が＋４または＋２のいずれかである有機スズ化合物（例えば、スズ（ＩＶ）化合物および／またはスズ（ＩＩ）化合物）が含まれる。スズ（ＩＶ）化合物の具体例には、ジブチルスズジラウレート、ジラウリン酸ジメチルスズ、ジ−（ｎ−ブチル）スズビスケトネート、ジブチルスズジアセテート、ジブチルスズマレエート、ジブチルスズジアセチルアセトネート、ジブチルスズジメトキシド、カルボメトキシフェニルスズトリスウベレート、ジブチルスズジオクタノエート、ジブチルスズジホルメート、イソブチルスズトリコレート、ジメチルスズジブチレート、ジメチルスズジネオデコノエート、ジブチルスズジネオデコノエート、トリエチルスズ酒石酸、ジブチルスズジベンゾエート、ブチルスズトリ−２−エチルヘキサノエート、ジオクチルスズジアセテート、スズオクチル酸、スズオレイン酸、スズブチレート、スズナフテン酸、ジメチルスズジクロリドなどのカルボン酸の第二錫塩、それらの組み合わせ、および／またはそれらの部分加水分解生成物が含まれる。スズ（ＩＶ）化合物の追加の例は、当技術分野で知られており、Ｔｈｅ  Ｄｏｗ  Ｃｈｅｍｉｃａｌ  ＣｏｍｐａｎｙのビジネスユニットであるヨーロッパのスイスのＡｃｉｍａ  Ｓｐｅｃｉａｌｔｙ  ＣｈｅｍｉｃａｌｓからのＭｅｔａｔｉｎ（登録商標）７４０およびＦａｓｃａｔ（登録商標）４２０２、ならびにＬＡ、ＨａｈｎｖｉｌｌｅのＧａｌａｔａ  ＣｈｅｍｉｃａｌｓからのＦｏｒｍｒｅｚ（登録商標）ＵＬ−２８などが市販されている。スズ（ＩＩ）化合物の具体例としては、スズ（ＩＩ）ジアセテート、スズ（ＩＩ）ジオクタノエート、スズ（ＩＩ）ジエチルヘキサノエート、スズ（ＩＩ）ジラウレートなどの有機カルボン酸のスズ（ＩＩ）塩、オクタン酸第一錫、オレイン酸第一錫、酢酸第一錫、ラウリン酸第一錫、ステアリン酸第一錫、ナフテン酸第一錫、ヘキサン酸第一錫、コハク酸第一錫、カプリル酸第一錫などのカルボン酸の第一錫塩、およびそれらの組み合わせが含まれる。好適なチタン触媒の例には、テトラ−ｎ−ブチルチタネートテトライソプロピルチタネート、テトラ−２−エチルヘキシルチタネート、テトラフェニルチタネート、トリエタノールアミンチタネート、有機シロキシチタン化合物などのチタンエステル、ならびにチタンエチルアセトアセテート、ジイソプロポキシジ（エトキシアセトアセチル）チタン、およびビス（アセトアセトニル）−ジイソプロポキシチタン（ＩＶ）などのジカルボニルチタン化合物が含まれる。これらのチタン触媒の多くはＴＸ，ヒューストンのＤｏｆｔ  Ｋｅｔａｌ  Ｓｐｅｃｉａｌｔｙ  Ｃａｔａｌｙｓｔｓ  ＬＬＣからのＴｙｚｏｒ（商標）ＤＣ、Ｔｙｚｏｒ（商標）ＴｎＢＴ、およびＴｙｚｏｒ（商標）９０００などのように市販されている。特定の実施形態において、（ＩＩ）縮合反応触媒は、上記に例示したものの１つのようなチタン触媒であり、例えば、シーラントが室温加硫化シーラント組成物であるか、または室温加硫シーラント組成物として配合され得���。シーラント中に存在する（ＩＩ）縮合反応触媒の量は、様々な要因（例えば、シーラント中に存在する（Ｉ）コポリマーの量および／または種類、任意の追加材料の種類および／または量など）に依存し、当業者によって容易に決定され得る。典型的には、シーラントは、シーラント中に存在する（Ｉ）コポリマーの総重量に基づいて、０．２〜６、代替的に０．５〜３重量部の量における（ＩＩ）縮合反応触媒を含む。
【００７１】
いくつかの実施形態において、シーラントは、１つ以上の添加剤をさらに含む。シーラント中に存在し得る適切な添加剤の例としては、充填剤、処理剤（例えば、充填処理剤）、架橋剤、接着促進剤、表面改質剤、乾燥剤、増量剤、殺生物剤、難燃剤、可塑剤、末端遮断剤、接合剤、老化防止添加剤、水放出剤、顔料、レオロジー調整剤、担体、粘着付与剤、腐食阻害剤、触媒抑制剤、粘度調整剤、ＵＶ吸収剤、抗酸化剤、光安定剤など、およびそれらの組み合わせが含まれる。
【００７２】
特定の実施形態において、シーラントは充填剤を含む。充填剤は、補強充填剤、増量充填剤、導電性充填剤（例えば、導電性、熱伝導性、または両方）など、またはそれらの組み合わせであり得、またはそれらを含む。好適な補強充填剤の例としては、沈降炭酸カルシウム、およびヒュームシリカ、シリカエアロゲル、シリカキセロゲル、および沈降シリカなどの補強シリカ充填剤が含まれる。特定の好適な沈降炭酸カルシウムには、ＳｏｌｖａｙからのＷｉｎｎｏｆｉｌ（登録商標）ＳＰＭ、ならびにＳｐｅｃｉａｌｔｙ  Ｍｉｎｅｒａｌｓ，ＩｎｃからのＵｌｔｒａｐｆｌｅｘ（登録商標）およびＵｌｔｒａｐｆｌｅｘ（登録商標）１００が含まれる。ヒュームドシリカの例は当技術分野で知られており、米国、ＭａｓｓａｃｈｕｓｅｔｔｓのＣａｂｏｔ  ＣｏｒｐｏｒａｔｉｏｎによってＣＡＢ−Ｏ−ＳＩＬの名称のもとで販売されているものなどのように市販されている。好適な増量充填剤の例としては、粉砕石英、酸化アルミニウム、酸化マグネシウム、粉砕炭酸カルシウムなどの炭酸カルシウム、沈降炭酸カルシウム、酸化亜鉛、タルク、珪藻土、酸化鉄、粘土、雲母、白亜、二酸化チタン、ジルコニア、砂、カーボンブラック、グラファイト、またはそれらの組み合わせが含まれる。増量充填剤の例としては、当技術分野で知られており、ＷＶ、Ｂｅｒｋｅｌｅｙ  ＳｐｒｉｎｇｓのＵ．Ｓ．ＳｉｌｉｃａによってＭＩＮ−Ｕ−ＳＩＬという名称のもとで販売されている粉砕石英を含め、市販されている。市販の増量充填剤の他の例としては、ＩｍｅｒｙｓからのＣＳ−１１、ＨｕｂｅｒからのＧ３Ｔ、Ｓｐｅｃｉａｌｔｙ  Ｍｉｎｅｒａｌｓ，Ｉｎｃ．からのＰｆｉｎｙｌ  ４０２、およびＯｍｙａからのＯｍｙａｃａｒｂ  ２Ｔの名称のもとで販売されている炭酸カルシウムが含まれる。シーラント中に存在する充填剤の量は、様々な要因（例えば、シーラント中に存在する（Ｉ）コポリマーの量および／または種類、任意の追加材料の種類および／または量など）に依存し、当業者によって容易に決定され得る。シーラントの特定の実施において利用される充填剤の正確な量は、２つ以上の種類の充填剤が利用されるかにも依存する。典型的には、存在する場合、シーラントは、シーラントの重量に基づいて、０．１〜９５、代替的に１〜６０、代替的に１〜２０重量％の量の充填剤を含む。
【００７３】
特定の実施形態において、シーラントは処理剤を含む。処理剤は限定されないが、シーラント中に存在し得る充填剤および他の添加剤（例えば、物理的乾燥剤、難燃剤、顔料、および／または水放出剤）など、シーラントの添加剤の処理（例えば、表面処理）に使用するのに好適な任意の処理剤であり得る。より具体的には、固体および／または粒子状添加剤は、シーラントに添加される前に処理剤で処理され得る。代替的に、またはさらには、固体および／または粒子状添加剤は、処理剤でその場で処理され得る。好適な処理剤の一般的な例としては、アルコキシシラン、アルコキシ官能性オリゴシロキサン、環状ポリオルガノシロキサン、ヒドロキシル官能性オリゴシロキサン（例えば、ジメチルシロキサンまたはメチルフェニルシロキサン）、脂肪酸（例えば、ステアリン酸カルシウムなどのステアリン酸）など、およびそれらの組み合わせが含まれる。処理剤の具体例としては、アルキルチオール、脂肪酸、チタネート、チタネートカップリング剤、ジルコネートカップリング剤など、およびそれらの組み合わせが含まれる。
【００７４】
いくつかの実施形態において、処理剤は、有機シリコーン充填剤の処理剤であるか、または有機シリコーン充填剤の処理剤を含む。そのような有機シリコーン充填剤の処理剤の例としては、有機クロロシラン、有機シロキサン、有機ジシラザン（例えば、ヘキサアルキルジシラザン）、および有機アルコキシシラン（例えば、ＣＨ３Ｓｉ（ＯＣＨ３）３、Ｃ６Ｈ１３Ｓｉ（ＯＣＨ３）３、Ｃ８Ｈ１７Ｓｉ（ＯＣ２Ｈ５）３、Ｃ１０Ｈ２１Ｓｉ（ＯＣＨ３）３、Ｃ１２Ｈ２５Ｓｉ（ＯＣＨ３）３、Ｃ１４Ｈ２９Ｓｉ（ＯＣ２Ｈ５）３、Ｃ６Ｈ５ＣＨ２ＣＨ２Ｓｉ（ＯＣＨ３）３など）などのシリカ充填剤の処理に好適な組成物が含まれる。これらまたは他の実施形態において、処理剤は、式（Ｘ）：Ｒ１０ＡＳｉ（ＯＲ１１）４−Ａを有するアルコキシシランであるか、またはそれを含む。式（Ｘ）において、下付き文字Ａは、１、２、または３などの１〜３の整数であり、各Ｒ１０は、１〜５０個の炭素原子、代替的に、８〜３０個の炭素原子、代替的に８〜１８個の炭素原子、代替的に１〜５個の炭素原子を有する一価の炭化水素基などの、独立して選択される一価の有機基である。Ｒ１０は、飽和または不飽和、および分枝または非分枝であり得る。代替的に、Ｒ１０は、飽和および非分枝であり得る。Ｒ１０は、メチル、エチル、ヘキシル、オクチル、ドデシル、テトラデシル、ヘキサデシル、およびオクタデシルなどのアルキル基；ビニルなどのアルケニル基；ならびにベンジルおよびフェニルエチルなどの芳香族基によって例示される。各Ｒ１１は、独立して選択される１〜４個の炭素原子、代替的に１〜２個の炭素原子を有する飽和炭化水素基である。有機シリコーン充填剤の処理剤の具体例には、ヘキシルトリメトキシシラン、オクチルトリエトキシシラン、デシルトリメトキシシラン、ドデシルトリメトキシシラン、テトラデシルトリメトキシシラン、フェニルエチルトリメトキシシラン、オクタデシルトリメトキシシラン、オクタデシルトリエトキシシラン、およびそれらの組み合わせもまた、含まれる。
【００７５】
いくつかの実施形態において、処理剤は、アルコキシ官能性オリゴシロキサンであるか、またはアルコキシ官能性オリゴシロキサンを含む。好適なアルコキシ官能性オリゴシロキサンの例には、一般式（ＸＩ）：（Ｒ１２Ｏ）ＢＳｉ（ＯＳｉＲ１３２Ｒ１４）（４−Ｂ）を有するものが含まれる。式（ＸＩ）において、下付き文字Ｂは１、２、または３である。特定の実施形態において、下付き文字Ｂは３である。各Ｒ１２は、独立して選択されるアルキル基である。各Ｒ１３は、１〜１０個の炭素原子を有する独立して選択される不飽和の一価の炭化水素基である。各Ｒ１４は、少なくとも１０個の炭素原子を有する独立して選択される不飽和の一価の炭化水素基である。
【００７６】
特定の実施形態において、処理剤は、水素結合が可能なポリオルガノシロキサンであるか、水素結合が可能なポリオルガノシロキサンを含む。かかる処理剤は、処理されるシーラント成分（例えば、充填剤）の表面に相溶化部分をつなぐ手段として、クラスター化および／または分散される複数の水素結合を利用する。水素結合が可能な好適なポリオルガノシロキサンは、平均で分子ごとに水素結合が可能な少なくとも１個のシリコーン結合基を有し、典型的には、複数のヒドロキシル官能基を有する有機基、少なくとも１個のアミノ官能基を有する有機基、およびそれらの組み合わせから選択される。言い換えれば、水素結合可能なポリオルガノシロキサンは、典型的には、充填剤への付着の一次形態として水素結合を利用する。したがって、いくつかの実施形態において、ポリオルガノシロキサンは、充填剤と共有結合を形成することができない。ポリオルガノシロキサンは、縮合性シリル基（例えば、シリコーン結合アルコキシ基、シラザン、およびシラノール）を含まない場合がある。シーラント中またはシーラントとして使用するのに好適なポリオルガノシロキサンの例には、サッカライドシロキサンポリマー、アミノ官能性ポリオルガノシロキサン、およびそれらの組み合わせが含まれる。特定の実施形態において、シーラントは、糖類シロキサンポリマーを含むポリオルガノシロキサンを含む。
【００７７】
シーラント中に存在する処理剤の量は、様々な要因（例えば、シーラント中に存在（処理剤で処理されたものなど）する（Ｉ）コポリマーの量および／または種類、任意の追加材料の種類および／または量など）に依存し、当業者によって容易に決定され得る。典型的には、処理剤の量は、選択される処理剤の種類、処理される微粒子の種類および／または量、微粒子がシーラントに添加される前に処理されるか、またはその場で処理されるかに応じて異なる。典型的には、存在する場合、シーラントは、シーラントの重量に基づいて、０．０１〜２０、代替的に０．１〜１５、代替的に０．５〜５重量％の量の処理剤を含む。
【００７８】
いくつかの実施形態において、シーラントは、架橋剤、連鎖延長剤、可塑剤、末端遮断剤など、またはそれらの組み合わせなどのポリマー添加剤を含む。一般に、好適なポリマー添加剤としては、シーラントの（Ｉ）コポリマーに存在する官能基、またはそれと反応している別のポリマー添加剤に存在する官能基と反応する官能基を有する化合物が含まれる。特定のポリマー添加剤は、意図された機能（例えば、架橋、鎖延長、最終の遮断など）に基づいて命名され得る。しかしながら、本明細書に記載される特定のポリマー添加剤は、当業者によって容易に理解されるように複数の機能を有し得るため、ポリマー添加剤の種類間において機能が重複し得ることを理解されたい。例えば、好適な架橋剤としては、平均で分子ごとに（Ｉ）コポリマー内に存在するアルコキシ基と反応する２個以上の置換基を有する化合物を含むものが含まれ、および好適な連鎖延長剤としては、平均で分子ごとに（Ｉ）コポリマー内に存在するアルコキシ基または（Ｉ）コポリマーと反応した他のポリマー添加剤内に存在する基と反応する２個の置換基を有する化合物を含むものが含まれる。したがって、当業者によって理解されるように、様々な化合物を架橋剤および／または連鎖延長剤として使用でき得る。同様に、以下に記載される特定の可塑剤によって例示される様々な可塑剤も、シーラントの架橋剤および／または連鎖延長剤において、またはそれらとして互換的に利用でき得る。
【００７９】
いくつかの実施形態において、シーラントは架橋剤を含む。好適な架橋剤のいくつかの例には、加水分解性基を有するシラン架橋剤、またはその部分的もしくは完全な加水分解生成物が含まれる。かかるシラン架橋剤の例としては、一般式（ＸＩＩ）：Ｒ１５ＣＳｉ（Ｒ１６）（４−Ｃ）を有するシリコーン化合物を含むものが含まれ、式中、各Ｒ１５は、アルキル基などの、独立して選択される一価の炭化水素基であり、各Ｒ１６は、加水分解性置換基、例えば、ハロゲン原子、アセトアミド基、アセトキシなどのアシルオキシ基、アルコキシ基、アミド基、アミノ基、アミノオキシ基、ヒドロキシル基、オキシモ基、ケトキシモ基、またはメチルアセトアミド基、および下付き文字Ｃは、０、１、２、または３などの０〜３である。通常、下付き文字Ｃは、２を超える平均値を有する。代替的に、下付き文字Ｃは、３〜４の範囲の平均値を有する。典型的に、各Ｒ１６は、ヒドロキシル、アルコキシ、アセトキシ、アミド、またはオキシムから独立して選択される。好適なシラン架橋剤の特定の例としては、メチルジアセトキシメトキシシラン、メチルアセトキシジメトキシシラン、ビニルジアセトキシメトキシシラン、ビニルアセトキシジメトキシシラン、メチルジアセトキシエトキシシラン、メチルアセトキシジエトキシシラン、およびそれらの組み合わせが含まれる。
【００８０】
いくつかの実施形態において、架橋剤は、アシルオキシシラン、アルコキシシラン、ケトキシモシラン、オキシモシランなど、またはそれらの組み合わせを含む。
【００８１】
好適なアセトキシシラン架橋剤の例としては、テトラアセトキシシラン、有機トリアセトキシシラン、ジオルガノジアセトキシシラン、およびそれらの組み合わせが含まれる。アセトキシシランは、メチル、エチル、プロピル、イソプロピル、ブチル、第三級ブチルなどのアルキル基；ビニル、アリル、またはヘキセニルなどのアルケニル基；フェニル、トリル、またはキシリルなどのアリール基；ベンジルまたは２−フェニルエチルなどのアラルキル基；および３，３，３−トリフルオロプロピルなどのフッ素化アルキル基を含み得る。例示的なアセトキシシランとしては、テトラアセトキシシラン、メチルトリアセトキシシラン、エチルトリアセトキシシラン、ビニルトリアセトキシシラン、プロピルトリアセトキシシラン、ブチルトリアセトキシシラン、フェニルトリアセトキシシラン、オクチルトリアセトキシシラン、ジメチルジアセトキシシラン、フェニルメチルジアセトキシシラン、ビニルメチルジアセトキシシラン、ジフェニルジアセトキシシラン、テトラアセトキシシラン、およびそれらの組み合わせが含まれる。いくつかの実施形態において、架橋剤は、有機トリアセトキシシラン、例えば、メチルトリアセトキシシラン、およびエチルトリアセトキシシランを含む混合物を含む。
【００８２】
架橋剤における使用または架橋剤としての使用に適した好適なアミノ官能性アルコキシシランの例は、Ｈ２Ｎ（ＣＨ２）２Ｓｉ（ＯＣＨ３）３、Ｈ２Ｎ（ＣＨ２）２Ｓｉ（ＯＣＨ２ＣＨ３）３、Ｈ２Ｎ（ＣＨ２）３Ｓｉ（ＯＣＨ３）３、Ｈ２Ｎ（ＣＨ２）３Ｓｉ（ＯＣＨ２ＣＨ３）３、ＣＨ３ＮＨ（ＣＨ２）３Ｓｉ（ＯＣＨ３）３、ＣＨ３ＮＨ（ＣＨ２）３Ｓｉ（ＯＣＨ２ＣＨ３）３、ＣＨ３ＮＨ（ＣＨ２）５Ｓｉ（ＯＣＨ３）３、ＣＨ３ＮＨ（ＣＨ２）５Ｓｉ（ＯＣＨ２ＣＨ３）３、Ｈ２Ｎ（ＣＨ２）２ＮＨ（ＣＨ２）３Ｓｉ（ＯＣＨ３）３、Ｈ２Ｎ（ＣＨ２）２ＮＨ（ＣＨ２）３Ｓｉ（ＯＣＨ２ＣＨ３）３、ＣＨ３ＮＨ（ＣＨ２）２ＮＨ（ＣＨ２）３Ｓｉ（ＯＣＨ３）３、ＣＨ３ＮＨ（ＣＨ２）２ＮＨ（ＣＨ２）３Ｓｉ（ＯＣＨ２ＣＨ３）３、Ｃ４Ｈ９ＮＨ（ＣＨ２）２ＮＨ（ＣＨ２）３Ｓｉ（ＯＣＨ３）３、Ｃ４Ｈ９ＮＨ（ＣＨ２）２ＮＨ（ＣＨ２）３Ｓｉ（ＯＣＨ２ＣＨ３）３、Ｈ２Ｎ（ＣＨ２）２ＳｉＣＨ３（ＯＣＨ３）２、Ｈ２Ｎ（ＣＨ２）２ＳｉＣＨ３（ＯＣＨ２ＣＨ３）２、Ｈ２Ｎ（ＣＨ２）３ＳｉＣＨ３（ＯＣＨ３）２、Ｈ２Ｎ（ＣＨ２）３ＳｉＣＨ３（ＯＣＨ２ＣＨ３）２、ＣＨ３ＮＨ（ＣＨ２）３ＳｉＣＨ３（ＯＣＨ３）２、ＣＨ３ＮＨ（ＣＨ２）３ＳｉＣＨ３（ＯＣＨ２ＣＨ３）２、ＣＨ３ＮＨ（ＣＨ２）５ＳｉＣＨ３（ＯＣＨ３）２、ＣＨ３ＮＨ（ＣＨ２）５ＳｉＣＨ３（ＯＣＨ２ＣＨ３）２、Ｈ２Ｎ（ＣＨ２）２ＮＨ（ＣＨ２）３ＳｉＣＨ３（ＯＣＨ３）２、Ｈ２Ｎ（ＣＨ２）２ＮＨ（ＣＨ２）３ＳｉＣＨ３（ＯＣＨ２ＣＨ３）２、ＣＨ３ＮＨ（ＣＨ２）２ＮＨ（ＣＨ２）３ＳｉＣＨ３（ＯＣＨ３）２、ＣＨ３ＮＨ（ＣＨ２）２ＮＨ（ＣＨ２）３ＳｉＣＨ３（ＯＣＨ２ＣＨ３）２、Ｃ４Ｈ９ＮＨ（ＣＨ２）２ＮＨ（ＣＨ２）３ＳｉＣＨ３（ＯＣＨ３）２、Ｃ４Ｈ９ＮＨ（ＣＨ２）２ＮＨ（ＣＨ２）３ＳｉＣＨ３（ＯＣＨ２ＣＨ３）２、およびそれらの組み合わせによって例示される。
【００８３】
好適なオキシモシラン架橋剤の例としては、メチルトリオキシモシラン、エチルトリオキシモシラン、プロピルトリオキシモシラン、およびブチルトリオキシモシランなどのアルキルトリオキシモシラン；メトキシトリオキシモシラン、エトキシトリオキシモシラン、プロポキシトリオキシモシランなどのアルコキシトリオキシモシラン；またはプロペニルトリオキシモシラン、もしくはブテニルトリオキシモシランなどのアルケニルトリオキシモシラン；ビニルオキシモシランなどのアルケニルオキシモシラン；ビニルメチルジオキシモシラン、ビニルエチルジオキシモシラン、ビニルメチルジオキシモシラン、もしくはビニルエチルジオキシモシランなどのアルケニルアルキルジオキシシラン；またはその組み合わせが含まれる。
【００８４】
好適なケトキシモシラン架橋剤の例としては、メチルトリス（ジメチルケトキシモ）シラン、メチルトリス（メチルエチルケトキシモ）シラン、メチルトリス（メチルプロピルケトキシモ）シラン、メチルトリス（メチルイソブチルケトキシモ）シラン、エチルトリス（ジメチルケトキシモ）シラン、エチルトリス（メチルエチルケトキシモ）シラン、エチルトリス（メチルプロピルケトキシモ）シラン、エチルトリス（メチルイソブチルケトキシモ）シラン、ビニルトリス（ジメチルケトキシモ）シラン、ビニルトリス（メチルエチルケトキシモ）シラン、ビニルトリス（メチルプロピルケトキシモ）シラン、ビニルトリス（メチルイソブチルケトキシモ）シラン、テトラキス（ジメチルケトキシモ）シラン、テトラキス（メチルエチルケトキシモ）シラン、テトラキス（メチルプロピルケトキシモ）シラン、テトラキス（メチルイソブチルケトキシモ）シラン、メチルビス（ジメチルケトキシモ）シラン、メチルビス（シクロヘキシルケトキシモ）シラン、トリエトキシ（エチルメチルケトオキシム）シラン、ジエトキシジ（エチルメチルケトオキシム）シラン、エトキシトリ（エチルメチルケトオキシム）シラン、メチルビニルビス（メチルイソブチルケトキシモ）シラン、またはそれらの組み合わせが含まれる。
【００８５】
特定の実施形態において、架橋剤は、ジアルキルジアルコキシシランなどのジアルコキシシラン；アルキルトリアルコキシシランなどのトリアルコキシシラン；テトラアルコキシシラン；その部分的または完全な加水分解生成物；またはその組み合わせを含む。好適なトリアルコキシシランの例としては、メチルトリメトキシシラン、ビニルトリメトキシシラン、メチルトリエトキシシラン、エチルトリメトキシシラン、エチルトリエトキシシラン、イソブチルトリメトキシシラン、イソブチルトリエトキシシラン、およびそれらの組み合わせが含まれる。好適なテトラアルコキシシランの例としては、テトラエトキシシランが含まれる。特定の実施形態において、架橋剤は、メチルトリメトキシシランを含むか、代替的にメチルトリメトキシシランである。
【００８６】
特定の実施形態において、架橋剤はポリマーである。例えば、架橋剤は、ビス（トリエトキシシリル）ヘキサン、１，４−ビス［トリメトキシシリル（エチル）］ベンゼン、ビス［３−（トリエトキシシリル）プロピル］テトラスルフィド、ビス（トリメトキシシリル）ヘキサン）、ビス（トリエトキシシリル）エタン、ビス（トリメトキシシリル）エタンなどのジシラン、およびそれらの組み合わせを含み得る。これらまたは他の実施形態において、架橋剤は、例えば、加水分解性置換基およびシリコーンに結合した他の有機基に基づいて、単一の架橋剤または互いに異なる２つ以上の架橋剤を含む組み合わせであり得、高分子架橋剤の場合、シロキサン単位、構造、分子量、配列などが使用される。
【００８７】
シーラント中に存在する架橋剤の量は、様々な要因（例えば、シーラント中に存在（他のポリマー添加剤など）する（Ｉ）コポリマーの量および／または種類、任意の追加材料の種類および／または量、使用する架橋剤の種類など）に依存し、当業者によって容易に決定され得る。一般に、存在する場合、シーラントは、（Ｉ）コポリマーの重量に基づいて、０．５〜１５、代替的に１〜１０、代替的に３〜１０重量％の量の架橋剤を含む。
【００８８】
いくつかの実施形態において、シーラントは可塑剤を含む。好適な可塑剤の例としては、カルボン酸エステル（例えば、エステル）、フタラート（例えば、フタラート（複数可））、カルボキシレート（例えば、カルボキシレート（複数可））、アジパート（例えば、アジパート（複数可））、またはそれらの組み合わせを含むものなどの有機可塑剤が含まれる。好適な有機可塑剤の具体例としては、ビス（２−エチルヘキシル）テレフタレート、ビス（２−エチルヘキシル）−１，４−ベンゼンジカルボキシレート、２−エチルヘキシルメチル−１，４−ベンゼンジカルボキシレート、１，２シクロヘキサンジカルボン酸、ジノニルエステル（分枝状および直線状）、ビス（２−プロピルヘプチル）フタラート、ジイソノニルアジパート、およびそれらの組み合わせが含まれる。
【００８９】
特定の実施形態において、可塑剤は、平均で分子ごとに少なくとも１つの式の基を有するエステルである：
【化２４】
2020533423.tif 000025
式中、Ｒ１７は、水素原子または一価の有機基（例えば、４〜１５個の炭素原子、代替的に９〜１２個の炭素原子のアルキル基などの分枝状または直鎖状の一価の炭化水素基）を表す。これらまたは他の実施形態において、可塑剤は、平均で分子ごとに環状炭化水素における炭素原子に各々結合した上記の式の少なくとも２個の基を有する。かかる実例において、可塑剤は以下の一般式を有し得る：
【化２５】
2020533423.tif 000026
この式において、Ｄは、３個以上の炭素原子、代替的に３〜１５個の炭素原子を有する炭素環式基であり、不飽和、飽和、または芳香族であり得る。下付き文字Ｅは、１〜１２である。各Ｒ１８は、４〜１５個の炭素原子のアルキル基（例えば、メチル、エチル、ブチルなどのアルキル基）などの分枝状または直鎖状の独立した一価の炭化水素基である。各Ｒ１９は、独立した水素原子、または分枝状もしくは直鎖状、置換または非置換の一価の有機基である。例えば、いくつかの実施形態において、少なくとも１個のＲ１９は、エステル官能基を含む部分である。
【００９０】
特定の実施形態において、シーラントは、ポリマー可塑剤を含む。高分子可塑剤の例には、アルケニルポリマー（例えば、様々な方法を介してビニルまたはアリルモノマーを重合することにより得られるもの）；ポリアルキレングリコールエステル（例えば、ジエチレングリコールジベンゾエート、トリエチレングリコール、ジベンゾエートペンタエリスリトールエステルなど）；ポリエステル可塑剤（例えば、セバシン酸、アジピン酸、アゼライン酸、フタル酸などの二塩基酸、およびエチレングリコール、ジエチレングリコール、トリエチレングリコール、プロピレングリコール、ジプロピレングリコールなどの二価のアルコールから得られるもの）；各々が５００以上の分子量を有するポリエーテルポリオールを含むポリエーテル（例えば、ポリエチレングリコール、ポリプロピレングリコール、ポリテトラメチレングリコールなど）；ポリスチレン（例えば、ポリスチレン、ポリ−アルファ−メチルスチレンなど）；ポリブテンおよびポリブタジエン（例えば、ポリイソブチレン、ブタジエンアクリロニトリルなど）；ならびにポリクロロプレンが含まれる。様々な実施形態において、低分子量の可塑剤および高分子量の高分子可塑剤は、組み合わせてシーラント中に存在してもよい。
【００９１】
好適な可塑剤は、当技術分野で知られており、市販されている。かかる可塑剤は、単独でまたは組み合わせてシーラント中に存在し得る。例えば、可塑剤は、ジブチルフタラート（Ｅａｓｔｍａｎ（商標）ＤＢＰ可塑剤）などのジアルキルフタラート、ジヘプチルフタラート、ジイソノニルフタラート、ジ（２−エチルヘキシル）フタラート、またはジイソデシルフタラート（ＤＩＤＰ）、ビス（２−プロピルヘプチル）フタラート（ＢＡＳＦ  Ｐａｌａｔｉｎｏｌ（登録商標）ＤＰＨＰ）、ジ（２−エチルヘキシル）フタラート（Ｅａｓｔｍａｎ（商標）ＤＯＰ可塑剤）、ジメチルフタラート（Ｅａｓｔｍａｎ（商標）ＤＭＰ可塑剤）；ジエチルフタラート（Ｅａｓｔｍａｎ（商標）ＤＭＰ可塑剤）；ブチルベンジルフタラート、およびビス（２−エチルヘキシル）テレフタラート（Ｅａｓｔｍａｎ（商標）４２５可塑剤）；ベンジル、Ｃ７−Ｃ９直鎖状および分枝状アルキルエステル、１、２、ベンゼンジカルボン酸（Ｆｅｒｒｏ  ＳＡＮＴＩＣＩＺＥＲ（登録商標）２６１Ａ）、１，２，４−ベンゼントリカルボン酸（ＢＡＳＦ  Ｐａｌａｔｉｎｏｌ（登録商標）ＴＯＴＭ−Ｉ）、ビス（２−エチルヘキシル）−１，４−ベンゼンジカルボキシレート（Ｅａｓｔｍａｎ（商標）１６８可塑剤）；２−エチルヘキシルメチル１，４−ベンゼンジカルボキシレート；１，２シクロヘキサンジカルボン酸、ジノニルエステル、分枝状および直鎖状（ＢＡＳＦ  Ｈｅｘａｍｏｌｌ（登録商標）ＤＩＮＣＨ）；ジイソノニルアジパート；トリオクチルトリメリテート（Ｅａｓｔｍａｎ（商標）ＴＯＴＭ可塑剤）などのトリメリテート；トリエチレングリコールビス（２−エチルヘキサノエート）（Ｅａｓｔｍａｎ（商標）ＴＥＧ−ＥＨ可塑剤）；トリアセチン（Ｅａｓｔｍａｎ（商標）Ｔｒｉａｃｅｔｉｎ）；ジオクチルアジパート、ビス（２−エチルヘキシル）アジパート（Ｅａｓｔｍａｎ（商標）ＤＯＡ可塑剤およびＥａｓｔｍａｎ（商標）ＤＯＡ可塑剤、Ｋｏｓｈｅｒ）などの非芳香族二塩基酸エステル、ジ−２−エチルヘキシルアジパート（ＢＡＳＦ  Ｐｌａｓｔｏｍｏｌｌ（登録商標）ＤＯＡ）、ジオクチルセバケート、ジブチルセバケート、ジイソデシルスクシナート；ブチルオレアートおよびメチルアセチルレシノレートなどの脂肪族エステル；リン酸トリクレシルおよびリン酸トリブチルなどのリン酸；塩素化パラフィン；アルキルジフェニルおよび部分水素化テルフェニルなどの炭化水素オイル；プロセスオイル；エポキシ化大豆オイルおよびエポキシステアリン酸ベンジルなどのエポキシ可塑剤；トリス（２−エチルヘキシル）エステル；脂肪酸エステル；ならびにその組み合わせ。などのフタラートを含み得る。他の好適な可塑剤およびそれらの商業的供給源の例には、ＢＡＳＦ  Ｐａｌａｍｏｌｌ（登録商標）６５２およびＥａｓｔｍａｎ  １６８  Ｘｔｒｅｍｅ（商標）可塑剤が含まれる。
【００９２】
シーラント中に存在する可塑剤の量は、様々な要因（例えば、シーラント中に存在（他のポリマー添加剤など）する（Ｉ）コポリマーの量および／または種類、任意の追加材料の種類および／または量、使用する架橋剤の種類など）に依存し、当業者によって容易に決定され得る。一般に、存在する場合、シーラントは、シーラント中の全ての成分の合計重量に基づいて、５〜１５０重量部の量の可塑剤を含む。特定の実施形態において、シーラントは、シーラントの総重量に基づいて、０．１〜１０重量％の量の可塑剤を含む。
【００９３】
いくつかの実施形態において、シーラントは増量剤を含む。好適な増量剤の例としては、式Ｒ２０２ＳｉＯ２／２の二官能性単位、および式Ｒ２１３ＳｉＤ′−の末端単位を含むものなどの非官能性ポリオルガノシロキサンが含まれ、式中、各Ｒ２０および各Ｒ２１は、メチル、エチル、プロピル、およびブチルなどのアルキル；ビニル、アリル、ヘキセニルなどのアルケニル；フェニル、トリル、キシリル、ナフチルなどのアリール；フェニルエチルなどのアラルキル基によって例示される一価の炭化水素基などの独立した一価の有機基であり、Ｄ’は酸素原子または二価の基である。非官能性ポリオルガノシロキサンは、当技術分野で知られており、市販されている。好適な非官能性ポリオルガノシロキサンは、ポリジメチルシロキサンによって例示されるが、それに限定されない。かかるポリジメチルシロキサンには、ＤＯＷＳＩＬ（登録商標）２００  Ｆｌｕｉｄｓが含まれ、米国、Ｍｉｃｈ、ＭｉｄｌａｎｄのＤｏｗ  Ｓｉｌｉｃｏｎｅｓ  Ｃｏｒｐｏｒａｔｉｏｎから市販されており、５ｘ１０−５〜０．１、代替的に５ｘ１０−５〜０．０５、代替的に０．０１２５〜０．０６、ｍ２／ｓの範囲の粘度を有し得る。シーラント中に存在する増量剤の量は、様々な要因（例えば、シーラント中に存在（他のポリマー添加剤など）する（Ｉ）コポリマーの量および／または種類、任意の追加材料の種類および／または量、使用する架橋剤の種類など）に依存し、当業者によって容易に決定され得る。一般に、存在する場合、シーラントは、シーラントの総重量に基づいて、０．１〜１０重量％の量の増量剤を含む。
【００９４】
いくつかの実施形態において、シーラントは、末端遮断剤を含む。好適な末端遮断剤は、Ｍ単位、すなわち、式Ｒ２２３ＳｉＯ１／２のシロキサン単位を含み、各Ｒ２２は、一価の炭化水素基などの独立した一価の有機基を表す。かかる末端遮断剤の一般的な例としては、トリオルガノシリル基、例えば（ＣＨ３）３ＳｉＯ−により一方の末端で、およびヒドロキシル基により別の末端で末端遮断されたポリオルガノシロキサン（例えば、ポリジメチルシロキサンなどのポリジオルガノシロキサン）を含むものが含まれる。好適な末端遮断剤の他の例としては、ヒドロキシル末端基およびトリオルガノシリル末端基の両方を有するポリジオルガノシロキサン、例えばヒドロキシル基として全末端基の５０％超、代替的に７５％超を有するものが含まれる。かかる末端遮断剤中に存在するトリオルガノシリル基の量は変化する可能性があり、通常、シーラントの縮合反応により調製される反応生成物の弾性率を調節するために使用される。理論に拘束されることを望まないが、トリオルガノシリル末端基の濃度が高いと、特定の硬化生成物の低い弾性率を提供し得ると考えられている。いくつかの実施形態において、シーラントの末端遮断剤は、単一の末端遮断化合物を含む。しかしながら、他の実施形態において、シーラントの末端遮断剤は、例えば構造、粘度、平均分子量、ポリマー単位、配列など、またはそれらの組み合わせを含む特性により、互いに異なる２つ以上の異なる末端遮断化合物を含む。シーラント中に存在する末端遮断剤の量は、様々な要因（例えば、シーラント中に存在（他のポリマー添加剤など）する（Ｉ）コポリマーの量および／または種類、任意の追加材料の種類および／または量、使用する末端遮断剤の種類など）に依存し、当業者によって容易に決定され得る。一般に、存在する場合、シーラントは、（Ｉ）コポリマーの総重量に基づいて、０〜５０、代替的に０〜３０、代替的に０〜１５重量％の量の末端遮断剤を含む。
【００９５】
特定の実施形態において、シーラントは表面改質剤を含む。好適な表面改質剤としては、接着促進剤、剥離剤など、ならびにそれらの組み合わせが含まれる。典型的には、表面改質剤は、シーラントの反応生成物の表面の外観を変更するために利用される。例えば、表面改質剤は、かかる反応生成物の表面の光沢を増強するために使用され得る。好適な表面改質剤の特定の例としては、アルキルおよびアリール基を有するポリジオルガノシロキサンが含まれる。例えば、ＤＯＷＳＩＬ（登録商標）５５０  Ｆｌｕｉｄは、Ｄｏｗ  Ｓｉｌｉｃｏｎｅｓ  Ｃｏｒｐｏｒａｔｉｏｎから市販されている、０．０００１２５ｍ２／ｓの粘度を有するトリメチルシロキシ末端ポリ（ジメチル／メチルフェニル）シロキサンである。好適な表面改質剤のこれらおよび他の例としては、亜麻仁オイル、桐オイル、大豆オイル、ヒマシオイル、魚オイル、大麻オイル、綿実オイル、オイチカオイル、菜種オイルなどの天然オイル（植物または動物源から得られるもの）、およびそれらの組み合わせが含まれる。
【００９６】
いくつかの実施形態において、表面改質剤は、接着促進剤である。好適な接着促進剤は、アルコキシシランなどの炭化水素オキシシラン、アルコキシシランとヒドロキシ官能性ポリオルガノシロキサンとの組み合わせ、アミノ官能性シラン、エポキシ官能性シラン、メルカプト官能性シラン、またはそれらの組み合わせを含み得る。接着促進剤は当技術分野で知られており、式Ｒ２３ＦＲ２４ＧＳｉ（ＯＲ２５）４−（Ｆ＋Ｇ）を有するシランを含み得、各Ｒ２３は、少なくとも３個の炭素原子を有する独立した一価の有機基であり；Ｒ２４は、アミノ、エポキシ、メルカプト、またはアクリレート基などの接着を促進する基を有する少なくとも１つのＳｉＣ結合置換基を含み；各Ｒ２５は独立した一価の有機基（例えば、メチル、エチル、プロピル、ブチルなど）であり；下付き文字Ｆは０〜２の範囲の値を有し；下付き文字Ｇは１または２のいずれかであり；（Ｆ＋Ｇ）の合計は３を超えない。特定の実施形態において、接着促進剤は、上記シランの部分縮合物を含む。これらまたは他の実施形態において、接着促進剤は、アルコキシシランとヒドロキシ官能性ポリオルガノシロキサンとの組み合わせを含む。
【００９７】
いくつかの実施形態において、接着促進剤は、不飽和またはエポキシ官能性化合物を含む。かかる実施形態において、接着促進剤は、式（ＸＩＩＩ）：Ｒ２６ＨＳｉ（ＯＲ２７）（４−Ｈ）を有するものなどの不飽和またはエポキシ官能性アルコキシシランであり得るか、またはそれを含み、下付き文字Ｈは、１、２、または３であり、下付き文字Ｈは、１である。各Ｒ２６は、少なくとも１つのＲ２６が不飽和有機基またはエポキシ官能性有機基であるという条件で、独立した一価の有機基である。Ｒ２６のエポキシ官能性有機基は、３−グリシドキシプロピル、および（エポキシシクロヘキシル）エチルにより例示される。Ｒ２６の不飽和有機基は、３−メタクリロイルオキシプロピル、３−アクリロイルオキシプロピル、およびビニル、アリル、ヘキセニル、ウンデシレニルなどの不飽和の一価の炭化水素基によって例示される。各Ｒ２７は、１〜４個の炭素原子、代替的に１〜２個の炭素原子の独立した飽和炭化水素基である。Ｒ２７は、メチル、エチル、プロピル、およびブチルによって例示される。
【００９８】
好適なエポキシ官能性アルコキシシランの具体例としては、３−グリシドキシプロピルトリメトキシシラン、３−グリシドキシプロピルトリエトキシシラン、（エポキシシクロヘキシル）エチルジメトキシシラン、（エポキシシクロヘキシル）エチルジエトキシシラン、およびそれらの組み合わせが含まれる。好適な不飽和アルコキシシランの例としては、ビニルトリメトキシシラン、アリルトリメトキシシラン、アリルトリエトキシシラン、ヘキセニルトリメトキシシラン、ウンデシレニルトリメトキシシラン、３−メタクリロイルオキシプロピルトリメトキシシラン、３−メタクリロイルオキシプロピルトリエトキシシラン、３−アクリロイルオキシプロピルトリメトキシシラン、３−アクリロイルオキシプロピルトリエトキシシラン、およびそれらの組み合わせが含まれる。
【００９９】
いくつかの実施形態において、接着促進剤は、ヒドロキシ末端ポリオルガノシロキサンとエポキシ官能性アルコキシシラン（例えば、上述されるもののうちの１つ）との反応生成物などのエポキシ官能性シロキサン、またはヒドロキシ末端ポリオルガノシロキサンとエポキシ官能性アルコキシシランとの物理的ブレンドを含む。接着促進剤は、エポキシ官能性アルコキシシランとエポキシ官能性シロキサンとの組み合わせを含み得る。例えば、接着促進剤は、３−グリシドキシプロピルトリメトキシシラン、およびヒドロキシ末端メチルビニルシロキサンと３−グリシドキシプロピルトリメトキシシランとの反応生成物の混合物、または３−グリシドキシプロピルトリメトキシシランとヒドロキシ末端メチルビニルシロキサンとの混合物、または３−グリシドキシプロピルトリメトキシシランとヒドロキシ末端メチルビニル／ジメチルシロキサンコポリマーの混合物によって例示される。
【０１００】
特定の実施形態において、接着促進剤は、Ｈ２Ｎ（ＣＨ２）２Ｓｉ（ＯＣＨ３）３、Ｈ２Ｎ（ＣＨ２）２Ｓｉ（ＯＣＨ２ＣＨ３）３、Ｈ２Ｎ（ＣＨ２）３Ｓｉ（ＯＣＨ３）３、Ｈ２Ｎ（ＣＨ２）３Ｓｉ（ＯＣＨ２ＣＨ３）３、ＣＨ３ＮＨ（ＣＨ２）３Ｓｉ（ＯＣＨ３）３、ＣＨ３ＮＨ（ＣＨ２）３Ｓｉ（ＯＣＨ２ＣＨ３）３、ＣＨ３ＮＨ（ＣＨ２）５Ｓｉ（ＯＣＨ３）３、ＣＨ３ＮＨ（ＣＨ２）５Ｓｉ（ＯＣＨ２ＣＨ３）３、Ｈ２Ｎ（ＣＨ２）２ＮＨ（ＣＨ２）３Ｓｉ（ＯＣＨ３）３、Ｈ２Ｎ（ＣＨ２）２ＮＨ（ＣＨ２）３Ｓｉ（ＯＣＨ２ＣＨ３）３、ＣＨ３ＮＨ（ＣＨ２）２ＮＨ（ＣＨ２）３Ｓｉ（ＯＣＨ３）３、ＣＨ３ＮＨ（ＣＨ２）２ＮＨ（ＣＨ２）３Ｓｉ（ＯＣＨ２ＣＨ３）３、Ｃ４Ｈ９ＮＨ（ＣＨ２）２ＮＨ（ＣＨ２）３Ｓｉ（ＯＣＨ３）３、Ｃ４Ｈ９ＮＨ（ＣＨ２）２ＮＨ（ＣＨ２）３Ｓｉ（ＯＣＨ２ＣＨ３）３、Ｈ２Ｎ（ＣＨ２）２ＳｉＣＨ３（ＯＣＨ３）２、Ｈ２Ｎ（ＣＨ２）２ＳｉＣＨ３（ＯＣＨ２ＣＨ３）２、Ｈ２Ｎ（ＣＨ２）３ＳｉＣＨ３（ＯＣＨ３）２、Ｈ２Ｎ（ＣＨ２）３ＳｉＣＨ３（ＯＣＨ２ＣＨ３）２、ＣＨ３ＮＨ（ＣＨ２）３ＳｉＣＨ３（ＯＣＨ３）２、ＣＨ３ＮＨ（ＣＨ２）３ＳｉＣＨ３（ＯＣＨ２ＣＨ３）２、ＣＨ３ＮＨ（ＣＨ２）５ＳｉＣＨ３（ＯＣＨ３）２、ＣＨ３ＮＨ（ＣＨ２）５ＳｉＣＨ３（ＯＣＨ２ＣＨ３）２、Ｈ２Ｎ（ＣＨ２）２ＮＨ（ＣＨ２）３ＳｉＣＨ３（ＯＣＨ３）２、Ｈ２Ｎ（ＣＨ２）２ＮＨ（ＣＨ２）３ＳｉＣＨ３（ＯＣＨ２ＣＨ３）２、ＣＨ３ＮＨ（ＣＨ２）２ＮＨ（ＣＨ２）３ＳｉＣＨ３（ＯＣＨ３）２、ＣＨ３ＮＨ（ＣＨ２）２ＮＨ（ＣＨ２）３ＳｉＣＨ３（ＯＣＨ２ＣＨ３）２、Ｃ４Ｈ９ＮＨ（ＣＨ２）２ＮＨ（ＣＨ２）３ＳｉＣＨ３（ＯＣＨ３）２、Ｃ４Ｈ９ＮＨ（ＣＨ２）２ＮＨ（ＣＨ２）３ＳｉＣＨ３（ＯＣＨ２ＣＨ３）２、Ｎ−（３−（トリメトキシシリル）プロピル）エチレンジアミン、など、およびそれらの組み合わせによって例示されるアミノ官能性アルコキシシランなどのアミノ官能性シランを含む。これらまたは他の実施形態において、接着促進剤は、３−メルカプトプロピルトリメトキシシラン、または３−メルカプトプロピルトリエトキシシランなどのメルカプト官能性アルコキシシランを含む。
【０１０１】
表面改質剤の追加の例としては、３−グリシドキシプロピルトリメトキシシランなどのエポキシアルキルアルコキシシランと、３−アミノプロピルトリメトキシシランなどのアミノ置換アルコキシシランと、任意でメチルトリメトキシシランなどのアルキルアルコキシシランとの反応生成物である接着促進剤が含まれる。
【０１０２】
いくつかの実施形態において、表面改質剤は、水放出剤を含むか、代替的に水放出剤である。好適な水放出剤は、フッ素官能性シリコーン、またはフッ素官能性有機化合物などのフッ素化化合物によって例示される。特定の実施形態において、シーラントは、１つ以上の接着促進剤、１つ以上の放出剤、１つ以上の天然オイル、またはそれらの組み合わせなどの複数の表面改質剤を含む。
【０１０３】
シーラント中に存在する表面改質剤の量は、様々な要因（例えば、シーラント中に存在する（Ｉ）コポリマーの量および／または種類、任意の追加材料の種類および／または量、シーラントが曝露されることを意図した硬化条件など）に依存し、当業者によって容易に決定され得る。一般に、存在する場合、シーラントは、シーラント中の全ての成分の合計重量に基づいて、０．０１〜５０、代替的に０．０１〜１０、代替的に０．０１〜５重量部の量の表面改質剤を含む。
【０１０４】
特定の実施形態において、シーラントは、物理的乾燥剤（例えば、吸着剤）、化学的乾燥剤などの乾燥剤を含む。一般に、乾燥剤は、水および様々な源からの低分子量アルコールを結合する。例えば、乾燥剤は、水およびアルコールなどの（Ｉ）コポリマーが関与する縮合反応の副産物を結合し得る。物理的乾燥剤は通常、かかる水および／または副産物を捕捉および／または吸着し、化学的乾燥剤は通常、化学的手段により（例えば、共有結合を介して）水および／または他の副産物を結合する。シーラントに使用するのに好適な乾燥剤の例には、無機微粒子を含むものなどの吸着剤が含まれる。かかる吸着剤は、典型的には、１０マイクロメートル以下、代替的に５マイクロメートル以下の粒子サイズ、ならびに水および低分子量アルコールのアルコールを吸着するのに十分な平均細孔サイズ（例えば、１０Å（オングストローム）以下、代替的に５Å以下、代替的に３Å以下の平均孔径）を有する。かかる吸着剤の特定の例としては、ゼオライト（例えば、チャバサイト、モルデナイト、およびアナサイト）、ならびにアルカリ金属アルミノシリコーン、シリカゲル、シリカマグネシアゲル、活性炭、活性アルミナ、酸化カルシウム、およびそれらの組み合わせを含むモレキュラーシーブが含まれる。商業的に入手可能な乾燥剤の例には、Ｇｒａｃｅ  ＤａｖｉｄｓｏｎよりＳＹＬＯＳＩＶ（登録商標）の商標で、および米国、Ｋｙ、ＬｏｕｉｓｖｉｌｌｅのＺｅｏｃｈｅｍより商品名ＰＵＲＭＯＬで販売されている３Å（オングストローム）のモレキュラーシーブ、および、英国、ＷａｒｒｉｎｇｔｏｎのＩｎｅｏｓ  Ｓｉｌｉｃａｓより商品名Ｄｏｕｃｉｌ  ｚｅｏｌｉｔｅ  ４Ａで販売されている４Åのモレキュラーシーブなどの乾燥モレキュラーシーブが含まれる。好適な乾燥剤の他の例としては、ＭＯＬＳＩＶ  ＡＤＳＯＲＢＥＮＴ  ＴＹＰＥ  １３Ｘ、３Ａ、４Ａ、および５Ａのモレキュラーシーブが含まれ、これらの全ては、米国、ＩｌｌｉｎｏｉｓのＵＯＰから市販されているもの；米国、Ｐａ、ＰｈｉｌａｄｅｌｐｈｉａのＡｔｏｆｉｎａからのＳＩＬＩＰＯＲＩＴＥ  ＮＫ  ３０ＡＰおよび６５ｘＰのモレキュラーシーブ；および、米国、Ｍａｒｙｌａｎｄ、Ｗ．Ｒ．グレースからの様々な名前で入手可能なモレキュラーシーブである。化学的乾燥剤の例としては、架橋剤に関して上述したようなシランが含まれる。例えば、乾燥剤として好適なアルコキシシランとしては、ビニルトリメトキシシラン、ビニルトリエトキシシラン、およびそれらの組み合わせが含まれる。当業者によって理解されるように、化学乾燥剤は、シーラントまたはシーラントの一部（例えば、シーラントが複数の部分からなる組成物である場合）に添加して、シーラントまたはその一部を水が入らないように保つことができ得る。したがって、乾燥剤は、シーラントが形成される前にシーラントの一部（例えば、乾燥した部分）に添加され、それにより、部分シェルフを安定し得る。代替的または追加的に、乾燥剤は、配合後（例えば、シーラントの部分が一緒に／混合された後）に、シーラントに水を含まないように保つことができる。シーラント中に存在する乾燥剤の量は、様々な要因（例えば、シーラント中に存在する（Ｉ）コポリマーの量および／または種類、任意の追加材料の種類および／または量、シーラントが曝露されることを意図した硬化条件など）に依存し、当業者によって容易に決定され得る。一般に、存在する場合、シーラントは、シーラント中の全ての成分の合計重量に基づいて、０．１〜５重量部の量の乾燥剤を含む。
【０１０５】
いくつかの実施形態において、シーラントは、殺生物剤を含む。好適な殺生物剤の一般的な例としては、殺菌剤、除草剤、殺虫剤、抗菌剤など、およびそれらの組み合わせが含まれる。例えば、特定の実施形態において、殺生物剤は、殺菌剤を含むか、または殺菌剤である。殺菌剤の特定の例としては、Ｎ置換ベンズイミダゾールカルバメート、およびベンズイミダゾリルカルバメート、例えば、メチル２−ベンズイミダゾリルカルバメート、エチル２−ベンズイミダゾリルカルバメート、イソプロピル２−ベンズイミダゾリルカルバメート、メチルＮ−｛２−［１−（Ｎ，Ｎ−ジメチルカルバモイル）ベンズイミダゾリル］｝カルバメート、メチルＮ−｛２−［１−（Ｎ，Ｎ−ジメチルカルバモイル）−６−メチルベンズイミダゾリル］｝カルバメート、メチルＮ−｛２−［１−（Ｎ，Ｎ−ジメチルカルバモイル）−５−メチルベンズイミダゾリル］｝カルバメート、メチルＮ−｛２−［１−（Ｎ−メチルカルバモイル）ベンズイミダゾリル］｝カルバメート、メチルＮ−｛２−［１−（Ｎ−メチルカルバモイル）−６−メチルベンズイミダゾリル］｝カルバメート、メチルＮ−｛２−［１−（Ｎ−メチルカルバモイル）−５−メチルベンズイミダゾリル］｝カルバメート、エチルＮ−｛２−［１−（Ｎ、Ｎ−ジメチルカルバモイル）ベンズイミダゾリル］｝カルバメート、エチルＮ−｛２−［２−（Ｎ−メチルカルバモイル）ベンズイミダゾリル］｝カルバメート、エチルＮ−｛２−［１−（Ｎ，Ｎ−ジメチルカルバモイル）−６−メチルベンズイミダゾリル］｝カルバメート、エチルＮ−｛２−［１−（Ｎ−メチルカルバモイル）−６−メチルベンズイミダゾリル］｝カルバメート、イソプロピルＮ−｛２−［１−（Ｎ、Ｎ−ジメチルカルバモイル）ベンズイミダゾリル］｝カルバメート、イソプロピルＮ−｛２−［１−（Ｎ−メチルカルバモイル）ベンズイミダゾリル］｝カルバメート、メチルＮ−｛２−［１−（Ｎ−プロピルカルバモイル）ベンズイミダゾリル］｝カルバメート、メチルＮ−｛２−［１−（Ｎ−ブチルカルバモイル）ベンズイミダゾリル］｝カルバメート、メトキシエチルＮ−｛２−［１−（Ｎ−プロピルカルバモイル）ベンズイミダゾリル］｝カルバメート、メトキシエチルＮ−｛２−［１−（Ｎ−ブチルカルバモイル）ベンズイミダゾリル］｝カルバメート、エトキシエチルＮ−｛２−［１−（Ｎ−プロピルカルバモイル）ベンズイミダゾリル］｝カルバメート、エトキシエチルＮ−｛２−［１−（Ｎ−ブチルカルバモイル）ベンズイミダゾリル］｝カルバメート、メチルＮ−｛１−（Ｎ，Ｎ−ジメチルカルバモイルオキシ）ベンズイミダゾリル］｝カルバメート、メチルＮ−｛２−［Ｎ−メチルカルバモイルオキシ）ベンズイミダゾリル］｝カルバメート、メチルＮ−｛２−［１−（Ｎ−ブチルカルバモイルオキシ）ベンゾイミダゾリル］｝カルバメート、エトキシエチルＮ−｛２−［１−（Ｎ−プロピルカルバモイル）ベンズイミダゾリル］｝カルバメート、エトキシエチルＮ−｛２−［１−（Ｎ−ブチルカルバモイルオキシ）ベンゾイミダゾリル］｝カルバメート、メチルＮ−｛２−［１−（Ｎ，Ｎ−ジメチルカルバモイル）−６−クロロベンズイミダゾリル］｝カルバメート、メチルＮ−｛２−［１−（Ｎ，Ｎ−ジメチルカルバモイル）−６−ニトロベンズイミダゾリル］｝カルバメート；１０，１０’−オキシビスフェノキサルシン（商品名：Ｖｉｎｙｚｅｎｅ、ＯＢＰＡ）；ジヨードメチルパラトリルスルホン；ベンゾチオフェン−２−シクロヘキシルカルボキサミド−Ｓ，Ｓ−ジオキシド；Ｎ−（フルオルジクロライドメチルチオ）フタルイミド（商品名：Ｆｌｕｏｒ−Ｆｏｌｐｅｒ、Ｐｒｅｖｅｎｔｏｌ  Ａ３）；メチルベンズイミドアゾール−２−イルカルバメート（商品名：Ｃａｒｂｅｎｄａｚｉｍ、Ｐｒｅｖｅｎｔｏｌ  ＢＣＭ）；亜鉛−ビス（２−ピリジルチオ−１−オキシド）；亜鉛ピリチオン；２−（４−チアゾリル）−ベンズイミダゾール；Ｎ−フェニルヨードプロパルギルカルバメート；Ｎ−オクチル−４−イソチアゾリン−３−オン；４，５−ジクロリド−２−ｎ−オクチル−４−イソチアゾリン−３−オン；Ｎ−ブチル−１，２−ベンゾイソチアゾリン−３−オン；トリアゾリル化合物、例えば、テブコナゾール；など、およびそれらの組み合わせが含まれる。特定の実施形態において、かかる殺菌剤は、鉱物（例えば、ゼオライト）、金属（例えば、銅、銀、白金など）、およびそれらの組み合わせなどの１つ以上の無機材料と組み合わせて利用される。
【０１０６】
特定の実施形態において、殺生物剤は、除草剤を含むか、代替的に除草剤である。除草剤の具体例としては、アリドクロルＮ，Ｎ−ジアリル−２−クロロアセトアミドなどのアミド除草剤；ＣＤＥＡ２−クロロ−Ｎ，Ｎ−ジエチルアセトアミド；エトニプロミド（ＲＳ）−２−［５−（２，４−ジクロロフェノキシ）−２−ニトロフェノキシ］−Ｎ−エチルプロピオンアミド；シスアニリドシス−２，５−ジメチルピロリジン−１−カルボキサニリドなどのアニリド除草剤；フルフェナセット４’−フルオロ−Ｎ−イソプロピル−２−［５−（トリフルオロメチル）−１，３，４−チアジアゾール−２−イルオキシ］アセトアニリド；ナプロアニリド（ＲＳ）−α−２−ナフトキシプロピオンアニリド；ベンゾイルプロップＮ−ベンゾイル−Ｎ−（３，４−ジクロロフェニル）−ＤＬ−アラニンなどのアリールアラニン除草剤；ｆｌａｍｐｒｏｐ−Ｍ  Ｎ−ベンゾイル−Ｎ−（３−クロロ−４−フルオロフェニル）−Ｄ−アラニン；ブタクロルＮ−ブトキシメチル−２−クロロ−２′，６′−ジエチルアセトアニリドなどのクロロアセトアニリド除草剤；メタザクロル２−クロロ−Ｎ−（ピラゾール−１−イルメチル）アセト−２′，６′−キシリジド；プリナクロル（ＲＳ）−２−クロロ−Ｎ−（１−メチルプロプ−２−イニル）アセトアニリド；クロランスラム３−クロロ−２−（５−エトキシ−７−フルオロ［１，２，４］トリアゾロ［１，５−ｃ］ピリミジン−２−イルスルホンアミド）安息香酸などのスルホンアニリド除草剤；メトスラム２′，６′−ジクロロ−５，７−ジメトキシ−３’−メチル［１，２，４］トリアゾロ［１，５−ａ］ピリミジン−２−スルホンアニリド；ビラナホス４−［ヒドロキシ（メチル）ホスフィノイル］−Ｌ−ホモアラニル−Ｌ−アラニル−Ｌ−アラニンなどの抗生物質除草剤；クロラムベン３−アミノ−２，５−ジクロロ安息香酸などの安息香酸系除草剤；２，３，６−ＴＢＡ  ２，３，６−トリクロロ安息香酸；ビスピリバク２，６−ビス（４，６−ジメトキシピリミジン−２−イルオキシ）安息香酸などのピリミジニルオキシ安息香酸除草剤；ピリチオバック２−クロロ−６−（４，６−ジメトキシピリミジン−２−イルチオ）安息香酸などのピリミジニルチオ安息香酸除草剤；クロルタールテトラクロロテレフタル酸などのフタル酸系除草剤；アミノピラリド４−アミノ−３，６−ジクロロピリジン−２−カルボン酸などのピコリン酸除草剤；キンクロラック３，７−ジクロロキノリン−８−カルボン酸などのキノリンカルボン酸除草剤；ＣＭＡカルシウムビス（水素化メチルアルソネート）などのヒ素系除草剤；ＭＡＭＡアンモニウム水素メチルアルソネート；亜ヒ酸ナトリウム；メソトリオン２−（４−メシル−２−ニトロベンゾイル）シクロヘキサン−１，３−ジオンなどのベンゾイルシクロヘキサンジオン除草剤；ベンフレセート２，３−ジヒドロ−３，３−ジメチルベンゾフラン−５−イルエタンスルホナートなどのベンゾフラニルアルキルスルホナート除草剤；カルボキサゾールメチル５−ｔｅｒｔ−ブチル−１，２−オキサゾール−３−イルカルバメートなどのカルバメート系除草剤；フェナスラムメチル４−［２−（４−クロロ−ｏ−トリルオキシ）アセトアミド］フェニルスルホニルカルバメート；ＢＣＰＣ（ＲＳ）−ｓｅｃ−ブチル３−クロロカルバニレートなどのカルバニレート除草剤；デスメディファムエチル３−フェニルカルバモイルオキシフェニルカルバメート；スウェップメチル３，４−ジクロロカルバニル酸；ブトロキシジム（ＲＳ）−（ＥＺ）−５−（３−ブチリル−２，４，６−トリメチルフェニル）−２−（１−エトキシイミノプロピル）−３−ヒドロキシシクロヘキサ−２−エン−１−オンなどのシクロヘキセンオキシム除草剤；テプラロキシジム（ＲＳ）−（ＥＺ）−２−｛１−［（２Ｅ）−３−クロロアリルオキシイミノ］プロピル｝−３−ヒドロキシ−５−ペルヒドロピラン−４−イルシクロヘキサ−２−エン−１−オン；イソキサクロルトール４−クロロ−２−メシルフェニル５−シクロプロピル−１，２−オキサゾール−４−イルケトンなどのシクロプロピルイソオキサゾール除草剤；フルメジン２−メチル−４−（α，α，α−トリフルオロ−ｍ−トリル）−１，２，４−オキサジアジナン−３，５−ジオンなどのジカルボキシイミド除草剤；エタンフルラリンＮ−エチル−α，α，α−トリフルオロ−Ｎ−（２−メチルアリル）−２，６−ジニトロ−ｐ−トルイジンなどのジニトロアニリン除草剤；プロジアミン５−ジプロピルアミノ−α，α，α−トリフルオロ−４，６−ジニトロ−ｏ−トルイジン；ジノプロップ４，６−ジニトロ−ｏ−シメン−３−オールなどのジニトロフェノール除草剤；エチノフェンα−エトキシ−４，６−ジニトロ−ｏ−クレゾール；エトキシフェンＯ−［２−クロロ−５−（２−クロロ−α，α，α−トリフルオロ−ｐ−トリルオキシ）ベンゾイル］−Ｌ−乳酸などのジフェニルエーテル除草剤；アクロニフェン２−クロロ−６−ニトロ−３−フェノキシアニリンなどのニトロフェニルエーテル除草剤；ニトロフェン２，４−ジクロロフェニル４−ニトロフェニルエーテル；ダゾメット３，５−ジメチル−１，３，５−チアジアジナン−２−チオンなどのジチオカルバメート系除草剤；ダラポン２，２−ジクロロプロピオン酸などのハロゲン化脂肪族除草剤；クロロ酢酸；イマザピル（ＲＳ）−２−（４−イソプロピル−４−メチル−５−オキソ−２−イミダゾリン−２−イル）ニコチン酸などのイミダゾリノン除草剤；四ホウ酸二ナトリウム十水和物などの無機除草剤；アジ化ナトリウム；クロロキシニル３，５−ジクロロ−４−ヒドロキシベンゾニトリルなどのニトリル除草剤；イオキシニル４−ヒドロキシ−３，５−ジヨードベンゾニトリル；アニロフォスＳ−４−クロロ−Ｎ−イソプロピルカルバニロイルメチルＯ，Ｏ−ジメチルホスホロジチオエートなどの有機リン系除草剤；グルホシネート４−［ヒドロキシ（メチル）ホスフィノイル］−ＤＬ−ホモアラニン；クロメプロップ（ＲＳ）−２−（２，４−ジクロロ−ｍ−トリルオキシ）プロピオンアニリドなどのフェノキシ除草剤；フェンテラコール２−（２，４，５−トリクロロフェノキシ）エタノール；ＭＣＰＡ（４−クロロ−２−メチルフェノキシ）酢酸などのフェノキシ酢酸系除草剤；ＭＣＰＢ  ４−（４−クロロ−ｏ−トリルオキシ）酪酸などのフェノキシ酪酸系除草剤；フェノプロプ（ＲＳ）−２−（２，４，５−トリクロロフェノキシ）プロピオン酸などの��ェノキシプロピオン系除草剤；イソオキサピリフォップ（ＲＳ）−２−［２−［４−（３，５−ジクロロ−２−ピリジルオキシ）フェノキシ］プロピオニル］イソオキサゾリジンなどのアリールオキシフェノキシプロピオン系除草剤；ジニトラミンＮ１，Ｎ１−ジエチル−２，６−ジニトロ−４−トリフルオロメチル−ｍ−フェニレンジアミンなどのフェニレンジアミン除草剤、ピラゾキシフェン２−［４−（２，４−ジクロロベンゾイル）−１，３−ジメチルピラゾール−５−イルオキシ］アセトフェノンなどのピラゾリルオキシアセトフェノン除草剤；ピラフルフェン２−クロロ−５−（４−クロロ−５−ジフルオロメトキシ−１−メチルピラゾール−３−イル）−４−フルオロフェノキシ酢酸などのピラゾリルフェニル除草剤；ピリダフォール６−クロロ−３−フェニルピリダジン−４−オールなどのピリダジン除草剤；クロリダゾン５−アミノ−４−クロロ−２−フェニルピリダジン−３（２Ｈ）−オンなどのピリダジノン除草剤；オキサピラゾン５−ブロモ−１，６−ジヒドロ−６−オキソ−１−フェニルピリダジン−４−イルオキサミン酸；フルオロキシピル４−アミノ−３，５−ジクロロ−６−フルオロ−２−ピリジルオキシ酢酸などのピリジン除草剤；チアゾピルメチル２−ジフルオロメチル−５−（４，５−ジヒドロ−１，３−チアゾール−２−イル）−４−イソブチル−６−トリフルオロメチルニコチネート；イプリミダム６−クロロ−Ｎ４−イソプロピルピリミジン−２，４−ジアミンなどのピリミジンジアミン除草剤；ジエタムクアット１，１’−ビス（ジエチルカルバモイルメチル）−４，４’−ビピリジニウムなどの四級アンモニウム除草剤；パラコート１，１’−ジメチル−４，４’−ビピリジニウム；シクロエートＳ−エチルシクロヘキシル（エチル）チオカルバメートなどのチオカルバメート除草剤；チオカルバジルＳ−ベンジルジ−ｓｅｃ−ブチルチオカルバメート；ＥＸＤ  Ｏ，Ｏ−ジエチルジチオビス（チオホルメート）などのチオカーボネート除草剤；メチウロン１，１−ジメチル−３−ｍ−トリル−２−チオ尿素などのチオ尿素除草剤；トリアジン系（ＲＳ）−Ｎ−［２−（３，５−ジメチルフェノキシ）−１−メチルエチル］−６−（１−フルオロ−１−メチルエチル）−１，３，５−トリアジン−２，４などのトリアジン除草剤−ジアミン；シプラジン６−クロロ−Ｎ２−シクロプロピル−Ｎ４−イソプロピル−１，３，５−トリアジン−２，４−ジアミンなどのクロロトリアジン除草剤；プロパジン６−クロロ−Ａ２，Ｎ４−ジ−イソプロピル−１，３，５−トリアジン−２，４−ジアミン；プロメトンＮ２，Ｎ４−ジ−イソプロピル−６−メトキシ−１，３，５−トリアジン−２，４−ジアミンなどのメトキシトリアジン除草剤；シアナトリン２−（４−エチルアミノ−６−メチルチオ−１，３，５−トリアジン−２−イルアミノ）−２−メチルプロピオニトリルなどのメチルチオトリアジン除草剤；ヘキサジノン３−シクロヘキシル−６−ジメチルアミノ−１−メチル−１，３，５−トリアジン−２，４（１Ｈ，３Ｈ）−ジオンなどのトリアジノン除草剤；エプロナズＮ−エチル−Ｎ−プロピル−３−プロピルスルホニル−１Ｈ−１，２，４−トリアゾール−１−カルボキサミドなどのトリアゾール除草剤；カルフェントラゾン（ＲＳ）−２−クロロ−３−｛２−クロロ−５−［４−（ジフルオロメチル）−４，５−ジヒドロ−３−メチル−５−オキソ−１Ｈ−１，２，４−トリアゾール−１−イル］−４−フルオロフェニル｝プロピオン酸などのトリアゾロン除草剤；フロラスラム２′，６′，８−トリフルオロ−５−メトキシ［１，２，４］トリアゾロ［１，５−ｃ］ピリミジン−２−スルホンアニリドなどのトリアゾロピリミジン除草剤；フルプロパシルイソプロピル２−クロロ−５−（１，２，３，６−テトラヒドロ−３−メチル−２，６−ジオキソ−４−トリフルオロメチルピリミジン−１−イル）ベンゾエートなどのウラシル除草剤；サイクロン３−シクロオクチル−１，１−ジメチル尿素などの尿素除草剤；モニソウロン１−（５−ｔｅｒｔ−ブチル−１，２−オキサゾール−３−イル）−３−メチル尿素；クロロクスロン３−［４−（４−クロロフェノキシ）フェニル］−１，１−ジメチル尿素などのフェニル尿素除草剤；シズロン１−（２−メチルシクロヘキシル）−３−フェニル尿素；フラザスルフロン１−（４，６−ジメトキシピリミジン−２−イル）−３−（３−トリフルオロメチル−２−ピリジルスルホニル）尿素などのピリミジニルスルホニル尿素除草剤；ピラゾスルフロン５−［（４，６−ジメトキシピリミジン−２−イルカルバモイル）スルファモイル］−１−メチルピラゾール−４−カルボン酸；チフェンスルフロン３−（４−メトキシ−６−メチル−１，３，５−トリアジン−２−イルカルバモイルスルファモイル）チオフェン−２−カルボン酸などのトリアジニルスルホニル尿素除草剤；テブチウロン１−（５−ｔｅｒｔ−ブチル−１，３，４−チアジアゾール−２−イル）−１，３−ジメチル尿素などのチアジアゾリル尿素除草剤；および／またはクロルフェナク（２，３，６−トリクロロフェニル）酢酸などの未分類の除草剤；メタゾール２−（３，４−ジクロロフェニル）−４−メチル−１，２，４−オキサジアゾリジン−３，５−ジオン；トリタック（ＲＳ）−１−（２，３，６−トリクロロベンジルオキシ）プロパン−２−オール；２，４−Ｄ，クロリムロン、およびフェノキサプロップ；ならびにそれらの組み合わせが含まれる。
【０１０７】
いくつかの実施形態において、殺生物剤は、殺虫剤を含むか、代替的に殺虫剤である。殺虫剤の一般的な例としては、Ｎ，Ｎ−ジエチル−メタ−トルアミドなどの防虫剤、およびピレトリンなどのピレスロイドが含まれる。殺虫剤の具体例としては、アトラジン、ダイアジノン、クロルピリホスが含まれる。これらまたは他の実施形態において、殺生物剤は、抗菌剤を含むか、または抗菌剤である。抗菌剤の種類および性質は、多用であり得、当業者により容易に決定され得る。特定の抗菌剤は市販されており、米国、Ｍｉｃｈ、ＭｉｄｌａｎｄのＤｏｗ  Ｓｉｌｉｃｏｎｅｓ  Ｃｏｒｐｏｒａｔｉｏｎから入手したＤＯＷＳＩＬ（登録商標）５７００、およびＤＯＷＳＩＬ（登録商標）５７７２が含まれる。特定の実施形態において、殺生物剤は、代替的に、無水ホウ酸、ホウ砂、または八ホウ酸二ナトリウム四水和物などのホウ素含有材料を含む。様々な実施形態において、シーラントは、本明細書に例示される殺菌剤、除草剤、殺虫剤、抗菌剤、および他の殺生物成分から各々独立して選択される２つ以上の殺生物剤を含む。
【０１０８】
シーラント中に存在する殺生物剤の量は、様々な要因（例えば、利用される殺生物剤の種類、（Ｉ）コポリマーの量および／または種類、シーラントの使用目的、シーラントが曝露されることを意図した硬化条件など）に依存し、当業者によって容易に決定され得る。一般に、存在する場合、シーラントは、シーラントの総重量に基づいて、０．０１〜１０、代替的に０．１〜５重量％の量の殺生物剤または殺生物剤の組み合わせを含む。
【０１０９】
特定の実施形態において、シーラントは、難燃剤を含む。好適な難燃剤の例としては、有機／炭素質難燃剤（例えば、カーボンブラックなど）、無機／鉱物系難燃剤（例えば、水和水酸化アルミニウム、珪灰石などのシリケート、白金の金属錯体および／または白金など）など、およびそれらの組み合わせが含まれる。好適な難燃剤の追加の例としては、ハロゲン系難燃剤、例えば、デカブロモジフェニルオキシド、オクタブロモジフェニルオキシド、ヘキサブロモシクロドデカン、デカブロモビフェニルオキシド、ジフェノキシベンゼン、エチレンビステトラブロモフタルイミド、ペンタブロモエチルベンゼン、ペンタブロモベンジルアクリレート、トリブロモフェニルマレイン酸イミド、テトラブロモビスフェニルＡ、ビス−（トリブロモフェノキシ）エタン、ビス−（ペンタブロモフェノキシ）エタン、ポリジボフェニレンフェニレン、トリブロモフェニルアリルエーテルジブロモプロピルエーテル、テトラブロモフタル酸無水物、ジブロモネオペンチルグリコール、ジブロモエチルジブロモシクロヘキサン、ペンタブロモジフェニルオキシド、トリブロモスチレン、ペンタブロモクロロシクロヘキサン、テトラブロモキシレン、ヘキサブロモシクロドデカン、臭素化ポリスチレン、テトラデカブロモジフェノキシベンゼン、トリフルオロプロペン、およびＰＶＣ；リン系難燃剤、例えば、（２，３−ジブロモプロピル）−ホスフェート、リン、環状ホスフェート、トリアリールホスフェート、ビス−メラミニウムペンタート、ペンタエリスリトール二環式ホスフェート、ジメチルメチルホスフェート、ホスフィンオキシドジオール、トリフェニルホスフェート、トリス−（２−クロロエチル）ホスフェート、ホスフェートエステル、例えば、トリクレイル、トリキシレニル、イソデシルジフェニル、エチルヘキシルジフェニル、トリオクチル、トリブチル、およびトリスブトキシエチルホスフェートエステル、ならびに様々なアミンのホスフェート（例えば、アンモニウムホスフェート）；テトラアルキル鉛化合物、例えば、テトラエチル鉛；ペンタカルボニル鉄；マンガンメチルシクロペンタジエニルトリカルボニル；メラミンおよびその誘導体、例えば、メラミン塩；グアニジン；ジシアンジアミド；スルファミン酸アンモニウム；アルミナ三水和物；水酸化マグネシウムアルミナ三水和物；など、ならびにそれらの誘導体、改変物、および組み合わせが含まれる。シーラント中に存在する難燃剤の量は、様々な要因（例えば、（Ｉ）コポリマーの量および／または種類、シーラントの使用目的、シーラントが曝露されることを意図した硬化条件、ビヒクル／溶媒の有り／無しなど）に依存し、当業者によって容易に決定され得る。一般に、存在する場合、シーラントは、シーラントの総重量に基づいて、０．０１〜１５、代替的に０．１〜１０重量％の量の難燃剤を含む。
【０１１０】
特定の実施形態において、シーラントは、接合剤を含む。典型的に、接合剤は、非反応性であり、エラストマー性である、有機ポリマーであり、すなわち、（Ｉ）コポリマーと反応しないエラストマー有機ポリマーである。加えて、接合剤は、典型的には、（Ｉ）コポリマーと相溶性であり、すなわち、接合剤は、（Ｉ）コポリマーと共にシーラントに配合された際に二相系を形成しない。一般に、好適な接合剤は、気体および水分の低い透過性を有し、通常、３０，０００〜７５，０００の数平均分子量（Ｍｎ）を含む。しかしながら、接合剤は、様々な非反応性であり、エラストマー性である、有機ポリマー（例えば、高分子量を有するポリマーと低分子量を有するそれらのポリマー）のブレンドを含んでもよい。かかる実例において、高分子量ポリマー（複数可）は、通常、１００，０００〜６００，０００のＭｎを含み、低分子量ポリマー（複数可）は、通常９００〜１０，０００、代替的に９００〜３，０００のＭｎを含む。Ｍｎ範囲の下限の値は、典型的には、当業者に理解されるように、接合剤が、（Ｉ）コポリマーおよびシーラントの他の成分と適合するように選択される。接合剤は、例えば、構造、粘度、平均分子量（ＭｎまたはＭｗ）、ポリマー単位、配列など、またはそれらの組み合わせに基づいて、非反応性であり、エラストマー性である、１つの有機ポリマーを含むか、またはそれであり得、代替的に、非反応性であり、エラストマー性である、互いに異なる２つ以上の有機ポリマーを含み得る。
【０１１１】
好適な接合剤の例としては、ポリイソブチレンが含まれ、これは当技術分野で知られており、市販されている。ポリイソブチレンの具体例としては、ドイツのＢＡＳＦ  ＣｏｒｐｏｒａｔｉｏｎよりＯＰＰＡＮＯＬ（登録商標）の商標で販売しているもの、および日本のＮＯＦ  Ｃｏｒｐ．よりＰＡＲＬＥＡＭ（登録商標）の商標で販売している各種品等の水素化ポリイソブテンが含まれる。好適なポリイソブチレンの追加の例としては、米国、Ｔｅｘ、ＢａｙｔｏｗｎのＥｘｘｏｎＭｏｂｉｌ  Ｃｈｅｍｉｃａｌ  Ｃｏ．からＶＩＳＴＡＮＥＸ（登録商標）の商標で市販されている。これらには、ＶＩＳＴＡＮＥＸ（登録商標）ＭＭＬ−８０、ＭＭＬ−１００、ＭＭＬ−１２０、およびＭＭＬ−１４０が含まれ、これらは鎖末端オレフィン結合のみを含む長い直鎖状の高分子で構成されるパラフィン系炭化水素ポリマーである。ＶＩＳＴＡＮＥＸ（登録商標）ＭＭポリイソブチレンは、７０，０００〜９０，０００の粘度平均分子量を有し、ＶＩＳＴＡＮＥＸ（登録商標）ＬＭポリイソブチレン（例えば、ＬＭ−ＭＳ）は、８，７００〜１０の粘度平均分子量を有する低分子量ポリイソブチレンである。ポリイソブチレンの追加の例としては、ＶＩＳＴＡＮＥＸ  ＬＭ−ＭＨ（１０，０００〜１１，７００の粘度平均分子量）；米国、Ｉｌｌｉｎｏｉｓ、ＣｈｉｃａｇｏのＡｍｏｃｏ  Ｃｏｒｐ．からのＳｏｌｔｅｘ  ＰＢ−２４（Ｍｎ  ９５０）、Ｉｎｄｏｐｏｌ（登録商標）Ｈ−１００（Ｍｎ  ９１０）、Ｉｎｄｏｐｏｌ（登録商標）Ｈ−１２００（Ｍｎ  ２１００）；英国、ＬｏｎｄｏｎのＢＰ  ＣｈｅｍｉｃａｌｓからのＮＡＰＶＩＳ（登録商標）およびＨＹＶＩＳ（登録商標）（例えば、ＮＡＰＶＩＳ（登録商標）２００、Ｄ１０、およびＤＥ３；ならびにＨＹＶＩＳ（登録商標）２００）；が含まれる。ＮＡＰＶＩＳ（登録商標）ポリイソブチレンは、通常、９００〜１３００のＭｎを有する。ポリイソブチレンの追加または代替として、接合剤は、ブチルゴム、スチレンエチレン／ブチレンスチレン（ＳＥＢＳ）ブロックコポリマー、スチレン−エチレン／プロピレン−スチレン（ＳＥＰＳ）ブロックコポリマー、ポリオレフィンプラストマー、またはそれらの組み合わせを含むか、またはそれらであり得る。ＳＥＢＳおよびＳＥＰＳブロックコポリマーは、当技術分野で知られており、米国、Ｔｅｘ、ＨｏｕｓｔｏｎのＫｒａｔｏｎ  Ｐｏｌｙｍｅｒｓ  Ｕ．Ｓ．ＬＬＣからＫｒａｔｏｎ（登録商標）Ｇポリマーとして、および、米国、Ｎ．Ｙ、Ｎｅｗ  ＹｏｒｋのＫｕｒａｒａｙ  ＡｍｅｒｉｃａからのＳｅｐｔｏｎ  ポリマーとして市販されている。ポリオレフィンプラストマーも当技術分野で知られており、米国、Ｍｉｃｈ、ＭｉｄｌａｎｄのＤｏｗ  Ｃｈｅｍｉｃａｌ  Ｃｏｍｐａｎｙ、Ｅｌａｓｔｏｍｅｒｓ  ＆  Ｓｐｅｃｉａｌｔｙ  Ｐｒｏｄｕｃｔｓ  ＤｉｖｉｓｉｏｎからＡＦＦＩＮＩＴＹ（登録商標）ＧＡ  １９００およびＡＦＦＩＮＩＴＹ（登録商標）ＧＡ  １９５０組成物として市販されている。
【０１１２】
シーラント中に存在する接合剤の量は、様々な要因（例えば、（Ｉ）コポリマーの量および／または種類、シーラントの使用目的、シーラントが曝露されることを意図した硬化条件、ビヒクル／溶媒の有り／無しなど）に依存し、当業者によって容易に決定され得る。一般に、存在する場合、シーラントは、シーラント中の全ての成分の合計重量に基づいて、１〜５０、代替的に５〜４０、代替的に５〜３５重量部の量の接合剤を含む。
【０１１３】
いくつかの実施形態では、シーラントは、老化防止添加剤を含む。老化防止添加剤の例としては、酸化防止剤、ＵＶ吸収剤、ＵＶおよび／または光安定剤、熱安定剤、ならびにそれらの組み合わせが含まれる。老化防止添加剤は、１つの老化防止添加剤であるか、またはそれを含み得、代替的に、２つ以上の異なる老化防止添加剤を含み得る。さらに、ある特定の老化防止添加剤は、複数の機能を果たし得る（例えば、ＵＶ吸収剤およびＵＶ安定剤の両方として、酸化防止剤および紫外線吸収剤の両方としてなど）。多くの好適な老化防止添加剤は、当技術分野で知られており、市販されている。例えば、好適な酸化防止剤としては、フェノール系酸化防止剤（例えば、完全な立体障害フェノール、および部分的な障害フェノール）、およびフェノール系酸化防止剤と安定剤（例えば、「ヒンダードアミン光安定剤」としても知られるテトラメチルピペリジン誘導体などの立体障害アミン（ＨＡＬＳ））との組み合わせが含まれる。好適なフェノール系酸化防止剤としては、ビタミンＥ、およびＢＡＳＦからのＩＲＧＡＮＯＸ（登録商標）１０１０が含まれる。ＩＲＧＡＮＯＸ（登録商標）１０１０は、ペンタエリスリトールテトラキス（３−（３，５−ジ−ｔ−ブチル−４−ヒドロキシフェニル）プロピオネート）を含む。ＵＶ吸収剤の例としては、分枝状および直鎖状のフェノール、２−（２Ｈ−ベンゾトリアゾール−２−イル）−６−ドデシル−４−メチル−（ＴＩＮＵＶＩＮ（登録商標）５７１）が含まれる。ＵＶ安定剤の例としては、ビス（１，２，２，６，６−ペンタメチル−４−ピペリジル）セバケート；メチル１，２，２，６，６−ペンタメチル−４−ピペリジル／セバケート；およびその組み合わせ（ＴＩＮＵＶＩＮ（登録商標）２７２）が含まれる。これらおよびＴＩＮＵＶＩＮ（登録商標）７６５などの他のＴＩＮＵＶＩＮ（登録商標）添加剤は、ＢＡＳＦから市販されている。他のＵＶおよび光安定剤は市販されており、ＣｈｅｍｔｕｒａからのＬｏｗＬｉｔｅ、ＰｏｌｙＯｎｅからのＯｎＣａｐ、および米国、ＤｅｌａｗａｒｅのＥ．  Ｉ．  ｄｕ  Ｐｏｎｔ  ｄｅ  Ｎｅｍｏｕｒｓ  ａｎｄ  ＣｏｍｐａｎｙからのＬｉｇｈｔ  Ｓｔａｂｉｌｉｚｅｒ  ２１０により例示される。例えば、シーラントまたはその硬化生成物からの老化防止添加剤の移行の可能性を最小限に抑えるために、オリゴマー（高分子量）安定剤がさらに、老化防止添加剤内に、または老化防止添加剤として利用できる。かかるオリゴマー抗酸化安定剤の例としては、４−ヒドロキシ−２，２，６，６−テトラメチル−１−ピペリジンエタノールと共重合したブタン二酸のジメチルエステルであるＴＩＮＵＶＩＮ（登録商標）６２２が含まれる。熱安定剤の例としては、酸化鉄、カーボンブラック、カルボン酸鉄塩、セリウム水和物、ジルコン酸バリウム、オクタン酸セリウムおよびジルコニウム、ポルフィリンなど、ならびにそれらの組み合わせが含まれる。
【０１１４】
シーラント中に存在する老化防止添加剤の量は、様々な要因（例えば、（Ｉ）コポリマーの量および／または種類、シーラントの使用目的、シーラントが曝露されることを意図した硬化条件など）に依存し、当業者によって容易に決定され得る。一般に、存在する場合、シーラントは、シーラントの総重量に基づいて、０〜５、代替的に０．１〜４、代替的に０．５〜３重量％の量の老化防止添加剤を含む。
【０１１５】
特定の実施形態において、シーラントは、水放出剤、すなわち、経時的に（例えば、温度および／または圧力などの適用条件に応じて）水を放出する成分を含む。典型的には、水放出剤は、シーラントを部分的に、代替的に完全に反応させるのに十分な量の水を含み、したがって、十分な時間にわたって適用された条件（例えば、シーラントの使用温度）に曝露された場合に、水の量を放出するように選択される。しかしながら、一般に、水放出剤は、水と十分に結合するように選択され、それにより、シーラントの製造および／または保管中に放出される水が多すぎることを防ぐ。例えば、水放出剤は、通常、シーラントの調合中／配合中に水と十分に結合し、シーラントが使用される適用プロセス中またはその後に、（Ｉ）コポリマーの縮合反応に十分な水が利用できるようにする。この「制御された放出」の特性は、適用プロセス中に放出される水が多すぎること、および／または水があまりにも急速に放出されることを防ぐ利点を提供することができ、これは、シーラントの（Ｉ）コポリマーの縮合反応により形成される反応生成物において発泡または排出を引き起こし得るためである。選択される特定の水放出剤は、様々な要因（例えば、シーラントの他の成分、（Ｉ）コポリマーの量／種類、（ＩＩ）縮合反応触媒の種類、シーラントが配合されるであろうプロセス条件など）に依存し得、当業者によって容易に決定されるであろう。好適な水放出剤の例としては、金属塩水和物、水和モレキュラーシーブ、および沈降炭酸塩によって例示される。特定の例としては、ＳｏｌｖａｙからＷＩＮＮＯＦＩＬ（登録商標）ＳＰＭの商標で入手可能な沈降炭酸カルシウムが含まれる。特定の実施形態において、水放出剤は、沈降炭酸カルシウムを含むように、代替的に沈降炭酸カルシウムであるように選択される。水分放出剤は、調合中に全ての水分が放出されないことを確実に選択できるのと同時に、十分な期間、適用温度範囲に曝露されると、（Ｉ）コポリマーの縮合反応に十分な量の水が放出される。シーラント中に存在する水放出剤の量は、様々な要因（例えば、（Ｉ）コポリマーの透水性、ビヒクル／溶媒の有り／無し、乾燥剤の有り／無し、シーラントを配合／調製する方法など）に依存し、当業者によって容易に決定され得る。一般に、存在する場合、シーラントは、シーラント中の全ての成分の合計重量に基づいて、１〜５０、代替的に５〜４０、代替的に５〜３０重量部の量の水放出剤を含む。
【０１１６】
いくつかの実施形態において、シーラントは顔料（すなわち、シーラントおよび／またはその反応生成物に色を供給する成分）を含む。かかる顔料は、任意の無機化合物、例えば、酸化クロム、酸化チタン、コバルト顔料などの金属のそれら、ならびにかかる金属に基づかないそれら、例えば、非金属無機化合物を含むことができる。好適な顔料の例としては、インディゴ、二酸化チタン、カーボンブラック、およびそれらの組み合わせ、ならびにＰｏｌｙＯｎｅから入手可能なＳｔａｎ−Ｔｏｎｅ  ５０５Ｐ０１  Ｇｒｅｅｎなどの他の市販の顔料が含まれる。特定の実施形態において、顔料は、カーボンブラックを含む。カーボンブラックの具体例としては、Ｓｈａｗｉｎｉｇａｎ  Ａｃｅｔｙｌｅｎｅ  ｂｌａｃｋが含まれ、これはＣｈｅｖｒｏｎ  Ｐｈｉｌｌｉｐｓ  Ｃｈｅｍｉｃａｌ  Ｃｏｍｐａｎｙ  ＬＰから市販されており；ＳＵＰＥＲＪＥＴ（登録商標）Ｃａｒｂｏｎ  Ｂｌａｃｋ  （例えば、ＬＢ−１０１１）が、米国、Ｉｌｌ、Ｆａｉｒｖｉｅｗ  ＨｅｉｇｈｔｓのＥｌｅｍｅｎｔｉｓ  Ｐｉｇｍｅｎｔｓ  Ｉｎｃ．より供給されており；ＳＲ  ５１１が、米国、Ｏｈｉｏ、ＡｋｒｏｎのＳｉｄ  Ｒｉｃｈａｒｄｓｏｎ  Ｃａｒｂｏｎ  Ｃｏから供給されており；およびＮ３３０、Ｎ５５０、Ｎ７６２、Ｎ９９０（米国、Ｎ．Ｊ、ＰａｒｓｉｐｐａｎｙのＤｅｇｕｓｓａ  Ｅｎｇｉｎｅｅｒｅｄ  Ｃａｒｂｏｎｓから）である。シーラント中に存在する顔料の量は、様々な要因（例えば、（Ｉ）コポリマーの量および／または種類、シーラントの使用目的、ビヒクル／溶媒の有り／無しなど）に依存し、当業者により容易に決定される。一般に、存在する場合、シーラントは、シーラントの総重量に基づいて、０超〜２０、代替的に０．００１〜１０、代替的に０．００１〜５重量％の量の顔料を含む。
【０１１７】
特定の実施形態において、シーラントは、レオロジー調整剤および／または粘度調整剤などのレオロジー添加剤を含む。好適なレオロジー添加剤の例としては、ワックス；ポリアミド；ポリアミドワックス；硬化ヒマシオイル誘導体；ステアリン酸カルシウム、アルミニウム、および／またはバリウムなどの金属石鹸；など、ならびにそれらの誘導体、改変物、および組み合わせが含まれる。特定の実施形態において、レオロジー調整剤は、当業者によく理解されているように、充填剤の取り込み、シーラントの調合、脱気、および／または混合（例えば、その調製中）を促進するように選択される。レオロジー添加剤の具体例としては、市販されている当技術分野で知られているものが含まれる。かかるレオロジー添加剤の例としては、Ｅｖｏｎｉｋから市販されているＰｏｌｙｖｅｓｔ；Ｋｉｎｇ  Ｉｎｄｕｓｔｒｉｅｓから市販されているＤｉｓｐａｒｌｏｎ；Ｄｕ  Ｐｏｎｔから市販されているＫｅｖｌａｒ  Ｆｉｂｒｅ  Ｐｕｌｐ；Ｎａｎｏｃｏｒから市販されているＲｈｅｏｓｐａｎ；Ｌｕｂｒｉｚｏｌから市販されているＩｒｃｏｇｅｌ；Ｐａｌｍｅｒ  Ｈｏｌｌａｎｄから市販されているＣｒａｙｖａｌｌａｃ（登録商標）ＳＬＸなど、およびそれらの組み合わせが含まれる。
【０１１８】
いくつかの実施形態において、レオロジー調整剤は、代替として、ワックス（例えば、パラフィンワックス、マイクロクリスタリンワックス、またはそれらの組み合わせ）を含む。ワックスは、典型的には、分枝構造、環状構造、またはそれらの組み合わせを含み得る、非極性炭化水素を含む。好適なワックスの例としては、ＳＰ９６（６２〜６９°Ｃの融点）、ＳＰ  １８（７３〜８０°Ｃの融点）、ＳＰ  １９（７６〜８３°Ｃの融点）、ＳＰ  ２６（７６〜８３°Ｃの範囲の融点）、ＳＰ  ６０（７９〜８５°Ｃの融点）、ＳＰ  ６１７（８８〜９３°Ｃの融点）、ＳＰ  ８９（９０〜９５°Ｃの融点）、およびＳＰ  ６２４（９０〜９５°Ｃの融点）の名称で米国、Ｎ．Ｙ、Ｗｅｓｔ  ＢａｂｙｌｏｎのＳｔｒａｈｌ＆Ｐｉｔｓｃｈ，Ｉｎｃ．から入手可能な石油微結晶ワックスが含まれる。好適なワックスのさらなる例としては、米国、Ｐａ、ＰｅｔｒｏｌｉａのＣｒｏｍｐｔｏｎ  Ｃｏｒｐｏｒａｔｉｏｎより商標Ｍｕｌｔｉｗａｘ（登録商標）で販売されているものが含まれる。かかるワックスとしては、飽和分枝状および環状非極性炭化水素を含み、７９〜８７℃の融点有するＭｕｌｔｉｗａｘ（登録商標）１８０−Ｗ；飽和分枝状および環状非極性炭化水素を含み、７６〜８３℃の融点を有するＭｕｌｔｉｗａｘ（登録商標）Ｗ−４４５；飽和分枝状および環状非極性炭化水素を含み、７３〜８０℃の融点を有するＭｕｌｔｉｗａｘ（登録商標）Ｗ−８３５；が含まれる。特定の実施形態において、ワックスは、代替的に、室温（２５℃）で固体である微結晶ワックスを含む。いくつかの実施形態において、ワックスは、所望される適用温度範囲（すなわち、シーラントが使用／適用されることが意図される温度範囲）内の融点を有するように選択される。ワックスは、溶融すると加工助剤として機能し、調合中の組成物における充填剤の取り込み、調合プロセス自体、および使用される場合は脱気ステップ中において実質的に緩和をすると考えられる。例えば、特定の実施形態において、ワックスは、１００℃を下回る溶融温度を有し、単純な静的ミキサであっても、適用前に部分的な（例えば、シーラントが複数の部分の組成物である場合）混合を促進し得る。かかる事例において、ワックスはまた、８０〜１１０℃、代替的に９０〜１００℃の温度で、良好なレオロジーでシーラントの適用を促進し得る。
【０１１９】
シーラント中に存在するレオロジー添加剤の量は、様々な要因（例えば、（Ｉ）コポリマーの量および／または種類、シーラントの使用目的、シーラントが曝露されることを意図した硬化条件、ビヒクル／溶媒の有り／無しなど）に依存し、当業者によって容易に決定され得る。一般に、存在する場合、シーラントは、シーラント中の全ての成分の合計重量に基づいて、０超〜２０、代替的に１〜１５、代替的に１〜５重量部の量のレオロジー添加剤を含む。
【０１２０】
特定の実施形態において、シーラントは、ビヒクル（例えば、溶媒および／または希釈剤などの担体ビヒクル）を含む。当業者によって理解されるように、利用される特定のビヒクルは、もしあれば、シーラントまたはその一部（例えば、シーラントが複数の部分の組成物である場合に、シーラントの１つ以上の部分）の流動を促進する（例えば、増加させる）ように選択され；特定の成分（例えば、（Ｉ）コポリマー、連鎖延長剤、末端遮断剤など）の導入も同様である。したがって、好適なビヒクルは様々であり、一般に、シーラントの１つ以上の成分の流動化を助けるが、本質的にかかる成分のうちのいずれとも反応しないものを含む。したがって、ビヒクルは、シーラントの１つ以上の成分の溶解度、揮発性、またはその両方に基づいて選択され得る。この意味における、溶解度とは、シーラントの１つ以上の成分を溶解および／または分散させるのに十分なビヒクルを指し、揮発性とは、ビヒクルの蒸気圧を指す。ビヒクルの揮発性が高すぎる場合（つまり、使用目的に対して高すぎる蒸気圧を有する場合）、適用温度でシーラント内に気泡が形成され得、ひび割れにつながり得、および／または他の方法でシーラントから形成される硬化生成物の特性を弱めるか、または有害な影響を与え得る。しかしながら、ビヒクルが十分に揮発性でない場合（すなわち、使用目的に対して低すぎる蒸気圧を有する場合）、ビヒクルは、シーラントの硬化生成物中に残存し得、および／またはそれの可塑剤として機能し得る。好適なビヒクルの例としては、一般に、シリコーン流体、有機流体、およびそれらの組み合わせが含まれる。
【０１２１】
いくつかの実施形態において、シーラントのビヒクルは、シリコーン流体を含むか、またはシリコーン流体である。シリコーン流体は、通常、低粘度および／または揮発性シロキサンである。いくつかの実施形態において、シリコーン流体は、低粘度オルガノポリシロキサン、揮発性メチルシロキサン、揮発性エチルシロキサン、揮発性メチルエチルシロキサンなど、またはそれらの組み合わせである。通常、シリコーン流体は、２５°Ｃで１〜１，０００ｍｍ２／秒の範囲の粘度を有する。一部の実施形態において、シリコーン流体は、一般式（Ｒ２８Ｒ２９ＳｉＯ）Ｉを有するシリコーンを含み、各Ｒ２８およびＲ２９は、Ｈ、および置換または非置換ヒドロカルビル基から独立して選択され、下付き文字Ｉは、３〜８である。好適なシリコーン流体の具体例としては、ヘキサメチルシクロトリシロキサン、オクタメチルシクロテトラシロキサン、デカメチルシクロペンタシロキサン、ドデカメチルシクロヘキサシロキサン、オクタメチルトリシロキサン、デカメチルテトラシロキサン、ドデカメチルペンタシロキサン、テトラデカメチルヘキサシロキサン、ヘキサデメチルヘプタシロキサン、ヘプタメチル−３−｛（トリメチルシリル）オキシ）｝トリシロキサン、ヘキサメチル−３，３、ビス｛（トリメチルシリル）オキシ｝トリシロキサンペンタメチル｛（トリメチルシリル）オキシ｝シクロトリシロキサン、ならびにポリジメチルシロキサン、ポリエチルシロキサン、ポリメチルエチルシロキサン、ポリメチルフェニルシロキサン、ポリジフェニルシロキサン、カプリリルメチコン、ヘキサメチルジシロキサン、ヘプタメチルオクチルトリシロキサン、ヘキシルトリメチコンなど、ならびにそれらの誘導体、改変物、およびそれらの組み合わせが含まれる。好適なシリコーン流体の追加の例としては、５ｘ１０−７〜１．５ｘ１０−６ｍ２／ｓなどの好適な蒸気圧のポリオルガノシロキサンが含まれ、ＤＯＷＳＩＬ；（登録商標）２００  ＦｌｕｉｄｓおよびＤＯＷＳＩＬ（登録商標）ＯＳ  ＦＬＵＩＤＳが含まれ、米国、Ｍｉｃｈ、ＭｉｄｌａｎｄのＤｏｗ  Ｓｉｌｉｃｏｎｅｓ  Ｃｏｒｐｏｒａｔｉｏｎから市販されている。
【０１２２】
特定の実施形態において、シーラントのビヒクルは、有機流体を含むか、代替的に有機流体であり、典型的には、揮発性および／または半揮発性炭化水素、エステル、および／またはエーテルを含む有機オイルを含む。かかる有機流体の一般的な例としては、Ｃ６−Ｃ１６アルカン、Ｃ８−Ｃ１６イソアルカン（例えば、イソデカン、イソドデカン、イソヘキサデカンなど）、Ｃ８−Ｃ１６分枝状エステル（例えば、ネオペンタン酸イソヘキシル、ネオペンタン酸イソデシルなど）などの揮発性炭化水素油、ならびにそれらの誘導体、改変物、および組み合わせが含まれる。好適な有機流体の追加の例としては、芳香族炭化水素、脂肪族炭化水素、４個以上の炭素原子を有するアルコール、アルデヒド、ケトン、アミン、エステル、エーテル、グリコール、グリコールエーテル、ハロゲン化アルキル、芳香族ハロゲン化物、およびそれらの組み合わせが含まれる。炭化水素としては、イソドデカン、イソヘキサデカン、Ｉｓｏｐａｒ  Ｌ（Ｃ１１−Ｃ１３）、Ｉｓｏｐａｒ  Ｈ（Ｃ１１−Ｃ１２）、水素化ポリデセンが含まれる。エーテルおよびエステルとしては、ネオペンタン酸イソデシル、ヘプタン酸ネオペンチルグリコール、ジステアリン酸グリコール、ジカプリリルカーボネート、ジエチルヘキシルカーボネート、プロピレングリコールｎ−ブチルエーテル、エチル−３エトキシプロピオネート、プロピレングリコールメチルエーテルアセテート、トリペンタシルネオペンタノエート、プロピレングリコールメチルエーテルアセテート（ＰＧＭＥＡ）、プロピレングリコールメチルエーテル（ＰＧＭＥ）、ネオペンタン酸オクチルドデシル、アジピン酸ジイソブチル、アジピン酸ジイソプロピル、ジカプリル酸／ジカプリル酸プロピレングリコール、オクチルエーテル、パルミチン酸オクチル、およびそれらの組み合わせが含まれる。
【０１２３】
いくつかの実施形態において、ビヒクルは、有機溶媒を含むか、または有機溶媒である。有機溶媒としては、メタノール、エタノール、イソプロパノール、ブタノール、およびｎ−プロパノールなどのアルコール；アセトン、メチルエチルケトン、およびメチルイソブチルケトンなどのケトン；ベンゼン、トルエン、およびキシレンなどの芳香族炭化水素；ヘプタン、ヘキサン、およびオクタンなどの脂肪族炭化水素；プロピレングリコールメチルエーテル、ジプロピレングリコールメチルエーテル、プロピレングリコールｎ−ブチルエーテル、プロピレングリコールｎ−プロピルエーテル、およびエチレングリコールｎ−ブチルエーテルなどのグリコールエーテル；ジクロロメタン、１，１，１−トリクロロエタン、および塩化メチレンなどのハロゲン化炭化水素；クロロホルム；ジメチルスルホキシド；ジメチルホルムアミド、アセトニトリル；テトラヒドロフラン；ホワイトスピリット；ミネラルスピリット；ナフサ；ｎ−メチルピロリドン；など、ならびにそれらの誘導体、改変物、およびそれらの組み合わせを含むものが含まれる。
【０１２４】
他のビヒクルが、シーラントにおいてさらに利用できる。例えば、いくつかの実施形態において、ビヒクルは、イオン性液体を含むか、またはイオン性液体である。イオン性液体の例としては、アニオン−カチオンの組み合わせが含まれる。一般的に、アニオンは、アルキルスルフェート系アニオン、トシレートアニオン、スルホネート系アニオン、ビス（トリフルオロメタンスルホニル）イミドアニオン、ビス（フルオロスルホニル）イミドアニオン、ヘキサフルオロホスフェートアニオン、テトラフルオロホウ酸アニオンなどから選択され、カチオンは、イミダゾリウム系カチオン、ピロリジニウム系カチオン、ピリジニウム系カチオン、リチウムカチオンなどから選択される。しかしながら、複数のカチオンおよびアニオンの組み合わせも利用でき得る。イオン性液体の具体例としては、通常、１−ブチル−１−メチルピロリジニウムビス（トリフルオロメタンスルホニル）イミド、１−メチル−１−プロピルピロリジニウムビス−（トリフルオロメタンスルホニル）イミド、３−メチル−１−プロピルピリジニウムビス（トリフルオロメタンスルホニル）イミド、Ｎ−ブチル−３−メチルピリジニウムビス（トリフルオロメタンスルホニル）イミド、１−メチル−１−プロピルピリジニウムビス（トリフルオロメタンスルホニル）イミド、ジアリルジメチルアンモニウムビス（トリフルオロメタンスルホニル）イミド、メチルトリオクチルアンモニウムビス（トリフルオロメタンスルホニル）イミド、１−ブチル−３−メチルイミダゾリウムビス（トリフルオロメタンスルホニル）イミド、１，２−ジメチル−３−プロピルイミダゾリウムビス（トリフルオロメタンスルホニル）イミド、１−エチル−３−メチルイミダゾリウムビス（トリフルオロメタンスルホニル）イミド、１−ビニルイミダゾリウム、ビス（トリフルオロメタンスルホニル）イミド、１−アリルイミダゾリウムビス（トリフルオロメタンスルホニル）イミド、１−アリル−３−メチルイミダゾリウムビス（トリフルオロメタンスルホニル）イミド、リチウムビス（トリフルオロメタンスルホニル）イミドなど、ならびにそれらの誘導体、改変物、および組み合わせが含まれる。
【０１２５】
シーラント中に存在するビヒクルの量は、様々な要因（例えば、（Ｉ）コポリマーの量および／または種類、シーラントが配合される様式、シーラントが曝露されることを意図した硬化条件など）に依存し、当業者によって容易に決定され得る。一般に、存在する場合、シーラントは、シーラントの総重量に基づいて、１〜９９、代替的に１〜７５、代替的に２〜６０、代替的に２〜５０重量％の量のビヒクルを含む。
【０１２６】
特定の実施形態において、シーラントは、粘着付与剤を含む。好適な粘着付与剤の一般的な例としては、典型的には、脂肪族炭化水素樹脂（例えば、６〜２０個の炭素原子を有する水素化ポリオレフィン）、水素化テルペン樹脂、ロジンエステル、水素化ロジングリセロールエステル、またはそれらの組み合わせを含むものが含まれる。好適な粘着付与剤の具体例としては、ガムロジン、ウッドロジン、トールオイルロジン、蒸留ロジン、水素化ロジン、二量化ロジン、および重合ロジンなどの天然または変性ロジン；淡色木材ロジンのグリセロールエステル、水素化ロジンのグリセロールエステル、重合ロジンのグリセロールエステル、水素化ロジンのペンタエリスリトールエステル、およびロジンのフェノール変性ペンタエリスリトールエステルなどの天然または変性ロジンのグリセロールおよびペンタエリスリトールエステル；スチレン／テルペンおよび／またはアルファメチルスチレン／テルペンポリマーなどの天然テルペンのコポリマーおよび／またはターポリマー；Ｆｒｉｅｄｅｌ−Ｃｒａｆｔｓ触媒の存在下でテルペン炭化水素（例えば、ピネン）の重合により生成されたもの、およびその水素化生成物（例えば、水素化ポリテルペン）などのＡＳＴＭ方式Ｅ２８により測定した６０〜１５０°Ｃの軟化点を有するポリテルペン樹脂；二環式テルペンとフェノールの酸媒介縮合により生成されるものなどのフェノール変性テルペン樹脂およびその水素化誘導体；主にオレフィンおよびジオレフィンからなるモノマーの重合を介して生成されたもの、６０〜１３５℃の環球式軟化点を有するもの、およびさらに水素化脂肪族石油炭化水素樹脂などの脂肪族石油炭化水素樹脂；脂環式石油炭化水素樹脂およびその水素化誘導体；脂肪族／芳香族または脂環式／芳香族コポリマーおよびそれらの水素化誘導体；およびそれらの組み合わせが含まれる。いくつかの実施形態において、シーラントは、固体粘着付与剤（すなわち、２５℃を上回る環球式軟化点を有する粘着付与剤）を含む。好適な粘着付与剤の他の例としては、Ｅｘｘｏｎ  ＣｈｅｍｉｃａｌからのＥＳＣＯＲＥＺ  １１０２、１３０４、１３１０、１３１５、および５６００、ならびにＥａｓｔｍａｎからのＥａｓｔｏｔａｃ  Ｈ−１００、Ｈ−１１５Ｅ、およびＨ−１３０Ｌによって例示される脂肪族炭化水素樹脂；Ａｒａｋａｗａ  ＣｈｅｍｉｃａｌｓからのＡｒｋｏｎ  Ｐ  １００およびＧｏｏｄｙｅａｒからのＷｉｎｇｔａｃｋ  ９５によって例示される水素化テルペン樹脂；ＨｅｒｃｕｌｅｓからのＳｔａｙｂｅｌｉｔｅ  Ｅｓｔｅｒ  １０およびＦｏｒａｌによって例示される水素化ロジングリセロールエステル；ＨｅｒｃｕｌｅｓからのＰｉｃｃｏｌｙｔｅ  Ａ１２５によって例示されるポリテルペン；Ｅｘｘｏｎ  ＣｈｅｍｉｃａｌからのＥＣＲ  １４９ＢおよびＥＣＲ  １７９Ａによって例示される脂肪族／芳香族および／または脂環式／芳香族樹脂；およびそれらの組み合わせなどの市販の様々なものが含まれる。シーラント中に存在する粘着付与剤の量は、様々な要因（例えば、（Ｉ）コポリマーの量および／または種類、シーラントの他の成分の種類および／または量、シーラントの使用目的など）に依存する）に依存し、当業者によって容易��決定され得る。一般に、存在する場合、シーラントは、シーラント中の全ての成分の合計重量に基づいて、１〜２０重量部の量の粘着付与剤を含む。
【０１２７】
特定の実施形態において、シーラントは、腐食阻害剤を含む。好適な腐食阻害剤の例としては、ベンゾトリアゾール、メルカプタベンゾトリアゾールなど、およびそれらの組み合わせが含まれる。好適な腐食防止剤の具体例は、当技術分野で知られており、ＣＵＶＡＮ（登録商標）８２６（例えば、２，５−ジメルカプト−１，３，４−チアジアゾール誘導体）、およびＣＵＶＡＮ（登録商標）４８４（アルキルチアジアゾール）などが市販されており、米国、Ｃｏｎｎ、ＮｏｒｗａｌｋのＲ．Ｔ．Ｖａｎｄｅｒｂｉｌｔから入手できる。
【０１２８】
シーラント中に存在する腐食防止剤の量は、様々な要因（例えば、（Ｉ）コポリマーの量および／または種類、シーラントの使用目的、シーラントが曝露されることを意図した硬化条件など）に依存し、当業者によって容易に決定され得る。一般に、存在する場合、シーラントは、シーラントの総重量に基づいて、０．０５〜０．５重量％の量の腐食阻害剤を含む。
【０１２９】
上記の様々な段落で導入されたように、シーラントの様々な成分は、複数の目的に利用でき得、したがって、特定の添加剤は、本明細書に記載される成分に関して重複する場合がある。例えば、特定のアルコキシシランは、充填処理剤、接着促進剤、および架橋剤として有用であり得る。加えて、シーラントは、触媒阻害剤、硬化促進剤、変色添加剤などの、上述されていない追加の添加剤をさらに含んでもよい。かかる追加の添加剤は、独立して選択され、当業者に容易に決定されるように、各々がその使用目的に基づいて選択された量でシーラントに利用される。典型的には、存在する場合、シーラントは、シーラントの総重量に基づいて、０．００１〜１０、代替的に０．０１〜５、代替的に０．１〜１重量％の量でかかる追加の添加剤の各々を含む。
【０１３０】
上述されるように、シーラントは、一部分型組成物として、または複数部分型組成物（例えば、２、３、４、またはそれ以上の部分を含む）として調整され得る。例えば、いくつかの実施形態において、シーラントは、一部分型組成物として調製され、混合するなどの任意の都合の良い手段で全ての成分を一緒に組み合わせることによって調製され得る。かかる一部分型組成物は、（Ｉ）コポリマーを様々な添加剤（例えば、充填剤）と任意に組み合わせて（例えば、予備混合して）、中間混合物を形成することにより作製でき、続いて、中間混合物を、（ＩＩ）縮合反応触媒および他の様々な添加剤を含むプレミックスと組み合わせて（例えば、混合を介して）、シーラント混合物またはシーラントを形成する。他の添加剤（例えば、老化防止添加剤、顔料など）は、中間混合物、プレミックス、またはシーラント混合物との組み合わせなどを介して、任意の所望される段階でシーラントに添加され得る。したがって、最終混合ステップを実行して（例えば、実質的に無水の条件下で）シーラントを形成することができ、これは通常、使用準備が整うまで、例えば、密封された容器内に実質的に無水の条件下で保存される。
【０１３１】
いくつかの実施形態において、シーラントは、複数部分型組成物として調製される（例えば、架橋剤が利用される場合）。かかる実施形態において、（ＩＩ）縮合反応触媒と架橋剤は通常、別々の部分に保管され、シーラントの使用の直前に組合される。例えば、シーラントは、（Ｉ）コポリマーおよび架橋剤を組み合わせて、任意の都合の良い手段（例えば、混合する）により第１（すなわち、硬化剤）の部分を形成することにより調製される２部分硬化性組成物を含み得る。第２の（すなわち、基部）部分は、（ＩＩ）縮合反応触媒および（Ｉ）コポリマーを任意の都合の良い手段（例えば、混合する）により組み合わせることにより調製され得る。成分は、様々な要因に応じて、例えば、一部分型か、または複数部分型組成物が選択されるかに応じて、周囲温度または高温で、周囲条件または無水条件下で組み合わせることができる。次いで、基部および硬化剤部分は、使用の直前に、混合するなどの任意の都合の良い手段によって組み合わせることができる。基部および硬化剤部分は、１：１の比率で、または基部：硬化剤の相対量が１：１〜１０：１の範囲で組み合わされてもよい。
【０１３２】
シーラントの成分を混合するために使用される装置は特に制限されず、通常、シーラントまたはその一部（まとめて「シーラント組成物」）で使用するために選択される各成分の種類および量に応じて選択される。例えば、撹拌バッチケトルは、反応してゴムまたはゲルを形成する組成物などの比較的低粘度のシーラント組成物に使用することができる。代替的に、連続的調合装置（例えば、二軸スクリュー押出機などの押出機）は、より粘性の高いシーラント組成物、および比較的多量の粒子を含むシーラント組成物に使用され得る。本明細書に記載されるシーラント組成物を調製するために使用できる例示的な方法としては、例えば、米国特許公開第２００９／０２９１２３８号および第２００８／０３００３５８号に開示される方法が含まれ、その一部が参照により本明細書に組み込まれる。
【０１３３】
上述されるように製造されたシーラント組成物は、シーラント組成物の水分への暴露を低減または防止する容器に保管された場合に安定であり得る。しかしながら、シーラント組成物は、大気中の水分に曝露されると凝縮反応を介して反応し得る。加えて、水放出剤が利用される際に、シーラント組成物は、大気中の水分に曝露されることなく、凝縮反応を介して反応し得る。
【０１３４】
硬化生成物がさらに提供される。硬化生成物は、シーラントから形成される。より具体的には、硬化生成物は、例えば上述される縮合反応を介して、シーラントを硬化させることにより形成される。
【０１３５】
硬化生成物を含む複合物品がさらに提供される。より具体的には、複合物品は、基材と、その基材上に配置される硬化生成物とを含む。複合物品は、シーラントを基材上に配置し、基材上に硬化生成物を供給するためにシーラントを硬化させ、それにより複合物品を調製することにより形成される。基材は、例えば、外部の建物用ファサードによって例示される。
【０１３６】
２つの要素間に画定された空間を封止する方法も開示される。この方法は、シーラントを空間に適用し、空間内のシーラントを硬化させ、それにより空間を封止することを含む。
【０１３７】
本明細書では、「含む（ｃｏｍｐｒｉｓｉｎｇ）」または「含む（ｃｏｍｐｒｉｓｅ）」という用語は、「含む（ｉｎｃｌｕｄｉｎｇ）」、「含む（ｉｎｃｌｕｄｅ）」、「本質的に〜からなる」、および「〜からなる」の概念を意味および包含するために最も広い意味で使用される。例示的な例を列挙するための「例えば（ｆｏｒ  ｅｘａｍｐｌｅ）」、「例えば（ｅ．ｇ）」、「など」、および「含む」の使用は、列挙される例のみに限定されない。したがって、「例えば」または「など」は、「例えば、限定されない」または「などであるが限定されない」を意味し、他の類似するまたは同等の例を包含する。本明細書で使用される「約」という用語は、機器分析によって、または試料を操作した結果として測定される数値の軽微な変動を合理的に包含または説明するのに役立つ。かかる軽微な変動は、±０〜２５、±０〜１０、±０〜５、または±０〜２．５のオーダーの数値の％である。さらに、「約」という用語は、値の範囲に関連付けられている場合に、両方の数値に適用される。さらに、「約」という用語は、明示的に述べられていない場合であっても数値に適用される場合がある。
【０１３８】
一般に、本明細書で使用する場合、値の範囲内のハイフン「−」またはダッシュ「−」は、「から（ｔｏ）」または「から（ｔｈｒｏｕｇｈ）」であり；「＞」は、「上回る」または「より大きい」であり；「≧」は、「少なくとも」または「以上」であり；「＜」は、「下回る」または「未満」であり；「≦」は、「最大で」または「以下」である。個別基準で、前述される特許の出願、特許、および／または特許出願公開の各々は、参照によりその全体が１つ以上の非限定的な実施形態に明示的に組み込まれる。
【０１３９】
添付の特許請求の範囲は、「発明を実施するための形態」の表現、およびそこに記載される特定の化合物、組成物、または方法に限定されず、添付の特許請求の範囲の範疇の特定の実施形態間で異なり得ることを解されたい。様々な実施形態の特定の特徴または態様を説明するための本明細書に依拠する任意のマーカッシュグループに関して、他の全てのマーカッシュメンバーから独立した各々のマーカッシュグループの各メンバーから異なる、特別な、かつ／または予期しない結果が得られる可能性がある。マーカッシュグループの各メンバーは、個別に、または組み合わせて依拠され得、添付の特許請求の範囲の範疇の特定の実施形態に適切なサポートを提供する。
【０１４０】
さらに、本発明の様々な実施形態の説明に依拠する任意の範囲および部分範囲は、添付の特許請求の範囲の範疇に独立してかつ集合的に含まれ、そのような値が本明細書に明示的に書かれていない場合であっても、それらの全体および／または小数値を含む全ての範囲を説明および企図すると理解される。当業者は、列挙された範囲および部分範囲が本発明の様々な実施形態を十分に説明し、有効にし、かつそのような範囲および部分範囲が関連する半分、３分の１、４分の１、５分の１などにさらに詳しく説明され得ることを容易に認識する。単なる一例として、「０．１〜０．９」の範囲は、下３分の１、すなわち０．１〜０．３、中３分の１、すなわち０．４〜０．６、および上３分の１、すなわち０．７〜０．９にさらに詳しく説明され得、これは、個別および集合的に添付の特許請求の範囲の範疇にあり、個別および／または集合的に依拠され得、添付の特許請求の範囲の範疇の特定の実施形態に適切なサポートを提供する。さらに、「少なくとも」、「より大きい」、「未満」、「以下」などの範囲を定義または変更する言語に関して、そのような言語は部分範囲、および／または上限もしくは下限を含むことを理解されたい。別の例として、「少なくとも１０」という範囲には、少なくとも１０〜３５の部分範囲、少なくとも１０〜２５の部分範囲、２５〜３５の部分範囲などが本質的に含まれ、各部分範囲は、個別および／または集合的に依拠され得、添付の特許請求の範囲の範疇の特定の実施形態に適切なサポートを提供する。最後に、開示された範囲内の個別の数字は、依拠され得、添付の特許請求の範囲の範疇の特定の実施形態に適切なサポートを提供する。例えば、「１〜９」という範囲には、３などの様々な個別の整数、ならびに４．１などの小数点（または小数）を含む個別の数値が含まれ、これは、依拠され得、添付の特許請求の範囲の範疇の特定の実施形態に適切なサポートを提供する。
【０１４１】
以下の実施例は、本発明を例示することを意図しており、決して本発明の範囲を限定するものと見なされるべきではない。以下の表１は、実施例で利用される略称を示している。
【表１】
2020533423.tif 000027
【０１４２】
調製例１：
乾燥した４つ口フラスコを温度制御された発熱ブロック内に配置し、機械式撹拌機、温度計、滴下漏斗、および還流冷却器を取り付けた。フラスコをＮ２でパージし、ポリエーテル化合物をその中に配置した。フラスコを加熱し、断続的なＮ２パージを伴って真空下で２時間１０５℃に保持した。次に、フラスコを８５℃に冷却した。ヒドロシリル化触媒を追加した（５ｐｐｍ、ＭＭに溶解した０−０７１９の１重量％溶液）。鎖延長化有機シリコーン化合物を液滴で添加した。断熱的な発熱を５〜１０℃の温度の上昇を伴って観察し、それに応じて鎖延長化有機シリコーン化合物の添加を調整することで反応温度を約９５℃に保つ。反応が完了したとみなされるまで、つまり１Ｈ  ＮＭＲまたはＦＴＩＲによってＳｉＨが検出されなくなるまで、反応温度を約９５℃の時間（Ｔ１）で保つ。末端保護化有機シリコーン化合物を液滴で添加した。断熱的な発熱を約５℃の温度の上昇を伴って観察した。次に、反応を完了まで約９５℃に加熱し、時間（Ｔ２）で保ち、１Ｈ  ＮＭＲによって観測されるＣ＝Ｃが過剰な場合は、追加の末端保護化有機シリコーン化合物を追加した。反応は、Ｃ＝Ｃがなくなるか、または開始時の量の２％未満のいずれかになると完了したと見なした（１Ｈ  ＮＭＲによる）。全てのＣ＝Ｃが消費されるが、残留ＳｉＨがまだ存在する場合（１Ｈ  ＮＭＲまたはＦＴＩＲによる）は、残留ＳｉＨを除去するためにＡＴＭＳを超過して添加した。完了したら、反応混合物を加熱し、真空下で２時間１０５℃に保ち、全ての揮発物を除去した。次いで、フラスコの内容物を室温まで冷却し、Ｎ２流下でナルゲン容器に封入する。完成した材料は、シリコーンポリエーテルコポリマーと称した。
【０１４３】
例１〜４
調製例１に示される手順に従って、シリコーンポリエーテルコポリマーを調製した。以下の表２は、ポリエーテル化合物、鎖延長化有機シリコーン化合物（ＣＥＯＣ）、および末端保護化有機シリコーン化合物（ＥＯＣ）の相対量を示す。
【０１４４】
以下の表２における例のシリコーンポリエーテルコポリマーに与えられた構造において、Ｙは、ポリエーテル化合物から形成されるポリエーテル部分を表し；Ｚは、鎖延長化有機シリコーン化合物から形成されるシロキサン部分を表し；Ｘは、末端保護化有機シリコーン化合物から形成されるシリコーン部分を表し；ｃは、シリコーンポリエーテルコポリマーの末端官能基Ｘのおおよその数である。
【表２】
2020533423.tif 000028
【０１４５】
調製例２：シリコーンポリエーテルコポリマーを調製するための２ステップ合成手順
乾燥した４つ口フラスコを温度制御された発熱ブロック内に配置し、機械式撹拌機、温度計、滴下漏斗、および還流冷却器を取り付けた。フラスコをＮ２でパージし、ポリエーテル化合物をその中に配置した。フラスコを加熱し、断続的なＮ２パージを伴って真空下で２時間１０５℃に保持した。次に、フラスコを８５℃に冷却した。末端保護化有機シリコーン化合物を反応フラスコに負荷する。ヒドロシリル化触媒を追加した（５ｐｐｍ、ＭＭに溶解した０−０７１９の１重量％溶液）。断熱的な発熱を５〜１０℃の温度の上昇を伴って観察した。反応が完了したとみなされるまで、つまり１Ｈ  ＮＭＲまたはＦＴＩＲによってＳｉＨが検出されなくなるまで、反応温度を約９５℃の時間（Ｔ１）で保つ。鎖延長化有機シリコーン化合物を液滴で添加した。断熱的な発熱を５〜１０℃の温度の上昇を伴って観察し、それに応じて鎖延長化有機シリコーン化合物の添加を調整することで反応温度を約９５℃に保つ。次に、反応を完了まで約９５℃に加熱し、時間（Ｔ２）で保ち、１Ｈ  ＮＭＲによって観測されるＣ＝Ｃが過剰な場合は、追加の末端保護化有機シリコーン化合物を追加した。反応は、Ｃ＝Ｃがなくなるか、または開始時の量の２％未満のいずれかになると完了したと見なした（１Ｈ  ＮＭＲによる）。全てのＣ＝Ｃが消費されるが、残留ＳｉＨがまだ存在する場合（１Ｈ  ＮＭＲまたはＦＴＩＲによる）は、残留ＳｉＨを除去するためにＡＴＭＳを超過して添加した。完了したら、反応混合物を加熱し、真空下で２時間１０５℃に保ち、全ての揮発物を除去した。次いで、フラスコの内容物を室温まで冷却し、Ｎ２流下でナルゲン容器に封入する。完成した材料は、シリコーンポリエーテルコポリマーと称した。
【０１４６】
例５〜７
調製例２に示される手順に従って、シリコーンポリエーテルコポリマーを調製した。以下の表３は、ポリエーテル化合物、鎖延長化有機シリコーン化合物（ＣＥＯＣ）、および末端保護化有機シリコーン化合物（ＥＯＣ）の相対量を示す。
【０１４７】
以下の表３における例のシリコーンポリエーテルコポリマーに与えられた構造において、Ｙは、ポリエーテル化合物から形成されるポリエーテル部分を表し；Ｚは、鎖延長化有機シリコーン化合物から形成されるシロキサン部分を表し；Ｘは、末端保護化有機シリコーン化合物から形成されるシリコーン部分を表し；ｃは、シリコーンポリエーテルコポリマーの末端官能基Ｘのおおよその数である。
【表３】
2020533423.tif 000029
【０１４８】
調製例３：シリコーンポリエーテルコポリマーを調製するためのワンステップ手順
乾燥した４つ口フラスコを温度制御された発熱ブロック内に配置し、機械式撹拌機、温度計、滴下漏斗、および還流冷却器を取り付けた。フラスコをＮ２でパージし、ポリエーテル化合物をその中に配置した。フラスコを加熱し、断続的なＮ２パージを伴って真空下で２時間１０５℃に保持した。次に、フラスコを８５℃に冷却した。次いで、連鎖延長化有機シリコーン化合物および末端保護化有機シリコーン化合物をフラスコに負荷する。ヒドロシリル化触媒を追加し（５ｐｐｍ、ＭＭに溶解した０−０７１９の１重量％溶液）、断熱的な発熱を５〜１０℃の温度の上昇を伴って観察した。次に、反応が完了するまで、すなわち１Ｈ  ＮＭＲによりＣ＝Ｃがなくなるか、または開始時の量の２％未満のいずれかになるまで、反応物を約９５℃に加熱し、時間（Ｔ１）で保つ。Ｃ＝Ｃが残留した場合、追加の末端保護化有機シリコーン化合物を追加した。全てのＣ＝Ｃが消費されるが、残留ＳｉＨがまだ存在する場合（１Ｈ  ＮＭＲまたはＦＴＩＲによる）は、残留ＳｉＨを除去するためにＡＴＭＳを超過して添加した。完了したら、反応混合物を加熱し、真空下で２時間１０５℃に保ち、全ての揮発物を除去した。次いで、フラスコの内容物を室温まで冷却し、Ｎ２流下でナルゲン容器に封入する。完成した材料は、シリコーンポリエーテルコポリマーと称した。
【０１４９】
例８
調製例３に示される手順に従って、シリコーンポリエーテルコポリマーを調製した。以下の表４は、この例で使用した、ポリエーテル化合物、鎖延長化有機シリコーン化合物（ＣＥＯＣ）、および末端保護化有機シリコーン化合物（ＥＯＣ）の相対量を示す。
【０１５０】
以下の表４における例１０のシリコーンポリエーテルコポリマーに与えられた構造において、Ｙは、ポリエーテル化合物から形成されるポリエーテル部分を表し；Ｚは、鎖延長化有機シリコーン化合物から形成されるシロキサン部分を表し；Ｘは、末端保護化有機シリコーン化合物から形成されるシリコーン部分を表し；ｃは、シリコーンポリエーテルコポリマーの末端官能基Ｘのおおよその数である。
【表４】
2020533423.tif 000030
【０１５１】
例１〜８のシリコーンポリエーテルコポリマーの粘度、分子数（ＧＰＣ）、分子量（ＧＰＣ）、および多分散性（ＰＤ）を取得し、計算し、以下の表５に示す。
【表５】
2020533423.tif 000031
【０１５２】
実施例１〜８：例１〜８のシリコーンポリエーテルコポリマーの硬化および試験手順
例１〜８のシリコーンポリエーテルコポリマーの各々の３０ｇの試料を、Ｆｌａｃｋｔｅｋスピードミキサ用の４０ｇ容量ポリプロピレンミキシングカップ中で０．０３ｇのジブチルスズジラウレートと混合し、２０００ｒｐｍで１分間混合した。混合物を、サイズが１０ｃｍｘ１０ｃｍのエッジガード付きのテフロンプレート上に配置した。テフロンプレートは、５０％の湿度に制御され、２３℃の温度に制御された部屋に配置した。プレートは、硬化させるために７日間部屋に置いた後、大気中の水分量は調整されていない５０℃に設定された空気循環オーブンに移され、４日間オーブンに保持した。最後に、試料をオーブンから取り出し、室温まで冷却した。ドッグボーンの標本を、引張り試験をのために炭素鋼のダイで試料から切断し、示差走査熱量測定（ＤＳＣ）のために試料から小さな断片を切断した。
【０１５３】
引張り試験のためのドッグボーンの試料サイズは、２０ｍｍの狭いネック部長を有する５０ｍｍの長さである。１００  Ｎ全容量のロードセルを備えたＭＴＳ試験フレームを、試験に使用した。試験速度は、５０．８ｃｍ／分である。歪みは、狭いネック部の長さにわたる変位として計算した。破断での応力は、ピーク応力を狭いネック部領域の初期断面積で割ることにより計算した。
【０１５４】
示差走査熱量測定（ＤＳＣ）は、ＴＡ  Ｉｎｓｔｒｕｍｅｎｔ  Ｄｉｓｃｏｖｅｒｙ  Ｓｅｒｉｅｓ  ＤＳＣ２５００と共に行った。試料をＴｚｅｒｏアルミニウム皿に量り入れ（約１０ｍｇの試料）、機器で分析し、温度は、最初に１０℃／分で−１８０℃まで下げ、次に１０℃／分で２００℃まで上昇させた。ランピングプロセスに対応するために必要な熱を記録し、Ｔｇを熱容量の急激な変化として検出した。これらのシリコーンポリエーテルコポリマーから測定された特性は、表６に含まれる。
【表６】
2020533423.tif 000032
【０１５５】
調製例４：シーラントの調製手順
アミノエチルアミノプロピルトリメトキシシラン（接着促進剤として）およびジブチルスズジラウレート（触媒として）のプレミックス溶液を１オンスのガラスバイアル内で組み合わせた。次に、この溶液を明白な淡黄色が得られるまで手で混合し、混合物を後の配合プロセスで使用するために取っておいた。
【０１５６】
ＤＡＣ  ６００．２  ＶＡＣ  ＳｐｅｅｄＭｉｘｅｒで使用するために設計された最大３００の長い混合ジャーを天秤上に配置し、風袋引きした。シリコーンポリエーテルコポリマー、ジイソノニルフタラート（可塑剤として）、およびビニルトリメトキシシラン（乾燥剤として）を、ジャー内に配置した。ジャーの内容物を、８００ｒｐｍで３０秒間混合した。沈殿炭酸カルシウム（Ｓｐｅｃｉａｌｔｙ  Ｍｉｎｅｒａｌｓ，ＩｎｃからのＵｌｔｒａＰｆｌｅｘ）をジャーに加え、ジャーをミキサに配置し、１３００ｒｐｍで３０秒間混合した。ジャーをミキサから取り外し、スパチュラを用いて手で擦り落とし、ジャーの壁に残っている全ての炭酸カルシウムを取り込み、１５００ｒｐｍで３０秒の別の混合化サイクルのためにミキサに戻した。ジャーを天秤上に配置し、粉砕炭酸カルシウム（Ｓｏｌｖａｙ  ＣａｒｂｏｎａｔｅｓからのＣＳ−１１）をその中に配置した。このジャーを１３００ｒｐｍで３０秒間のためにミキサに戻し、手で擦り落とし取り出してから、その後さらに２０００ｒｐｍで３０秒間混合した。上記で形成した混合物をジャーに量り入れ、１３００ｒｐｍで３０秒間混合し、続いて手で擦り落とした。材料を脱気する最終ステップを実行した。固体混合化ジャーの蓋は、混合／真空チャンバー内にある時に空気が混合化ジャーから逃げることができるように、穴のあるものと交換した。プログラムは、以下の設定点に従って継続的に混合し実行した：３．５ｐｓｉの真空圧での８００ｒｐｍで３７秒間の混合、３．５ｐｓｉの真空を保持した１２００ｒｐｍで４０秒間の混合、８００ｒｐｍで３５秒間混合して、周囲条件まで真空を脱する。得られたシーラントを６オンスのＳＥＭＣＯチューブに封入して、後日の試験のために取っておいた。
【０１５７】
以下の表７は、調製例４のシーラント調製手順で利用される成分およびそれらの相対量を示す。
【表７】
2020533423.tif 000033
【０１５８】
実施例９
例３のシリコーンポリエーテルコポリマーを使用して、例１２のシーラント調製手順に従ってシーラントを調製した。
【０１５９】
実施例１０
例４のシリコーンポリエーテルコポリマーを使用して、例１２のシーラント調製手順に従ってシーラントを調製した。
【０１６０】
実施例１１
例５のシリコーンポリエーテルコポリマーを使用して、例１２のシーラント調製手順に従ってシーラントを調製した。
【０１６１】
例１３：シーラントの特性
実施例９〜１１の物理的および硬化特性を、以下のそれぞれの手順に従って評価した。
【０１６２】
タックフリータイム：特定のシーラントの厚さ１００ミルのスラブを、ポリエチレンテレフタレート（ＰＥＴ）の部分上に引き降ろした。次に、ＰＥＴの小さなストリップを、特定のシーラントの表面に軽く押し付けて、硬化をチェックした。シーラントがＰＥＴのストリップに移行しない場合、シーラントは不粘着性であると見なした。
【０１６３】
押出速度：ＳＥＭＣＯ  Ｎｏｚｚｌｅ  Ｔｙｐｅ  ４４０を、６オンスのＳＥＭＣＯチューブに取り付けた。簡潔な押出を実行して、押出ノズルを充填した。９０ｐｓｉの押出力で、３秒間の３つのデータポイントを各々収集した。次に、３つのデータポイントの平均として、押出速度を１分あたりのグラム数で計算した。
【０１６４】
特定のシーラントを、相対湿度５０％、２３℃で７日間硬化した。デュロメータは、ＡＳＴＭ  Ｍｅｔｈｏｄ  Ｄ２２４０、タイプＡにより測定した。引張り、伸び、および弾性率は、ＡＳＴＭ  Ｍｅｔｈｏｄ  Ｄ４１２により測定した。以下の表８は、実施例９〜１１の物理的特性を示す。
【表８】
2020533423.tif 000034
【０１６５】
本発明を例示的に記載してきたが、使用されている用語は、限定ではなく記載の言葉の性質であることを意図していることを理解されたい。明らかに、上記の教示に照らして、本発明の多くの修正および変形が可能である。本発明は、具体的に記載された以外の方法で実施され得る。
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
式Ｘｇ［ＺｊＹｏ］ｃを有するシリコーンポリエーテルコポリマーであって、各Ｘが、式（Ｉ）または（ＩＩ）のうちの１つを有する独立したシリコーン部分であり、
【化１】
2020533423.tif 000040
各Ｙが、独立して選択されるポリエーテル部分であり、各Ｚが、式［Ｒ１ｈＳｉＯ（４−ｈ）／２］ｄを有する独立して選択されるシロキサン部分であり、
式中、各Ｒ１が、１〜１８個の炭素原子を有する独立して選択される置換または非置換ヒドロカルビル基であり、各Ｒ２が、１〜１８個の炭素原子を有する独立して選択される置換または非置換ヒドロカルビル基であり、各Ｄ１が、２〜１８個の炭素原子を有する独立して選択される二価の炭化水素基であり、各下付き文字ａが、独立して０または１であり、各下付き文字ｂが、独立して０または１であり、下付き文字ｃが、１〜１５０であり、各下付き文字ｄが、１〜１０００であり、各下付き文字ｅが、独立して１または２であり、各Ｘ内でｆが１の場合に、ｂが１であるという条件で、各下付き文字ｆが、独立して０または１であり、下付き文字ｇが、＞１であり、下付き文字ｈが、下付き文字ｄによって示される各部分において０〜２から独立して選択され、各下付き文字ｊが、独立して＞０および＜２であり、下付き文字ｃによって示される各部分でｊ＋ｏ＝２であるという条件で、各下付き文字ｏが、独立して＞０および＜２であり、下付き文字ｔが、≧０であり、下付き文字ｕが、＞０である、シリコーンポリエーテルコポリマー。
【請求項２】
前記シリコーンポリエーテルコポリマーが以下の式を有し、
【化２】
2020533423.tif 000041
式中、各Ｘ、Ｙ、Ｒ１、下付き文字ｃ、下付き文字ｄが、上記で定義されており、および／または、（ｉ）各ポリエーテル部分Ｙが、式−Ｏ−（ＣｎＨ２ｎＯ）ｗ−を有するポリエーテル基を含み、式中、下付き文字ｎが、下付き文字ｗによって示される各部分において２〜４から独立して選択され、下付き文字ｗが、１〜１０００であるか、（ｉｉ）各ポリエーテル部分Ｙが、少なくとも約１００の数平均分子量を有するか、（ｉｉｉ）少なくとも１個のポリエーテル部分Ｙが、ポリヒドロキシルポリエーテルであるか、または（ｖｉ）（ｉ）−（ｉｉｉ）の組み合わせである、請求項１に記載のシリコーンポリエーテルコポリマー。
【請求項３】
各ポリエーテル部分Ｙが、以下の式を有し、
−ＣＨ２−ＣＨ（Ｒ３）−［Ｄ２］ｍ−Ｏ−［Ｃ２Ｈ４Ｏ］ｘ［Ｃ３Ｈ６Ｏ］ｙ［Ｃ４Ｈ８Ｏ］ｚ−［Ｄ２］ｍ−ＣＨ（Ｒ３）−ＣＨ２−、
式中、各Ｒ３が、１〜６個の炭素原子を有する独立したヒドロカルビル基、アルコキシ基、シリル基、またはＨであり、各Ｄ２が、１〜６個の炭素原子を有する独立して選択される二価の基であり、下付き文字ｍが、０または１であり、下付き文字ｘが、０〜９９９であり、下付き文字ｙが、１〜１０００であり、下付き文字ｚが、０〜９９９であり、下付き文字ｘ、ｙ、およびｚによって示される単位が、前記ポリエーテル部分Ｙにおいてランダム化されたまたはブロック形態であり得る、請求項１または２に記載のシリコーンポリエーテルコポリマー。
【請求項４】
（ｉ）各Ｒ３が、メチルであり、（ｉｉ）各下付き文字ｍが、１であり、および、各Ｄ２が、ＣＨ２であり、もしくは（ｉｉｉ）（ｉ）および（ｉｉ）の両方である、ならびに／または（ｉ）各Ｒ１が、メチルであり、（ｉｉ）各Ｒ２が、プロピルであり、（ｉｉｉ）各下付き文字ａが、０であり、（ｉｖ）各Ｄ１が、Ｃ２Ｈ４であり、もしくは（ｖ）（ｉ）〜（ｉｖ）の任意の組み合わせである、請求項３に記載のシリコーンポリエーテルコポリマー。
【請求項５】
シリコーンポリエーテルコポリマーを調製する方法であって、前記方法が、
ヒドロシリル化触媒の存在下で、平均で２個以上の末端不飽和基を有するポリエーテル化合物、鎖延長化有機シリコーン化合物、および末端保護化有機シリコーン化合物を反応させて、前記シリコーンポリエーテルコポリマーを得ることを含み、
前記シリコーンポリエーテルコポリマーが、請求項１〜４のいずれか一項に記載のシリコーンポリエーテルコポリマーである、方法。
【請求項６】
前記ポリエーテル化合物が以下の式を有し、
Ｙ１［Ｒ４］ｉ、
式中、各Ｒ４が、２〜１４個の炭素原子を有する独立して選択される不飽和基であり、下付き文字ｉが、＞１であり、Ｙ１が、式−Ｏ−（ＣｎＨ２ｎＯ）ｗ−を有するポリエーテル基を含む独立して選択されるポリエーテル部分であり、下付き文字ｎが、下付き文字ｗによって示される各部分において２〜４から独立して選択され、下付き文字ｗが、１〜１０００である、請求項５に記載の方法。
【請求項７】
前記ポリエーテル化合物において、
（ｉ）前記ポリエーテル部分Ｙ１が、以下の式を有し、
−Ｏ−［Ｃ２Ｈ４Ｏ］ｘ［Ｃ３Ｈ６Ｏ］ｙ［Ｃ４Ｈ８Ｏ］ｚ−、
式中、各下付き文字ｘが、０〜９９９であり、各下付き文字ｙが、独立して１〜１０００であり、各下付き文字ｚが、独立して０〜９９９であり、下付き文字ｘ、ｙ、およびｚによって示される単位が、前記ポリエーテル部分Ｙ１においてランダム化されたもしくはブロック形態であり得るか、
（ｉｉ）各Ｒ４が、以下の式を有し、
ＣＨ２Ｃ（Ｒ３）−［Ｄ２］ｍ−、
式中、各Ｒ３が、１〜６個の炭素原子を有する独立したヒドロカルビル基、アルコキシ基、シリル基、またはＨであり、各Ｄ２が、１〜６個の炭素原子を有する独立して選択される二価の基であり、下付き文字ｍが、０または１であるか、または
（ｉｉｉ）（ｉ）および（ｉｉ）の両方である、請求項６に記載の方法。
【請求項８】
前記鎖延長化有機シリコーン化合物が、（ｉ）直鎖状水素化シリコーン官能性有機シリコーン化合物か、（ｉｉ）分枝状水素化シリコーン官能性有機シリコーン化合物か、または（ｉｉｉ）（ｉ）および（ｉｉ）の両方を含む、請求項５〜７のいずれか一項に記載の方法。
【請求項９】
前記鎖延長化有機シリコーン化合物が、前記直鎖状水素化シリコーン官能性有機シリコーン化合物を含み、前記直鎖状水素化シリコーン官能性有機シリコーン化合物が、以下の式を有し、
【化３】
2020533423.tif 000042
式中、各Ｒ１が、１〜１８個の炭素原子を有する独立して選択される置換または非置換ヒドロカルビル基であり、各下付き文字ｄ’が、１〜９９９である、請求項８に記載の方法。
【請求項１０】
前記末端保護化有機シリコーン化合物が、式（ＩＩＩ）または（ＩＶ）を有し、
【化４】
2020533423.tif 000043
式中、各Ｒ１、Ｒ２、Ｄ１、下付き文字ａ、下付き文字ｂ、下付き文字ｅ、下付き文字ｆ、下付き文字ｔ、および下付き文字ｕが、上記で定義されたとおりである、ならびに／または
（ｉ）前記ヒドロシリル化触媒の存在下で、前記ポリエーテル化合物および前記鎖延長化有機シリコーン化合物を反応させて、鎖延長シリコーンポリエーテル化合物を得、ヒドロシリル化触媒の存在下で、前記鎖延長シリコーンポリエーテル化合物および前記末端保護有機シリコーン化合物を反応させて、前記シリコーンポリエーテルコポリマーを得るか、
（ｉｉ）前記ヒドロシリル化触媒の存在下で、前記ポリエーテル化合物および前記末端保護有機シリコーン化合物を反応させて、末端保護シリコーンポリエーテル化合物を得、ヒドロシリル化触媒の存在下で、前記末端保護シリコーンポリエーテル化合物および前記鎖延長有機シリコーン化合物を反応させて、前記シリコーンポリエーテルコポリマーを得るか、または
（ｉｉｉ）（ｉ）および（ｉｉ）の両方を含む、請求項５〜９のいずれか一項に記載の方法。
【請求項１１】
（ｉ）前記ヒドロシリル化触媒の存在下で、前記ポリエーテル化合物および前記鎖延長化有機シリコーン化合物を反応させて、前記鎖延長シリコーンポリエーテル化合物を得ることを含み、前記鎖延長シリコーンポリエーテル化合物が、以下の式を有し、
【化５】
2020533423.tif 000044
式中、各Ｒ４が、２〜１４個の炭素原子を有する独立して選択される不飽和基であり、下付き文字ｃが、１〜１５０であり、各下付き文字ｄが、１〜１０００であり、各Ｙ１が、式−Ｏ−（ＣｎＨ２ｎＯ）ｗ−を有するポリエーテル基を含む独立して選択されるポリエーテル部分であり、下付き文字ｎが、下付き文字ｗによって示される各部分において２〜４から独立して選択され、下付き文字ｗが、１〜１０００である、請求項１０に記載の方法。
【請求項１２】
前記連鎖延長シリコーンポリエーテル化合物において、
（ｉ）各ポリエーテル部分Ｙ１が、以下の式を有し、
−Ｏ−［Ｃ２Ｈ４Ｏ］ｘ［Ｃ３Ｈ６Ｏ］ｙ［Ｃ４Ｈ８Ｏ］ｚ−、
式中、各下付き文字ｘが、０〜９９９であり、各下付き文字ｙが、独立して１〜１０００であり、各下付き文字ｚが、独立して０〜９９９であり、下付き文字ｘ、ｙ、およびｚによって示される単位が、前記ポリエーテル部分Ｙ１においてランダム化されたもしくはブロック形態であり得るか、
（ｉｉ）各Ｒ４が、以下の式を有し、
ＣＨ２Ｃ（Ｒ３）−［Ｄ２］ｍ−、
式中、各Ｒ３が、１〜６個の炭素原子を有する独立したヒドロカルビル基、アルコキシ基、シリル基、またはＨであり、各Ｄ２が、１〜６個の炭素原子を有する独立して選択される二価の基であり、下付き文字ｍが、０または１であるか、または
（ｉｉｉ）（ｉ）および（ｉｉ）の両方である、請求項１１に記載の方法。
【請求項１３】
請求項５〜１２のいずれか一項に記載の方法に従って調製された、シリコーンポリエーテルコポリマー。
【請求項１４】
シーラントであって、
シリコーンポリエーテルコポリマーと、
縮合反応触媒と、を含み、
前記シリコーンポリエーテルコポリマーが、請求項１〜５、および１３のいずれか一項に記載のシリコーンポリエーテルコポリマーである、シーラント。
【請求項１５】
請求項１４に記載のシーラントの硬化生成物。
【請求項１６】
基材と、前記基材上に配置される請求項１４に記載の硬化生成物と、を含む複合物品。
【請求項１７】
複合物品を調製する方法であって、前記方法が、
基材上にシーラントを配置することと、
シーラントを硬化させて、前記基材上に硬化生成物を得、それにより前記複合物品を形成することとを含み、
前記シーラントが、請求項１４に記載のシーラントである、方法。
【請求項１８】
２つの要素間に画定された空間を封止する方法であって、前記方法が、
前記空間にシーラントを適用することと、
前記空間内の前記シーラントを硬化させ、それにより前記空間を封止することとを含み、
前記シーラントが、請求項１４に記載のシーラントである、方法。
【手続補正書】
【提出日】令和2年8月17日(2020.8.17)
【手続補正１】
【補正対象書類名】特許請求の範囲
【補正対象項目名】全文
【補正方法】変更
【補正の内容】
【特許請求の範囲】
【請求項１】
式Ｘｇ［ＺｊＹｏ］ｃを有するシリコーンポリエーテルコポリマーであって、各Ｘが、式（Ｉ）または（ＩＩ）のうちの１つを有する独立したシリコーン部分であり、
【化１】
2020533423.tif 000045
各Ｙが、独立して選択されるポリエーテル部分であり、各Ｚが、式［Ｒ１ｈＳｉＯ（４−ｈ）／２］ｄを有する独立して選択されるシロキサン部分であり、
式中、各Ｒ１が、１〜１８個の炭素原子を有する独立して選択される置換または非置換ヒドロカルビル基であり、各Ｒ２が、１〜１８個の炭素原子を有する独立して選択される置換または非置換ヒドロカルビル基であり、各Ｄ１が、２〜１８個の炭素原子を有する独立して選択される二価の炭化水素基であり、各下付き文字ａが、独立して０または１であり、各下付き文字ｂが、独立して０または１であり、下付き文字ｃが、１〜１５０であり、各下付き文字ｄが、１〜１０００であり、各下付き文字ｅが、独立して１または２であり、各Ｘ内でｆが１の場合に、ｂが１であるという条件で、各下付き文字ｆが、独立して０または１であり、下付き文字ｇが、＞１であり、下付き文字ｈが、下付き文字ｄによって示される各部分において０〜２から独立して選択され、各下付き文字ｊが、独立して＞０および＜２であり、下付き文字ｃによって示される各部分でｊ＋ｏ＝２であるという条件で、各下付き文字ｏが、独立して＞０および＜２であり、下付き文字ｔが、≧０であり、下付き文字ｕが、＞０である、シリコーンポリエーテルコポリマー。
【請求項２】
前記シリコーンポリエーテルコポリマーが以下の式を有し、
【化２】
2020533423.tif 000046
式中、各Ｘ、Ｙ、Ｒ１、下付き文字ｃ、下付き文字ｄが、上記で定義されており、および／または、（ｉ）各ポリエーテル部分Ｙが、式−Ｏ−（ＣｎＨ２ｎＯ）ｗ−を有するポリエーテル基を含み、式中、下付き文字ｎが、下付き文字ｗによって示される各部分において２〜４から独立して選択され、下付き文字ｗが、１〜１０００であるか、（ｉｉ）各ポリエーテル部分Ｙが、少なくとも約１００の数平均分子量を有するか、（ｉｉｉ）少なくとも１個のポリエーテル部分Ｙが、ポリヒドロキシルポリエーテルであるか、または（ｖｉ）（ｉ）−（ｉｉｉ）の組み合わせである、請求項１に記載のシリコーンポリエーテルコポリマー。
【請求項３】
各ポリエーテル部分Ｙが、以下の式を有し、
−ＣＨ２−ＣＨ（Ｒ３）−［Ｄ２］ｍ−Ｏ−［Ｃ２Ｈ４Ｏ］ｘ［Ｃ３Ｈ６Ｏ］ｙ［Ｃ４Ｈ８Ｏ］ｚ−［Ｄ２］ｍ−ＣＨ（Ｒ３）−ＣＨ２−、
式中、各Ｒ３が、１〜６個の炭素原子を有する独立したヒドロカルビル基、アルコキシ基、シリル基、またはＨであり、各Ｄ２が、１〜６個の炭素原子を有する独立して選択される二価の基であり、下付き文字ｍが、０または１であり、下付き文字ｘが、０〜９９９であり、下付き文字ｙが、１〜１０００であり、下付き文字ｚが、０〜９９９であり、下付き文字ｘ、ｙ、およびｚによって示される単位が、前記ポリエーテル部分Ｙにおいてランダム化されたまたはブロック形態であり得る、請求項１または２に記載のシリコーンポリエーテルコポリマー。
【請求項４】
（ｉ）各Ｒ３が、メチルであり、（ｉｉ）各下付き文字ｍが、１であり、および、各Ｄ２が、ＣＨ２であり、もしくは（ｉｉｉ）（ｉ）および（ｉｉ）の両方である、ならびに／または（ｉ）各Ｒ１が、メチルであり、（ｉｉ）各Ｒ２が、プロピルであり、（ｉｉｉ）各下付き文字ａが、０であり、（ｉｖ）各Ｄ１が、Ｃ２Ｈ４であり、もしくは（ｖ）（ｉ）〜（ｉｖ）の任意の組み合わせである、請求項３に記載のシリコーンポリエーテルコポリマー。
【請求項５】
シリコーンポリエーテルコポリマーを調製する方法であって、前記方法が、
ヒドロシリル化触媒の存在下で、平均で２個以上の末端不飽和基を有するポリエーテル化合物、鎖延長化有機ケイ素化合物、および末端保護化有機ケイ素化合物を反応させて、前記シリコーンポリエーテルコポリマーを得ることを含み、
前記シリコーンポリエーテルコポリマーが、請求項１〜４のいずれか一項に記載のシリコーンポリエーテルコポリマーである、方法。
【請求項６】
前記ポリエーテル化合物が以下の式を有し、
Ｙ１［Ｒ４］ｉ、
式中、各Ｒ４が、２〜１４個の炭素原子を有する独立して選択される不飽和基であり、下付き文字ｉが、＞１であり、Ｙ１が、式−Ｏ−（ＣｎＨ２ｎＯ）ｗ−を有するポリエーテル基を含む独立して選択されるポリエーテル部分であり、下付き文字ｎが、下付き文字ｗによって示される各部分において２〜４から独立して選択され、下付き文字ｗが、１〜１０００である、請求項５に記載の方法。
【請求項７】
前記ポリエーテル化合物において、
（ｉ）前記ポリエーテル部分Ｙ１が、以下の式を有し、
−Ｏ−［Ｃ２Ｈ４Ｏ］ｘ［Ｃ３Ｈ６Ｏ］ｙ［Ｃ４Ｈ８Ｏ］ｚ−、
式中、各下付き文字ｘが、０〜９９９であり、各下付き文字ｙが、独立して１〜１０００であり、各下付き文字ｚが、独立して０〜９９９であり、下付き文字ｘ、ｙ、およびｚによって示される単位が、前記ポリエーテル部分Ｙ１においてランダム化されたもしくはブロック形態であり得るか、
（ｉｉ）各Ｒ４が、以下の式を有し、
ＣＨ２Ｃ（Ｒ３）−［Ｄ２］ｍ−、
式中、各Ｒ３が、１〜６個の炭素原子を有する独立したヒドロカルビル基、アルコキシ基、シリル基、またはＨであり、各Ｄ２が、１〜６個の炭素原子を有する独立して選択される二価の基であり、下付き文字ｍが、０または１であるか、または
（ｉｉｉ）（ｉ）および（ｉｉ）の両方である、請求項６に記載の方法。
【請求項８】
前記鎖延長化有機ケイ素化合物が、（ｉ）直鎖状水素化ケイ素官能性有機ケイ素化合物か、（ｉｉ）分枝状水素化ケイ素官能性有機ケイ素化合物か、または（ｉｉｉ）（ｉ）および（ｉｉ）の両方を含む、請求項５〜７のいずれか一項に記載の方法。
【請求項９】
前記鎖延長化有機ケイ素化合物が、前記直鎖状水素化ケイ素官能性有機ケイ素化合物を含み、前記直鎖状水素化ケイ素官能性有機ケイ素化合物が、以下の式を有し、
【化３】
2020533423.tif 000047
式中、各Ｒ１が、１〜１８個の炭素原子を有する独立して選択される置換または非置換ヒドロカルビル基であり、各下付き文字ｄ’が、１〜９９９である、請求項８に記載の方法。
【請求項１０】
前記末端保護化有機ケイ素化合物が、式（ＩＩＩ）または（ＩＶ）を有し、
【化４】
2020533423.tif 000048
式中、各Ｒ１、Ｒ２、Ｄ１、下付き文字ａ、下付き文字ｂ、下付き文字ｅ、下付き文字ｆ、下付き文字ｔ、および下付き文字ｕが、上記で定義されたとおりである、ならびに／または
（ｉ）前記ヒドロシリル化触媒の存在下で、前記ポリエーテル化合物および前記鎖延長化有機ケイ素化合物を反応させて、鎖延長シリコーンポリエーテル化合物を得、ヒドロシリル化触媒の存在下で、前記鎖延長シリコーンポリエーテル化合物および前記末端保護有機ケイ素化合物を反応させて、前記シリコーンポリエーテルコポリマーを得るか、
（ｉｉ）前記ヒドロシリル化触媒の存在下で、前記ポリエーテル化合物および前記末端保護有機ケイ素化合物を反応させて、末端保護シリコーンポリエーテル化合物を得、ヒドロシリル化触媒の存在下で、前記末端保護シリコーンポリエーテル化合物および前記鎖延長有機ケイ素化合物を反応させて、前記シリコーンポリエーテルコポリマーを得るか、または
（ｉｉｉ）（ｉ）および（ｉｉ）の両方を含む、請求項５〜９のいずれか一項に記載の方法。
【請求項１１】
（ｉ）前記ヒドロシリル化触媒の存在下で、前記ポリエーテル化合物および前記鎖延長化有機ケイ素化合物を反応させて、前記鎖延長シリコーンポリエーテル化合物を得ることを含み、前記鎖延長シリコーンポリエーテル化合物が、以下の式を有し、
【化５】
2020533423.tif 000049
式中、各Ｒ４が、２〜１４個の炭素原子を有する独立して選択される不飽和基であり、下付き文字ｃが、１〜１５０であり、各下付き文字ｄが、１〜１０００であり、各Ｙ１が、式−Ｏ−（ＣｎＨ２ｎＯ）ｗ−を有するポリエーテル基を含む独立して選択されるポリエーテル部分であり、下付き文字ｎが、下付き文字ｗによって示される各部分において２〜４から独立して選択され、下付き文字ｗが、１〜１０００である、請求項１０に記載の方法。
【請求項１２】
前記鎖延長シリコーンポリエーテル化合物において、
（ｉ）各ポリエーテル部分Ｙ１が、以下の式を有し、
−Ｏ−［Ｃ２Ｈ４Ｏ］ｘ［Ｃ３Ｈ６Ｏ］ｙ［Ｃ４Ｈ８Ｏ］ｚ−、
式中、各下付き文字ｘが、０〜９９９であり、各下付き文字ｙが、独立して１〜１０００であり、各下付き文字ｚが、独立して０〜９９９であり、下付き文字ｘ、ｙ、およびｚによって示される単位が、前記ポリエーテル部分Ｙ１においてランダム化されたもしくはブロック形態であり得るか、
（ｉｉ）各Ｒ４が、以下の式を有し、
ＣＨ２Ｃ（Ｒ３）−［Ｄ２］ｍ−、
式中、各Ｒ３が、１〜６個の炭素原子を有する独立したヒドロカルビル基、アルコキシ基、シリル基、またはＨであり、各Ｄ２が、１〜６個の炭素原子を有する独立して選択される二価の基であり、下付き文字ｍが、０または１であるか、または
（ｉｉｉ）（ｉ）および（ｉｉ）の両方である、請求項１１に記載の方法。
【請求項１３】
請求項５〜１２のいずれか一項に記載の方法に従って調製された、シリコーンポリエーテルコポリマー。
【請求項１４】
シーラントであって、
シリコーンポリエーテルコポリマーと、
縮合反応触媒と、を含み、
前記シリコーンポリエーテルコポリマーが、請求項１〜５、および１３のいずれか一項に記載のシリコーンポリエーテルコポリマーである、シーラント。
【請求項１５】
請求項１４に記載のシーラントの硬化生成物。
【請求項１６】
基材と、前記基材上に配置される請求項１４に記載の硬化生成物と、を含む複合物品。
【請求項１７】
複合物品を調製する方法であって、前記方法が、
基材上にシーラントを配置することと、
シーラントを硬化させて、前記基材上に硬化生成物を得、それにより前記複合物品を形成することとを含み、
前記シーラントが、請求項１４に記載のシーラントである、方法。
【請求項１８】
２つの要素間に画定された空間を封止する方法であって、前記方法が、
前記空間にシーラントを適用することと、
前記空間内の前記シーラントを硬化させ、それにより前記空間を封止することとを含み、
前記シーラントが、請求項１４に記載のシーラントである、方法。
【国際調査報告】
2020533423.tif 000050
2020533423.tif 000051